(57)【特許請求の範囲】
【請求項１】
セルロースエステルと、
Ｈｏｙ法により算出される水素結合性δｈが１１．０以上であり、かつ下記式１により算出されるδχが１．５０以下である化合物と、
を含むポリマーフィルムであって、
【数１】
0006339530.tif 000075
式１中、χは、分子動力学計算によって算出された、前記化合物の分子中で最も離れている原子同士、ただし水素原子を除く、の前記ポリマーフィルム中での原子間距離を表し、
前記化合物は、
−Ｘ2−（Ｃ＝Ｘ4）−Ｘ3−、−ＮＲ5−（ＳＯ2）−、−ＣＯ−ＮＲ6−ＣＯ−、−Ｏ−、−Ｓ−、−ＣＯＯＨ、−ＣＮ、−ＮＲ7Ｒ8、−ＯＨ、および−ＳＨからなる群から選択される基を１分子中に２〜８つ含み（Ｘ2、Ｘ3は、それぞれ独立に、単結合、−ＮＲ9−、−Ｏ−または−（ＣＲ10Ｒ11）ｍ−を表し、Ｘ4は酸素原子または硫黄原子を表し、Ｒ5、Ｒ6、Ｒ7、Ｒ8、Ｒ9、Ｒ10、Ｒ11は、それぞれ独立に水素原子または置換基を有していてもよいアルキル基を表し、ｍは１以上の整数を表す。）、かつ
下記（１）の化合物および下記（２）の化合物からなる群から選択される化合物である、ポリマーフィルム。
（１）下記一般式（Ｉ）で表され、かつＵ＝［（分子量）／（一分子中に含まれる−Ｏ−Ｃ（＝Ｏ）−ＮＨ−で表される２価の連結基の個数）］として求められる当量Ｕが５１５以下である化合物：
一般式（Ｉ）
Ｑ1−（Ｌ12−Ｌ11）n1−Ｏ−Ｃ（＝Ｏ）−ＮＨ−（Ｌ21−Ｌ22）n2−Ｑ2
（一般式（Ｉ）中、Ｌ11およびＬ21は、それぞれ独立にアルキレン基を表し、アルキレン基は置換基を有していてもよい。Ｌ12およびＬ22はそれぞれ独立に単結合または−Ｏ−、−ＮＲ1−、−Ｓ−、−Ｃ（＝Ｏ）−のいずれかまたはこれらの組み合わせからなる基を表す。Ｒ1は、水素原子または置換基を表す。ｎ１およびｎ２は、それぞれ独立に０〜１２の整数を表し、ｎ１およびｎ２のいずれか一方は１以上の整数であり、Ｌ11、Ｌ12、Ｌ21およびＬ22が複数存在する場合は、互いに同一でも異なっていてもよい。Ｑ1およびＱ2は、それぞれ独立に置換基を表し、Ｑ1およびＱ2の少なくとも一方は環状構造を含む。）
（２）下記一般式Ａで表され、かつＵ＝［（分子量）／（一分子中に含まれる−Ｏ−Ｃ（＝Ｏ）−ＮＨ−で表される２価の連結基の個数）］として求められる当量Ｕが５１５以下である化合物：
一般式Ａ
ＱA−Ｌa1−Ｘ−Ｃ（＝Ｏ）−ＮＨ−Ｌa2−ＱB
（一般式Ａ中、Ｘは−Ｏ−または−ＮＲ−を表し、Ｒは水素原子または置換基を表す。Ｌa1およびＬa2はそれぞれ独立に単結合、または、アルキレン基、アリーレン基、−Ｏ−、−ＮＲ1−、−Ｓ−、−Ｃ（＝Ｏ）−のいずれかもしくはこれらの２種以上の組み合わせからなる基を表す。Ｒ1は、水素原子または置換基を表す。ＱAおよびＱBは、それぞれ独立に置換基を表し、ＱAおよびＱBの少なくとも一方はＣｌｏｇＰ値が０．８５以下である化合物の残基である極性基を表すか、または上記極性基に含まれる末端基を表す。）
ただし、前記化合物からは、下記一般式（ＩＩ）で表され、かつ分子量を一分子中に含まれる−Ｏ−Ｃ（＝Ｏ）−ＮＨ−で表される２価の連結基の個数で除した値として求められる当量Ｕが５１５以下である化合物および下記一般式（ＩIＩ）で表され、かつ分子量を一分子中に含まれる−Ｏ−Ｃ（＝Ｏ）−ＮＨ−で表される２価の連結基の個数で除した値として求められる当量Ｕが５１５以下である化合物は除かれる。
【化１】
0006339530.tif 000076
【化２】
0006339530.tif 000077
一般式（ＩＩ）、（ＩＩＩ）中、Ｌ1aおよびＬ1bは、それぞれ独立に単結合、アルキレン基、下記一般式（２Ａ）〜（２Ｅ）のいずれかで表される基の１つ、または下記一般式（２Ａ）〜（２Ｅ）のいずれかで表される基の１つ以上およびアルキレン基の１つ以上の組み合わせからなる基を表し、Ｑ1aおよびＱ1bは、それぞれ独立に置換基を表し、ただしＱ1aおよびＱ1bの少なくとも一方は、炭素数１〜３のアルキル基により置換されていてもよいフェニル基または炭素数１〜３のアルコキシ基により置換されていてもよいフェニル基を表す；
一般式（２Ａ）  −｛Ｒbjb（ＣＲaＲc）ja−Ｏ−（Ｃ＝Ｏ）｝−＊
一般式（２Ｂ）  −｛Ｒbjb（ＣＲaＲc）ja−Ｏ｝−＊
一般式（２Ｃ）  −｛Ｒbjb（ＣＲaＲc）ja−（Ｃ＝Ｏ）Ｏ−｝−＊
一般式（２Ｄ）  −｛Ｒbjb（ＣＲaＲc）ja−ＮＲ1（Ｃ＝Ｏ）Ｏ−｝−＊
一般式（２Ｅ）  −｛Ｒbjb（ＣＲaＲc）ja−Ｏ−（Ｃ＝Ｏ）ＮＲ1｝−＊
一般式（２Ａ）〜（２Ｅ）中、＊は、Ｑ1aもしくはＱ1bとの結合位置または隣接する基とＱ1aもしくはＱ1b側で結合する位置を表し、ＲaおよびＲcは、それぞれ独立に水素原子または炭素数１〜３のアルキル基を表し、ｊａは１以上の整数を表し、ＲaおよびＲcが複数存在する場合、複数のＲaおよびＲcはそれぞれ同一であっても異なっていてもよい；Ｒbは１つ以上の炭素数１〜３のアルキル基で置換されていてもよいシクロアルキレン基を表し、ｊｂは０または１である；Ｒ1は水素原子または炭素数１〜４のアルキル基を表し、Ｒ1が複数存在する場合、複数のＲ1はそれぞれ同一であっても異なっていてもよい。
【請求項２】
（メタ）アクリル系ポリマーおよびシクロオレフィン系ポリマーからなる群から選ばれるカルボニル結合含有ポリマーと、
Ｈｏｙ法により算出される水素結合性δｈが１１．０以上であり、かつ下記式１により算出されるδχが１．５０以下である化合物と、
を含むポリマーフィルムであって、
【数２】
0006339530.tif 000078
式１中、χは、分子動力学計算によって算出された、前記化合物の分子中で最も離れている原子同士、ただし水素原子を除く、の前記ポリマーフィルム中での原子間距離を表し、
前記化合物は、
−Ｘ2−（Ｃ＝Ｘ4）−Ｘ3−、−ＮＲ5−（ＳＯ2）−、−ＣＯ−ＮＲ6−ＣＯ−、−Ｏ−、−Ｓ−、−ＣＯＯＨ、−ＣＮ、−ＮＲ7Ｒ8、−ＯＨ、および−ＳＨからなる群から選択される基を１分子中に２〜８つ含み（Ｘ2、Ｘ3は、それぞれ独立に、単結合、−ＮＲ9−、−Ｏ−または−（ＣＲ10Ｒ11）ｍ−を表し、Ｘ4は酸素原子または硫黄原子を表し、Ｒ5、Ｒ6、Ｒ7、Ｒ8、Ｒ9、Ｒ10、Ｒ11は、それぞれ独立に水素原子または置換基を有していてもよいアルキル基を表し、ｍは１以上の整数を表す。）、かつ
下記（１）の化合物および下記（２）の化合物からなる群から選択される化合物である、ポリマーフィルム。
（１）下記一般式（Ｉ）で表され、かつＵ＝［（分子量）／（一分子中に含まれる−Ｏ−Ｃ（＝Ｏ）−ＮＨ−で表される２価の連結基の個数）］として求められる当量Ｕが５１５以下である化合物：
一般式（Ｉ）
Ｑ1−（Ｌ12−Ｌ11）n1−Ｏ−Ｃ（＝Ｏ）−ＮＨ−（Ｌ21−Ｌ22）n2−Ｑ2
（一般式（Ｉ）中、Ｌ11およびＬ21は、それぞれ独立にアルキレン基を表し、アルキレン基は置換基を有していてもよい。Ｌ12およびＬ22はそれぞれ独立に単結合または−Ｏ−、−ＮＲ1−、−Ｓ−、−Ｃ（＝Ｏ）−のいずれかまたはこれらの組み合わせからなる基を表す。Ｒ1は、水素原子または置換基を表す。ｎ１およびｎ２は、それぞれ独立に０〜１２の整数を表し、ｎ１およびｎ２のいずれか一方は１以上の整数であり、Ｌ11、Ｌ12、Ｌ21およびＬ22が複数存在する場合は、互いに同一でも異なっていてもよい。Ｑ1およびＱ2は、それぞれ独立に置換基を表し、Ｑ1およびＱ2の少なくとも一方は環状構造を含む。）
（２）下記一般式Ａで表され、かつＵ＝［（分子量）／（一分子中に含まれる−Ｏ−Ｃ（＝Ｏ）−ＮＨ−で表される２価の連結基の個数）］として求められる当量Ｕが５１５以下である化合物：
一般式Ａ
ＱA−Ｌa1−Ｘ−Ｃ（＝Ｏ）−ＮＨ−Ｌa2−ＱB
（一般式Ａ中、Ｘは−Ｏ−または−ＮＲ−を表し、Ｒは水素原子または置換基を表す。Ｌa1およびＬa2はそれぞれ独立に単結合、または、アルキレン基、アリーレン基、−Ｏ−、−ＮＲ1−、−Ｓ−、−Ｃ（＝Ｏ）−のいずれかもしくはこれらの２種以上の組み合わせからなる基を表す。Ｒ1は、水素原子または置換基を表す。ＱAおよびＱBは、それぞれ独立に置換基を表し、ＱAおよびＱBの少なくとも一方はＣｌｏｇＰ値が０．８５以下である化合物の残基である極性基を表すか、または前記極性基に含まれる末端基を表す。）
【請求項３】
前記化合物は、該化合物を含む溶液の２８０ｎｍ以上８００ｎｍ以下の波長域における吸光度が、０ａｂｓ以上１．０ａｂｓ未満となる吸収特性を有する請求項１または２項に記載のポリマーフィルム。
【請求項４】
前記ポリマーフィルムは、該フィルムの膜厚ｄにより波長５９０ｎｍにおける膜厚方向のレターデーションＲｔｈの値を除した値Ｒｔｈ／ｄが、−０．３５以上０．３５以下であり、ｄの単位はμｍであり、Ｒｔｈの単位はｎｍである請求項１〜３のいずれか１項に記載のポリマーフィルム。
【請求項５】
請求項１〜４のいずれか１項に記載のポリマーフィルムと偏光子とを有する偏光板。
【請求項６】
請求項５に記載の偏光板と液晶セルとを含む液晶表示装置。
【請求項７】
前記ポリマーフィルムが、前記偏光子の液晶セルと対向する面とは反対側の面上に位置する請求項６に記載の液晶表示装置。
【請求項８】
前記ポリマーフィルムが、前記偏光子と液晶セルとの間に位置する請求項６に記載の液晶表示装置。
【発明の詳細な説明】
【技術分野】
【０００１】
本発明は、ポリマーフィルム、偏光板および液晶表示装置に関する。
【背景技術】
【０００２】
液晶表示装置等の表示装置は、光学補償フィルム、偏光板保護フィルム、基材フィルム等として、各種ポリマーフィルムを含んでいる（例えば特許文献１、２参照）。
【先行技術文献】
【特許文献】
【０００３】
【特許文献１】ＣＮ１０３７０９４４９Ａ
【特許文献２】特開２０１３−２０２２３号公報
【発明の概要】
【発明が解決しようとする課題】
【０００４】
上記ポリマーフィルムに実用上求められる特性としては、以下の２つの特性を挙げることができる。
１つは、優れた耐擦傷性を有することである。ポリマーフィルムを加工する際や、液晶表示装置において偏光板保護フィルムとして使用する際等にフィルムに傷が発生することを防ぐためである。
更には、透明性に優れることである。透明性に劣るポリマーフィルムを含む液晶表示装置は、表示面に表示される画像の画像品質が低下してしまうからである。
一方、特許文献１、２には、ポリマーフィルムに添加剤を含有させることが提案されているが、かかる添加剤によりポリマーフィルムの耐擦傷性および透明性をともに高めることの記載はない。
【０００５】
本発明の目的は、耐擦傷性および透明性がともに優れるポリマーフィルムを提供することにある。
【課題を解決するための手段】
【０００６】
本発明者らは上記目的を達成するために鋭意検討を重ねた結果、以下のポリマーフィルム：
カルボニル結合含有ポリマーと、
Ｈｏｙ法により算出される水素結合性δｈが１１．０以上であり、かつ下記式１により算出されるδχが１．５０以下である化合物と、
を含むポリマーフィルム、
を新たに見出し、本発明を完成させた。
【０００７】
【数１】
0006339530.tif 000002
【０００８】
式１中、χは、分子動力学計算によって算出された、上記化合物の分子中で最も離れている原子同士（ただし水素原子を除く）の上記ポリマーフィルム中での原子間距離を表す。上記原子間距離とは、分子動力学計算上、上記ポリマー中で上記化合物が熱運動等により複数の原子間距離を示し得る場合、これら複数の原子間距離の算術平均をいう。χの算出方法および上記δｈの詳細は、後述する。
【０００９】
なお本発明において、ポリマーとは、同一または異なる複数の繰り返し単位により構成される多量体であって、ホモポリマーとコポリマーとを包含する意味で用いるものとする。
【００１０】
一態様では、上記化合物は、下記群：−Ｘ２−（Ｃ＝Ｘ４）−Ｘ３−、−ＮＲ５−（ＳＯ２）−、−ＣＯ−ＮＲ６−ＣＯ−、−Ｏ−、−Ｓ−、−ＣＯＯＨ、−ＣＮ、−ＮＲ７Ｒ８、−ＯＨ、および−ＳＨからなる群、から選択される基を１分子中に少なくとも１つ含み、Ｘ２、Ｘ３は、それぞれ独立に、単結合、−ＮＲ９−、−Ｏ−または−（ＣＲ１０Ｒ１１）ｍ−を表し、Ｘ４は酸素原子または硫黄原子を表し、Ｒ５、Ｒ６、Ｒ７、Ｒ８、Ｒ９、Ｒ１０、Ｒ１１は、それぞれ独立に水素原子または置換基を有していてもよいアルキル基を表し、ｍは１以上の整数を表す。
【００１１】
一態様では、上記化合物は、−Ｏ−Ｃ（＝Ｏ）−ＮＨ−を１分子中に少なくとも１つ含む。
【００１２】
一態様では、カルボニル結合含有ポリマーは、セルロースエステルである。
【００１３】
一態様では、カルボニル基含有ポリマーは、（メタ）アクリル系ポリマーである。ここで（メタ）アクリル系ポリマーには、アクリル系ポリマーとメタクリル系ポリマーとが包含されるものとする。
【００１４】
一態様では、カルボニル基含有ポリマーは、シクロオレフィン系ポリマーである。
【００１５】
一態様では、上記化合物は、この化合物を含む溶液の２８０ｎｍ以上８００ｎｍ以下の波長域における吸光度が、０ａｂｓ以上１．０ａｂｓ未満となる吸収特性を有する。以下では、上記吸収特性を有することを、２８０ｎｍ以上８００ｎｍ以下の波長域に吸収を持たないともいう。なお吸光度は、無単位で表記することもできる。
上記吸収特性は、以下の方法により測定される値である。
化合物１ｍｇをメタノール／ジクロロメタン＝１３／８７（体積比）混合溶媒５０ｃｍ３に溶解させ、紫外可視分光法にて２８０〜８００ｎｍの測定範囲で光路長１ｃｍにて吸光度を測定する。
ブランク試験として、化合物を含まない、上記の混合溶媒のみの吸光度を同様に測定する。
ブランク試験において求められた吸光度が０ａｂｓ超であった場合には、化合物を含む混合溶媒について測定された吸光度からブランク試験において求められた吸光度を差し引いた値を、化合物の吸光度とする。
上記混合溶媒への溶解性に乏しい化合物については、不溶物が多く吸光度測定において不溶物による散乱光等によって吸光度の正確な読み取りが難しい場合には、メタノールの半量を、化合物が高い溶解性を示す溶媒（以下、第三溶媒と記載する。）に置き換えて測定を行ってもよい。第三溶媒としては、例えば、エタノール、ジメチルホルムアミド（ＤＭＦ）、アセトニトリル、アセトン等を挙げることができるが、これらに限定されるものではない。また第三溶媒として、二種以上の溶媒を混合して用いてもよい。なお溶解性に乏しいとは、混合溶媒に添加した化合物全量に対して、５質量％超が不溶物として析出していることをいうものとする。
【００１６】
一態様では、上記ポリマーフィルムは、フィルムの膜厚ｄ（単位：μｍ）により波長５９０ｎｍにおける膜厚方向のレターデーションＲｔｈ（単位：ｎｍ）の値を除した値Ｒｔｈ／ｄが、−０．３５以上０．３５以下である。
【００１７】
本発明の更なる態様は、上記ポリマーフィルムと偏光子とを有する偏光板に関する。
【００１８】
本発明の更なる態様は、上記偏光板と液晶セルとを含む液晶表示装置に関する。
【００１９】
液晶表示装置は、通常、視認側偏光板とバックライト側偏光板との間に、液晶セルが配置された構成を有する。視認側偏光板およびバックライト側偏光板において、偏光板と液晶セルとの間に位置する偏光板保護フィルムを、インナー側保護フィルム、インナー側とは反対側に位置する保護フィルムをアウター側保護フィルムと呼ぶと、上述のポリマーフィルムは、視認側偏光板のインナー側、アウター側、バックライト側偏光板のインナー側、アウター側のいずれの保護フィルムとしても用いることができる。
したがって、一態様では、液晶表示装置に、上記ポリマーフィルムが、偏光子の液晶セルと対向する面とは反対側の面上に位置するアウター用偏光板保護フィルムとして含まれる。
また、他の一態様では、液晶表示装置に、上記ポリマーフィルムが、偏光子と液晶セルとの間に位置するインナー用偏光板保護フィルムとして含まれる。
【発明の効果】
【００２０】
本発明によれば、優れた耐擦傷性および透明性を有するポリマーフィルム、より詳しくは、高い表面硬度と低ヘイズとを兼ね備えたポリマーフィルムを提供することができる。更に本発明によれば、かかるポリマーフィルムを有する偏光板、およびこの偏光板を有する液晶表示装置を提供することもできる。
【図面の簡単な説明】
【００２１】
【図１】ポリマーフィルムの製造方法（共流延）に用いる流延ダイの一例を示す模式図（部分拡大図）である。
【図２】ポリマーフィルムの製造方法（共流延）の一例を示す模式図（部分拡大図）である。
【発明を実施するための形態】
【００２２】
以下に、本発明について更に詳細に説明する。尚、本発明において、「〜」とはその前後に記載される数値を下限値および上限値として含む意味で使用される。本発明において、アルキル基等の「基」は、特に述べない限り、置換基を有していてもよいし、有していなくてもよい。さらに、炭素数が限定されている基の場合の炭素数は、置換基が有する炭素数を含めた数を意味している。
【００２３】
また、上記の置換基としては、下記置換基群Ｔから選択される置換基が挙げられる。また、特記しない限り、本発明における置換基とは、下記置換基群Ｔから選択される置換基である。
【００２４】
置換基群Ｔ：
アルキル基（好ましくは炭素原子数１〜２０、より好ましくは１〜１２、特に好ましくは１〜８のものであり、例えばメチル基、エチル基、イソプロピル基、ｔｅｒｔ−ブチル基、ｎ−オクチル基、ｎ−デシル基、ｎ−ヘキサデシル基、シクロプロピル基、シクロペンチル、シクロヘキシル基などが挙げられる。）、アルケニル基（好ましくは炭素原子数２〜２０、より好ましくは２〜１２、特に好ましくは２〜８であり、例えばビニル基、アリル基、２−ブテニル基、３−ペンテニル基などが挙げられる。）、アルキニル基（好ましくは炭素原子数２〜２０、より好ましくは２〜１２、特に好ましくは２〜８であり、例えばプロパルギル基、３−ペンチニル基などが挙げられる。）、アリール基（好ましくは炭素原子数６〜３０、より好ましくは６〜２０、特に好ましくは６〜１２であり、例えばフェニル基、ビフェニル基、ナフチル基などが挙げられる。）、アミノ基（好ましくは炭素原子数０〜２０、より好ましくは０〜１０、特に好ましくは０〜６であり、例えばアミノ基、メチルアミノ基、ジメチルアミノ基、ジエチルアミノ基、ジベンジルアミノ基などが挙げられる。）、アルコキシ基（好ましくは炭素原子数１〜２０、より好ましくは１〜１２、特に好ましくは１〜８であり、例えばメトキシ基、エトキシ基、ブトキシ基などが挙げられる。）、アリールオキシ基（好ましくは炭素原子数６〜２０、より好ましくは６〜１６、特に好ましくは６〜１２であり、例えばフェニルオキシ基、２−ナフチルオキシ基などが挙げられる。）、アシル基（好ましくは炭素原子数１〜２０、より好ましくは１〜１６、特に好ましくは１〜１２であり、例えばアセチル基、ベンゾイル基、ホルミル基、ピバロイル基などが挙げられる。）、アルコキシカルボニル基（好ましくは炭素原子数２〜２０、より好ましくは２〜１６、特に好ましくは２〜１２であり、例えばメトキシカルボニル基、エトキシカルボニル基などが挙げられる。）、アリールオキシカルボニル基（好ましくは炭素原子数７〜２０、より好ましくは７〜１６、特に好ましくは７〜１０であり、例えばフェニルオキシカルボニル基などが挙げられる。）、アシルオキシ基（好ましくは炭素原子数２〜２０、より好ましくは２〜１６、特に好ましくは２〜１０であり、例えばアセトキシ基、ベンゾイルオキシ基などが挙げられる。）、アシルアミノ基（好ましくは炭素原子数２〜２０、より好ましくは２〜１６、特に好ましくは２〜１０であり、例えばアセチルアミノ基、ベンゾイルアミノ基などが挙げられる。）、アルコキシカルボニルアミノ基（好ましくは炭素原子数２〜２０、より好ましくは２〜１６、特に好ましくは２〜１２であり、例えばメトキシカルボニルアミノ基などが挙げられる。）、アリールオキシカルボニルアミノ基（好ましくは炭素原子数７〜２０、より好ましくは７〜１６、特に好ましくは７〜１２であり、例えばフェニルオキシカルボニルアミノ基などが挙げられる。）、スルホニルアミノ基（好ましくは炭素原子数１〜２０、より好ましくは１〜１６、特に好ましくは１〜１２であり、例えばメタンスルホニルアミノ基、ベンゼンスルホニルアミノ基などが挙げられる。）、スルファモイル基（好ましくは炭素原子数０〜２０、より好ましくは０〜１６、特に好ましくは０〜１２であり、例えばスルファモイル基、メチルスルファモイル基、ジメチルスルファモイル基、フェニルスルファモイル基などが挙げられる。）、カルバモイル基（好ましくは炭素原子数１〜２０、より好ましくは１〜１６、特に好ましくは１〜１２であり、例えばカルバモイル基、メチルカルバモイル基、ジエチルカルバモイル基、フェニルカルバモイル基などが挙げられる。）、アルキルチオ基（好ましくは炭素原子数１〜２０、より好ましくは１〜１６、特に好ましくは１〜１２であり、例えばメチルチオ基、エチルチオ基などが挙げられる。）、アリールチオ基（好ましくは炭素原子数６〜２０、より好ましくは６〜１６、特に好ましくは６〜１２であり、例えばフェニルチオ基などが挙げられる。）、スルホニル基（好ましくは炭素原子数１〜２０、より好ましくは１〜１６、特に好ましくは１〜１２であり、例えばメシル基、トシル基などが挙げられる。）、スルフィニル基（好ましくは炭素原子数１〜２０、より好ましくは１〜１６、特に好ましくは１〜１２であり、例えばメタンスルフィニル基、ベンゼンスルフィニル基などが挙げられる。）、ウレタン基、ウレイド基（好ましくは炭素原子数１〜２０、より好ましくは１〜１６、特に好ましくは１〜１２であり、例えばウレイド基、メチルウレイド基、フェニルウレイド基などが挙げられる。）、リン酸アミド基（好ましくは炭素原子数１〜２０、より好ましくは１〜１６、特に好ましくは１〜１２であり、例えばジエチルリン酸アミド、フェニルリン酸アミドなどが挙げられる。）、ヒドロキシル基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素原子数１〜３０、より好ましくは１〜１２であり、ヘテロ原子としては、例えば窒素原子、酸素原子、硫黄原子、具体的には例えばイミダゾリル基、ピリジル基、キノリル基、フリル基、ピペリジル基、モルホリノ基、ベンゾオキサゾリル基、ベンズイミダゾリル基、ベンズチアゾリル基などが挙げられる。）、およびシリル基（好ましくは、炭素原子数３〜４０、より好ましくは３〜３０、特に好ましくは３〜２４であり、例えば、トリメチルシリル基、トリフェニルシリル基などが挙げられる）。
これらの置換基は更に置換されてもよい。また、置換基が２つ以上ある場合は、同じでも異なってもよい。また、可能な場合には互いに連結して環を形成してもよい。
【００２５】
また、膜厚方向のレターデーションＲｔｈは、以下の方法により求められる値とする。先に記載した通り、本発明においてＲｔｈ／ｄを求めるＲｔｈは、波長５９０ｎｍにおけるＲｔｈである。以下において、Ｒｅ（λ）、Ｒｔｈ（λ）は各々、波長λにおける面内のレターデーションおよび膜厚方向のレターデーションを表す。
Ｒｅ（λ）はＫＯＢＲＡ  ２１ＡＤＨ（王子計測機器（株）製）において波長λｎｍの光をフィルム法線方向に入射させて測定される。測定波長λｎｍの選択にあたっては、波長選択フィルターをマニュアルで交換するか、または測定値をプログラム等で変換して測定することができる。Ｒｔｈ（λ）は上記Ｒｅ（λ）を、面内の遅相軸（ＫＯＢＲＡ  ２１ＡＤＨにより判断される）を傾斜軸（回転軸）として（遅相軸がない場合にはフィルム面内の任意の方向を回転軸とする）のフィルム法線方向に対して法線方向から片側５０度まで１０度ステップで各々その傾斜した方向から波長λｎｍの光を入射させて全部で６点測定し、その測定されたレターデーション値と平均屈折率の仮定値および入力された膜厚値を基にＫＯＢＲＡ  ２１ＡＤＨが算出する。なお、遅相軸を傾斜軸（回転軸）として（遅相軸がない場合にはフィルム面内の任意の方向を回転軸とする）、任意の２方向からレターデーション値を測定し、その値と平均屈折率の仮定値および入力された膜厚値を基に、以下の式（Ａ）および式（Ｂ）よりＲｔｈを算出することもできる。ここで平均屈折率の仮定値はポリマーハンドブック（ＪＯＨＮ  ＷＩＬＥＹ＆ＳＯＮＳ，ＩＮＣ）、各種光学フィルムのカタログの値を使用することができる。平均屈折率の値が既知でないものについてはアッベ屈折計で測定することができる。主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、ポリスチレン（１．５９）である。これら平均屈折率の仮定値と膜厚を入力することで、ＫＯＢＲＡ  ２１ＡＤＨはｎｘ、ｎｙ、ｎｚを算出する。この算出されたｎｘ、ｎｙ、ｎｚよりＮｚ＝（ｎｘ−ｎｚ）／（ｎｘ−ｎｙ）が更に算出される。
【００２６】
【数２】
0006339530.tif 000003
【００２７】
ここで、上記のＲｅ（θ）は法線方向から角度θ傾斜した方向におけるレターデーション値を表し、ｎｘ、ｎｙ、ｎｚは、屈折率楕円体の各主軸方位の屈折率を表し、ｄはフィルム厚を表す。
Ｒｔｈ＝（（ｎｘ＋ｎｙ）／２−ｎｚ）×ｄ      式（Ｂ）
なおこの際、パラメータとして平均屈折率ｎが必要になるが、これはアッベ屈折計（（株）アタゴ社製の「アッベ屈折計２−Ｔ」）により測定した値を用いた。
【００２８】
また、Ｒｅ(λ)およびＲｔｈ（λ）の値は、測定装置により３以上の異なる波長（例としてλ＝４７９．２、５４６．３、６２８．３、７４５．３ｎｍ）を用いて測定し、それぞれの波長からＲｅ、Ｒｔｈを算出するものとする。これらの値をコーシーの式（第３項まで、Ｒｅ＝Ａ＋Ｂ／λ２＋Ｃ／λ４）にて近似して値Ａ、Ｂ、Ｃを求める。以上より波長λにおけるＲｅ、Ｒｔｈをプロットし直し、そこから各波長λでのＲｅ（λ）およびＲｔｈ（λ）を求めることができる。
なお、レターデーションは、ＡｘｏＳｃａｎ（ＡＸＯＭＥＴＲＩＣＳ社）を用いて測定することもできる。
【００２９】
［ポリマーフィルム］
本発明のポリマーフィルムは、カルボニル結合含有ポリマー（以下、単に「ポリマー」とも記載する。）と、Ｈｏｙ法により算出される水素結合性δｈが１１．０以上であり、かつ先に示した式１により算出されるδχが１．５０以下である化合物と、を含むポリマーフィルムである。
【００３０】
Ｈｏｙ法により測定される水素結合性δｈとは、化合物の水素結合の形成能の指標となり得るものであり、値が大きいほど、他の化合物との間で水素結合を形成し易いことを意味する。詳細は後述する。
一方、下記式１：
【数３】
0006339530.tif 000004
において、χは、分子動力学計算によって算出された、上記化合物の分子中で最も離れている原子同士（ただし水素原子を除く）の上記ポリマーフィルム中での原子間距離を表す。算出されるχは、分子動力学上、ポリマーフィルム中で化合物が取り得る最大の分子長と考えることができる。また、前述のように、分子動力学上、ポリマーフィルム中で熱運動等により化合物が複数の原子間距離を示し得る場合には、これら複数の原子間距離の算術平均をいう。したがって、こうして算出されるχは、ポリマーフィルム中で、化合物が最も高い頻度で取り得る最大の分子長と考えることができる。
一方、式１中の１３．３とは、カルボニル結合（Ｃ＝Ｏ）含有ポリマーの、ポリマーフィルム中でのポリマー鎖間の距離と、完全に同一ではないとしても、近い値を表していると本発明者らは考えている。ポリマーフィルム中で、カルボニル結合含有ポリマーのポリマー鎖の間に化合物が入り込み相互作用することが、ポリマーフィルムの耐擦傷性、より詳しくは、後述の実施例に示す方法により評価される表面硬度の向上に寄与するのではないかと本発明者らは考えている。ただし、ポリマー鎖間の距離に対して、化合物の分子長が大きすぎると、化合物がポリマー鎖の間に入り込み難くなりポリマー鎖と化合物が相互作用し難くなるか、または、化合物がポリマー鎖同士の間隔を押し広げポリマー鎖同士の相互作用を低下させるのではないかと推察される。そして式１により算出されるδχが小さいほど、χが、ポリマー鎖間の距離に近いことを意味し、この値が１．５０以下である化合物は、ポリマー鎖間に入り込み相互作用することにより、ポリマーフィルムの表面硬度向上に寄与することができるのではないかと、本発明者らは推察している。
ただし、ポリマー鎖間に入り込む化合物が、ポリマーと相互作用し難い化合物では、相互作用によってポリマーフィルムの表面硬度を高めることは困難と考えられる。これに対し、上記のδｈが１１．０以上の化合物であれば、カルボニル結合含有ポリマーと化合物とが相互作用し易く、相互作用によってポリマーフィルムの表面硬度を高めることができると、本発明者らは推察している。なお本発明者らは、カルボニル結合含有ポリマーは、上記化合物と、例えば、カルボニル（Ｃ＝Ｏ）結合等のポリマー鎖において分極を示す構造において相互作用することができるのではないかと考えている。
また、ポリマーフィルムの透明性に関しては、ポリマーフィルムに添加した化合物がフィルムから揮散し易いものや結晶性が高くポリマーフィルム中に析出し易いものであると、フィルムの白化によりヘイズが上昇し透明性は低下してしまう。これに対し、上記化合物は、上述の通りポリマーと相互作用し易いと考えられ、この相互作用によりポリマーフィルムに良好に相溶することができると推察される。これによりヘイズ上昇による透明性の低下を抑制することができると、本発明者らは考えている。
以上が、上記化合物を、カルボニル基含有ポリマーを含むポリマーフィルムに添加することにより、耐擦傷性と透明性がともに優れるポリマーフィルムの提供が可能になることに関する本発明者らの推察である。ただし上記はあくまでも推察に過ぎず、本発明を何ら限定するものではない。
【００３１】
＜ポリマーフィルムに含まれる化合物＞
（Ｈｏｙ法により測定される水素結合性δｈ）
先に記載した通り、水素結合性δｈは、化合物の水素結合の形成能の指標となり得るものである。本発明において、δｈは、文献“Properties of Polymers 3rd,ELSEVIER,(1990)”の２１４〜２２０頁の「2) Method of Hoy (1985, 1989)」欄に記載のAmorphous Polymersについて求められるδｈをいうものとし、上記文献の上記の欄の記載にしたがい算出される。算出の具体的方法は、後述の実施例に示す。なおδｈは、通常、無次元数として表示されるか、または単位Ｊ１／２／ｃｍ３／２を付して表記される値である。本発明においては、無次元数として表記するものとする。
【００３２】
上記化合物のδｈは、１１．０以上である。δｈが１１．０以上の化合物をポリマーフィルムに含有させることにより、耐擦傷性、透明性がともに優れるポリマーフィルムが得られることに関する本発明者らの推察は、先に記載した通りである。耐擦傷性、透明性の更なる向上の観点から、δｈは、１１．５以上であることが好ましく、１２．０以上であることが好ましく、１２．５以上であることが更に好ましい。また、δｈは、例えば１８．０以下であるが、高いほど好ましいため、上限は特に限定されるものではない。
【００３３】
δｈは、一般に、他の官能基と水素結合を形成することができる性質、いわゆる水素結合性を有し得る官能基を化合物に導入することや、そのような官能基の導入量により制御することができる。そのような官能基としては、下記群：−Ｘ２−（Ｃ＝Ｘ４）−Ｘ３−、−ＮＲ５−（ＳＯ２）−、−ＣＯ−ＮＲ６−ＣＯ−、−Ｏ−、−Ｓ−、−ＣＯＯＨ、−ＣＮ、−ＮＲ７Ｒ８、−ＯＨ、および−ＳＨからなる群、から選択される基を挙げることができる。したがって、上記化合物は、上記群から選択される官能基を１分子中に少なくとも１つ含むことが好ましい。上記化合物に含まれる上記群から選択される基の数は、１分子中に少なくとも１つであり、２つ以上であることが好ましく、２〜８つであることがより好ましく、２〜６つであることが更に好ましい。なお上記化合物は、一態様では、環中にヘテロ原子を含む環状構造（ヘテロ環）を含まない化合物であることができる。また、一態様では、ヘテロ環を含む化合物であることができる。
【００３４】
上記のＸ２、Ｘ３は、それぞれ独立に、単結合、−ＮＲ９−、−Ｏ−または−（ＣＲ１０Ｒ１１）ｍ−を表し、Ｒ５、Ｒ６、Ｒ７、Ｒ８、Ｒ９、Ｒ１０、Ｒ１１は、それぞれ独立に水素原子または置換基を有していてもよいアルキル基を表し、ｍは１以上の整数を表す。置換基を有していてもよいアルキル基を置換する置換基としては、上述の置換基群Ｔに含まれる置換基を例示できる。一態様では、置換基を有していてもよいアルキル基は、置換基を有していてもよい炭素数１〜３のアルキル基であることが好ましく、炭素数１〜３の無置換アルキル基であることがより好ましく、メチル基、エチル基、またはイソプロピル基であることが更に好ましい。
−ＮＲ９−は、好ましくは−ＮＨ−である。
−（ＣＲ１０Ｒ１１）ｍ−は、すなわち、置換基を有していてもよいアルキル基によって置換されていてもよいアルキレン基である。アルキル基は、無置換アルキル基であることが好ましく、炭素数１〜４の無置換アルキル基であることがより好ましい。好ましくはＣＲ１０Ｒ１１において少なくともＲ１０、Ｒ１１の一方が水素原子であり、両方が水素原子であってもよい。ｍは１以上の整数であり、１〜３の範囲の整数であることが好ましい。
【００３５】
Ｘ４は、酸素原子または硫黄原子を表し、酸素原子を表すことが好ましい。
【００３６】
上記化合物は、上記群から選択される基として、−Ｏ−Ｃ（＝Ｏ）−ＮＨ−を１分子中に１つ以上含むことが好ましく、１〜８つ含むことがより好ましい。一態様では、２つまたは３つであることが更に好ましい。また他の一態様では、２〜４つであることが更に好ましい。−Ｏ−Ｃ（＝Ｏ）−ＮＨ−を含む化合物の具体的態様は、後述する。
【００３７】
（式１により算出されるδχ）
χは、分子動力学計算によって算出された、上記化合物の分子中で最も離れている原子同士（ただし水素原子を除く）の上記ポリマーフィルム中での原子間距離を表す。なおχは、原子間距離の相対的な大小を表すパラメータであり、通常、無次元数として表記されるか、または任意の単位を付して表記される値である。本発明においては、χ、およびχから算出されるδχは、無次元数として表記するものとする。
先に記載したように、こうして算出されるχは、先に記載したように、ポリマーフィルム中で上記化合物が最も高い頻度で取り得る最大の分子長と考えることが出来る。χが、式１で測定されるδχが１．５０以下となるようなχと算出される化合物によれば、耐擦傷性と透明性がともに優れるポリマーフィルムを提供することができる。この点に関する本発明者らの推察は、先に記載した通りである。耐擦傷性、透明性の更なる向上の観点からは、δχは、１．００以下であることが好ましく、０．９０以下であることがより好ましい。また、χ＝１３．３において、δχはゼロとなるため、δχの下限はゼロである。耐擦傷性、透明性の更なる向上の観点からは、δχは、０．１０以上であることが好ましく、０．１５以上であることがより好ましい。
【００３８】
分子動力学計算によるχの算出は、分子動力学法（molecular dynamics（ＭＤ）法）によりχの算出を行う分子動力学（ＭＤ）計算プログラムを用いて行う。そのような計算プログラムは公知であり、また計算ソフトが容易に入手可能である。計算ソフトとしては、例えば、フローニンゲン大学で開発された分子動力学シミュレーションのフリーソフトウェアパッケージGROMCS(version4.5.5)を用いることができる。算出の具体的方法は、後述の実施例に示す。
【００３９】
δχは、ポリマーフィルムにおける化合物の存在状態を示すものであり、必ずしも、分子量等の、化合物固有の値のみで定まるものではない。ポリマーフィルムに含まれるカルボニル基含有ポリマーの種類に応じて、このポリマー中にδχが１．５０以下となる状態で存在することができる化合物を、必要に応じて分子動力学的計算による計算を行い得られた算出値に基づき選択し、ポリマーフィルムに添加することが好ましい。
【００４０】
（吸収特性）
ところで、先に記載したように、液晶表示装置における偏光板保護フィルムには、アウター用偏光板保護フィルムと、インナー用偏光板保護フィルムとがある。アウター用偏光板保護フィルム、中でも視認側偏光板のアウター用偏光板保護フィルムは、液晶表示装置の表示面側から入射する光に晒されることが、インナー用偏光板保護フィルムと比べて多い。また、バックライト側偏光板のアウター用偏光板保護フィルムは、バックライトから入射する光に晒されることが、インナー用偏光板保護フィルムと比べて多い。そのようなアウター用偏光板保護フィルムは、光により変質し受け難いこと、即ち、耐光性に優れることが望ましい。例えば、光照射を受けて偏光板保護フィルムが変色することは、液晶表示装置の表示面に表示される画像の意図しない色味付きの原因となるからである。この点からは、上記化合物は、ポリマーフィルムが液晶表示装置の偏光板保護フィルムとして用いられた場合に晒され得る光である２８０〜８００ｎｍの範囲の波長域の光に対して吸収を持たないことが好ましい。なお吸収を持たないことの詳細は、先に記載した通りである。上記波長域での吸収を抑制するためには、吸収を引き起こす構造である芳香族環の数を低減することが望ましい。この点から、上記化合物の１分子中に含まれる芳香族環の数は、０〜５つであることが好ましく、０〜３つであることがより好ましい。他方、表面硬度の観点からは、上記化合物に芳香族環を導入することも好ましいため、上記化合物の１分子中に含まれる芳香族環の数は、必ずしも上記範囲に限定されるものではない。
【００４１】
（Ｒｔｈ／ｄ）
一方、インナー用偏光板保護フィルムについては、このフィルムを備えた偏光板が組み込まれる液晶表示装置の液晶セルの駆動モードに応じて、光学的等方性を有することが好ましい場合と光学的異方性を有することが好ましい場合がある。
例えば、液晶セルの駆動モードがＩＰＳ（In Plane Switching）モードの液晶表示装置に組み込まれる偏光板のインナー用偏光板保護フィルムは、一態様では、光学的等方性に優れることができる。光学的等方性の指標としては、先に記載したＲｔｈ／ｄを用いることができる。上記ポリマーフィルムのＲｔｈ／ｄは、光学的等方性に優れるポリマーフィルムとしての有用性の観点からは、−０．３５以上０．３５以下であることが好ましく、−０．２０以上０．２０以下であることがより好ましい。
また、液晶セルの駆動モードによっては、インナー用偏光板保護フィルムによる光学補償を検討することが好ましい場合もある。例えば、液晶セルの駆動モードがＶＡ（Vertical Alignment）モードの液晶表示装置に組み込まれる偏光板については、インナー用偏光板保護フィルムによる光学補償を検討することが好ましい。そのような場合、インナー用偏光板保護フィルムは、光学的異方性を示すことが好ましい。光学的異方性の指標としても、先に記載したＲｔｈ／ｄを用いることができる。インナー用偏光板保護フィルムによる光学補償の観点からは、Ｒｔｈ／ｄは、１．００以上５．５０以下であることが好ましく、１．５０以上３．５０以下であることがより好ましい。
以上の点に関し、一態様では、上記化合物は、この化合物を添加することにより、光学的等方性に優れるポリマーフィルムの提供を可能にすることができる。また、他の一態様では、上記化合物とともにポリマーフィルムに含まれるポリマーの種類によって、ポリマーフィルムの光学特性（光学的等方性・光学的異方性）を調整することができる。例えば、カルボニル結合含有ポリマーとしてセルロースアシレートを含むポリマーフィルムについては、セルロースアシレートの置換度によって、ポリマーフィルムの光学特性を調整し光学異方性を発現させることができる。
【００４２】
（ポリマーフィルムの上記化合物の含有量）
ポリマーフィルムの上記化合物の含有量は特に限定されるものではないが、ポリマー１００質量部に対して、１〜５０質量部とすることが好ましく、２〜３０質量部とすることがより好ましく、２〜２０質量部とすることが更に好ましく、４〜１５質量部とすることが特に好ましい。なお、上記化合物は、ポリマーフィルムへ、異なる構造のものを２種以上添加してもよい。２種以上の上記化合物を添加する場合の総含有量の好ましい範囲は、上記と同一である。
【００４３】
（上記化合物の具体的態様１）
本発明のポリマーフィルムに含まれる上記化合物は、δｈが１１．０以上であり、かつポリマーフィルム中に共存するカルボニル基含有するポリマーとの間で、式１で算出されるδχが１．５０以下の化合物である。そのような化合物の具体的態様を以下に示すが、以下はあくまでも例示であって、本発明を何ら限定するものではない。
【００４４】
上記化合物の具体的態様としては、一般式（Ｉ）で表され、かつＵ＝［（分子量）／（一分子中に含まれる−Ｏ−Ｃ（＝Ｏ）−ＮＨ−で表される２価の連結基の個数）］として求められる当量Ｕが５１５以下である化合物を挙げることができる。
【００４５】
一般式（Ｉ）
Ｑ１−（Ｌ１２−Ｌ１１）ｎ１−Ｏ−Ｃ（＝Ｏ）−ＮＨ−（Ｌ２１−Ｌ２２）ｎ２−Ｑ２
（一般式（Ｉ）中、Ｌ１１およびＬ２１は、それぞれ独立にアルキレン基を表し、アルキレン基は置換基を有していてもよい。Ｌ１２およびＬ２２はそれぞれ独立に単結合または−Ｏ−、−ＮＲ１−、−Ｓ−、−Ｃ（＝Ｏ）−のいずれかまたはこれらの組み合わせからなる基を表す。Ｒ１は、水素原子または置換基を表す。ｎ１およびｎ２は、それぞれ独立に０〜１２の整数を表し、ｎ１およびｎ２のいずれか一方は１以上の整数であり、Ｌ１１、Ｌ１２、Ｌ２１およびＬ２２が複数存在する場合は、互いに同一でも異なっていてもよい。Ｑ１およびＱ２は、それぞれ独立に置換基を表し、Ｑ１およびＱ２の少なくとも一方は環状構造を含む。）
【００４６】
Ｌ１１およびＬ２１が表すアルキレン基としては、直鎖状、分枝状、環状のいずれであってもよく、１つ以上の環状アルキレン基（シクロアルキレン基）と１つ以上の直鎖または分岐のアルキレン基とが連結したアルキレン基でもよい。直鎖または分岐のアルキレン基の具体例としては、メチレン基、エチレン基、プロピレン基、ブチレン基、ペンチレン基、へキシレン基などが挙げられる、直鎖または分岐のアルキレン基としては、炭素数１〜２０のアルキレン基が好ましく、炭素数１〜１２のアルキレン基がより好ましく、炭素数１〜８のアルキレン基がさらに好ましく、炭素数１〜３のアルキレン基が特に好ましく、メチレン基、エチレン基、またはプロピレン基が最も好ましい。環状アルキレン基としては、置換基を有していてもよいシクロへキシレン基が好ましい。アルキレン基は、置換基を有していてもよい。アルキレン基が有していてもよい置換基としては、上記置換基群Ｔが挙げられる。これらの中でも、アルキレン基が有する置換基としては、アルキル基、アシル基、アリール基、アルコキシ基、カルボニル基が好ましい。
直鎖または分岐のアルキレン基は置換基を有していない方が好ましい。環状アルキレン基は置換基を有していることが好ましい。
【００４７】
Ｌ１２およびＬ２２はそれぞれ独立に単結合または−Ｏ−、−ＮＲ１−、−Ｓ−、−Ｃ（＝Ｏ）−のいずれかまたはこれらの組み合わせからなる基を表し、中でも単結合、酸素原子、−ＮＲ１−、または−Ｃ（＝Ｏ）−であることが好ましい。Ｒ１は、水素原子または置換基を表し、置換基としては、アルキル基、アリール基、アシル基が挙げられ、水素原子または、炭素数１〜８のアルキル基、炭素数２〜８のアルキニル基、炭素数６〜１８のアリール基（例えば、ベンゼン環及びナフタレン環の基）が好ましく、水素原子または炭素数１〜４のアルキル基であることがより好ましい。
【００４８】
Ｌ１２およびＬ２２は、一態様では、単結合、−Ｏ−＊、−ＯＣ（＝Ｏ）−＊、−Ｃ（＝Ｏ）Ｏ−＊、−ＮＲ１−＊、−Ｒ１Ｎ−＊であることが好ましい。ここで＊は、Ｑ１もしくはＱ２との結合位置、または隣接する基とＱ１もしくはＱ２側で結合する位置を表す。
一方、Ｌ１２およびＬ２２が−ＯＣ（＝Ｏ）−＊、−Ｃ（＝Ｏ）Ｏ−＊である場合の−（Ｌ１２−Ｌ１１）−または−（Ｌ２１−Ｌ２２）−が表す連結基の具体例としては、下記一般式（２Ａ）または（２Ｃ）で表される構造が例示される。
また、Ｌ１２およびＬ２２が酸素原子である場合の−（Ｌ１２−Ｌ１１）−または−（Ｌ２１−Ｌ２２）−が表す連結基の具体例としては、下記一般式（２Ｂ）で表される構造が例示される。
また、Ｌ１２およびＬ２２が−ＮＲ１−ＯＣ（＝Ｏ）−＊、−ＮＲ１−Ｃ（＝Ｏ）Ｏ−＊である場合の−（Ｌ１２−Ｌ１１）−または−（Ｌ２１−Ｌ２２）−が表す連結基の具体例としては、下記一般式（２Ｄ）または（２Ｅ）で表される構造が例示される。
一般式（２Ａ）  −｛Ｒｂｊｂ（ＣＲａＲc）ｊａ−Ｏ−（Ｃ＝Ｏ）｝−＊
一般式（２Ｂ）  −｛Ｒｂｊｂ（ＣＲａＲc）ｊａ−Ｏ｝−＊
一般式（２Ｃ）  −｛Ｒｂｊｂ（ＣＲａＲc）ｊａ−（Ｃ＝Ｏ）Ｏ−｝−＊
一般式（２Ｄ）  −｛Ｒｂｊｂ（ＣＲａＲc）ｊａ−ＮＲ１（Ｃ＝Ｏ）Ｏ−｝−＊
一般式（２Ｅ）  −｛Ｒｂｊｂ（ＣＲａＲc）ｊａ−Ｏ−（Ｃ＝Ｏ）ＮＲ１｝−＊
（一般式（２Ａ）〜（２Ｅ）中、＊は、Ｑ１もしくはＱ２との結合位置、または隣接する基とＱ１もしくはＱ２側で結合する位置を表し、ＲａおよびＲcは、それぞれ独立に水素原子またはアルキル基（例えば炭素数１〜３のアルキル基、好ましくはメチル基）を表し、ｊａは１以上の整数を表し、１〜３の範囲の整数であることが好ましい。ＲａおよびＲcが複数存在する場合、複数のＲａおよびＲcはそれぞれ同一であっても異なっていてもよい。Ｒｂは１つ以上の炭素数１〜３のアルキル基で置換されていてもよいシクロアルキレン基を表し、好ましくは１〜３つの炭素数１〜３のアルキル基で置換されていてもよいシクロヘキシレン基であり、ｊｂは０または１である。Ｒ１は水素原子または置換基を表し、水素原子または炭素数１〜４のアルキル基であることが好ましく、アルキル基はメチル基であることがより好ましい。Ｒ１が複数存在する場合、複数のＲ１はそれぞれ同一であっても異なっていてもよい。）
【００４９】
一般式（２Ａ）〜（２Ｅ）において、−（ＣＲａＲc）−で表される構造が２つ以上含まれる場合、ＲａおよびＲcがすべて水素原子であるか、またはＲａまたはＲcのうち少なくとも一方がアルキル基であることが好ましい。
【００５０】
一般式（２Ａ）で表される連結基の具体例としては、
−Ｃ（ＣＨ３）２−Ｏ−（Ｃ＝Ｏ）−、
−ＣＨ２ＣＨ２−Ｏ−（Ｃ＝Ｏ）−、
−ＣＨ２ＣＨ２ＣＨ２−Ｏ−（Ｃ＝Ｏ）−、
−ＣＨ２ＣＨ（ＣＨ３）−Ｏ−（Ｃ＝Ｏ）−、
−ＣＨ（ＣＨ３）ＣＨ２−Ｏ−（Ｃ＝Ｏ）−、
−（１〜３つの炭素数１〜３のアルキル基で置換されているシクロへキシレン基）−ＣＨ２−Ｏ−（Ｃ＝Ｏ）−、
−（１〜３つの炭素数１〜３のアルキル基で置換されているシクロへキシレン基）−ＣＨ２ＣＨ２−Ｏ−（Ｃ＝Ｏ）−、
−（１〜３つの炭素数１〜３のアルキル基で置換されているシクロへキシレン基）−ＣＨ２ＣＨ２ＣＨ２−Ｏ−（Ｃ＝Ｏ）−、
−（１〜３つの炭素数１〜３のアルキル基で置換されているシクロへキシレン基）−ＣＨ２ＣＨ（ＣＨ３）−Ｏ−（Ｃ＝Ｏ）−、
−（１〜３つの炭素数１〜３のアルキル基で置換されているシクロへキシレン基）−ＣＨ（ＣＨ３）ＣＨ２−Ｏ−（Ｃ＝Ｏ）−、
などが挙げられる。
【００５１】
一般式（２Ｂ）で表される連結基の具体例としては、メチレンオキシ基、エチレンオキシ基、プロピレンオキシ基、分岐を有するブチレンオキシ基、分岐を有するペンチレンオキシ基、分岐を有するへキシレンオキシ基、
−Ｃ（ＣＨ３）２−Ｏ−、
−（１〜３つの炭素数１〜３のアルキル基で置換されているシクロへキシレン基）−ＣＨ２−Ｏ−、
−（１〜３つの炭素数１〜３のアルキル基で置換されているシクロへキシレン基）−ＣＨ２ＣＨ２−Ｏ−、
−（１〜３つの炭素数１〜３のアルキル基で置換されているシクロへキシレン基）−ＣＨ２ＣＨ２ＣＨ２−Ｏ−、
−（１〜３つの炭素数１〜３のアルキル基で置換されているシクロへキシレン基）−ＣＨ２ＣＨ（ＣＨ３）−Ｏ−、
−（１〜３つの炭素数１〜３のアルキル基で置換されているシクロへキシレン基）−ＣＨ（ＣＨ３）ＣＨ２−Ｏ−、
などが挙げられる。
【００５２】
一般式（２Ｃ）で表される連結基の具体例としては、
−Ｃ（ＣＨ３）２−（Ｃ＝Ｏ）−Ｏ−、
−ＣＨ２ＣＨ２−（Ｃ＝Ｏ）−Ｏ−、
−ＣＨ２ＣＨ２ＣＨ２−（Ｃ＝Ｏ）−Ｏ−、
−ＣＨ２ＣＨ（ＣＨ３）−（Ｃ＝Ｏ）−Ｏ−、
−ＣＨ（ＣＨ３）ＣＨ２−（Ｃ＝Ｏ）−Ｏ−、
−（１〜３つの炭素数１〜３のアルキル基で置換されているシクロヘキシレン基）−ＣＨ２−（Ｃ＝Ｏ）−Ｏ−、
−（１〜３つの炭素数１〜３のアルキル基で置換されているシクロヘキシレン基）−ＣＨ２ＣＨ２−（Ｃ＝Ｏ）−Ｏ−、
−（１〜３つの炭素数１〜３のアルキル基で置換されているシクロヘキシレン基）−ＣＨ２ＣＨ２ＣＨ２−（Ｃ＝Ｏ）−Ｏ−、
−（１〜３つの炭素数１〜３のアルキル基で置換されているシクロヘキシレン基）−ＣＨ２ＣＨ（ＣＨ３）−（Ｃ＝Ｏ）−Ｏ−、
−（１〜３つの炭素数１〜３のアルキル基で置換されているシクロヘキシレン基）−ＣＨ（ＣＨ３）ＣＨ２−（Ｃ＝Ｏ）−Ｏ−、
などが挙げられる。
【００５３】
一般式（２Ｄ）で表される連結基の具体例としては、
−（１〜３つの炭素数１〜３のアルキル基で置換されているシクロヘキシレン基）−ＣＨ２−ＮＲ１（Ｃ＝Ｏ）Ｏ−
−ＣＨ２−ＮＲ１（Ｃ＝Ｏ）−Ｏ−、
−ＣＨ２ＣＨ２−ＮＲ１（Ｃ＝Ｏ）−Ｏ−、
−ＣＨ２ＣＨ２ＣＨ２−ＮＲ１（Ｃ＝Ｏ）−Ｏ−、
−ＣＨ２ＣＨ（ＣＨ３）−ＮＲ１（Ｃ＝Ｏ）−Ｏ−、
−ＣＨ（ＣＨ３）ＣＨ２−ＮＲ１（Ｃ＝Ｏ）−Ｏ−、
などが挙げられる。
【００５４】
一般式（２Ｅ）で表される連結基の具体例としては、
−（１〜３つの炭素数１〜３のアルキル基で置換されているシクロヘキシレン基）−ＣＨ２―Ｏ−（Ｃ＝Ｏ）ＮＲ１−
−ＣＨ２−ＮＲ１（Ｃ＝Ｏ）−Ｏ−、
−ＣＨ２ＣＨ２−ＮＲ１（Ｃ＝Ｏ）−Ｏ−、
−ＣＨ２ＣＨ２ＣＨ２−ＮＲ１（Ｃ＝Ｏ）−Ｏ−、
−ＣＨ２ＣＨ（ＣＨ３）−ＮＲ１（Ｃ＝Ｏ）−Ｏ−、
−ＣＨ（ＣＨ３）ＣＨ２−ＮＲ１（Ｃ＝Ｏ）−Ｏ−、
などが挙げられる。
【００５５】
（Ｌ１２−Ｌ１１）および（Ｌ２１−Ｌ２２）が表す連結基の好ましい態様としては、アルキレン基、または、一般式（２Ａ）〜（２Ｅ）のいずれかで表される基が挙げられる。一態様では、より好ましい態様としては、アルキレン基、または、一般式（２Ａ）もしくは、（２Ｂ）で表される基が挙げられる。他の一態様では、より好ましい態様として、一般式（２Ｄ）または（２Ｅ）で表される基が挙げられる。なお、（Ｌ１２−Ｌ１１）および（Ｌ２１−Ｌ２２）がアルキレン基であるとは、すなわち、Ｌ１１およびＬ２１がアルキレン基を表し、Ｌ１２およびＬ２２が単結合を表すことを意味する。一般式(I)中、ｎ１、ｎ２が１以上の整数（即ち１〜５）範囲の整数）である場合、一般式（Ｉ）中には複数の（Ｌ１２−Ｌ１１）、（Ｌ２１−Ｌ２２）が含まれる。この場合、複数の（Ｌ１２−Ｌ１１）、複数の（Ｌ２１−Ｌ２２）は、同じ構造であってもよく、異なっていてもよい。好ましくは、複数の（Ｌ１２−Ｌ１１）、複数の（Ｌ２１−Ｌ２２）には、アルキレン基と一般式（２Ａ）〜（２Ｅ）のいずれかで表される基の１つ以上との組み合わせが含まれることが好ましい。
【００５６】
Ｑ１およびＱ２は、それぞれ独立に置換基を表し、Ｑ１およびＱ２の少なくとも一方は環状構造を含む。
置換基としては、上記置換基群Ｔが挙げられ、炭素数が６〜３０（より好ましくは６〜２０、さらに好ましくは６〜１０）のアリール基、炭素数が１〜１２（より好ましくは１〜１０、さらに好ましくは１〜５）のアルキル基（但し、アルキル鎖中に酸素原子が入っていてもよい）、炭素数が１〜１２（より好ましくは１〜１０、さらに好ましくは１〜５）のアルコキシ基が挙げられる。Ｑ１およびＱ２は、さらに置換基を有していてもよく、置換基の具体例としては、上記置換基群Ｔが挙げられ、アリール基、アルキル基、アシル基が好ましい。なお上記アリール基とは、芳香族炭化水素基を意味するものとする。
Ｑ１、Ｑ２の一方または両方に含まれる環状構造としては、脂肪族環（シクロヘキサン環など）、芳香環（ベンゼン環、ナフタレン環など）などが挙げられ、複数種の環を有していてもよく、縮合環であってもよい。一態様では、上記環状構造は、環状イミド基ではないことが好ましい。また他の一態様では、Ｑ１およびＱ２の一方または両方が、極性基以外の置換基であることができる。ここで極性基とは、ＣｌｏｇＰ値が０．８５以下の置換基をいうものとする。
ここでＣｌｏｇＰにおけるＰとは、ｎ−オクタノール−水系での分配係数を表し、ｎ−オクタノールと水を用いて測定することができるが、これら分配係数は、ＣｌｏｇＰ値推算プログラム（Daylight Chemical Information Systems 社のPC Modelsに組み込まれたＣＬＯＧＰプログラム）を使用して推算値を求めることもできる。ＣｌｏｇＰ値は、化合物として算出されるものである。この計算のために、ＣｌｏｇＰを求める対象の残基を、ラジカルまたはイオンとしてではなく、完全な分子として入力する。例えば、残基Ｂ１、Ｂ２については、水素原子と共に、Ｂ１−Ｈ、Ｂ２−Ｈ部分として決定する。実際には存在しない構造の化合物であっても、計算化学的手法または経験的方法により見積もられる値として、ＣｌｏｇＰ値を求めることができる。
本明細書において、Ｑ１、Ｑ２のＣｌｏｇＰ値は、この置換基が水素に連結した化合物Ｑ１―Ｈ、Ｑ２−ＨのＣｌｏｇＰ値として求める。実際には存在しない構造の化合物であっても、計算化学的手法または経験的方法により見積もられる値として、ＣｌｏｇＰ値を求めることができる。ＣｌｏｇＰ値が０．８５以下の置換基の具体例としては、シアノ基、イミド基が挙げられる。
【００５７】
Ｑ１、Ｑ２の一方または両方に含まれる環状構造は、好ましくは、脂肪族炭素環または芳香族炭素環であり、より好ましくはシクロヘキサン環、ベンゼン環であり、さらに好ましくはベンゼン環である。セルロースアシレートフィルムの表面硬度向上の観点から、一般式（Ｉ）で表される化合物は、シクロヘキサン環またはベンゼン環を一分子中に２〜４つ含むことが好ましく、２つまたは３つ含むことがより好ましい。また、セルロースアシレートフィルムの表面硬度向上の観点から、分子末端基として含まれる環状構造は、−Ｏ−Ｃ（＝Ｏ）−、−Ｃ（＝Ｏ）−、および−Ｏ−からなる群から選ばれる２価の連結基を介して、主鎖部分と結合することが好ましい。同様の観点から、ベンゼン環は、分子末端基として、Ｑ１またはＱ２に含まれることが好ましい。上記環状構造が置換基を有する場合、置換基としては、炭素数１〜３のアルキル基または炭素数１〜３のアルコキシ基が好ましい。
【００５８】
または、Ｑ１が、下記一般式（ａ）で表される一価の置換基であるか、またはこの一価の置換基の１つ以上が連結基を介してＬ２と結合する置換基であることも好ましい。
一般式（ａ）
＊−（Ｌ１２−Ｌ１１）ｎ１−Ｏ−Ｃ（＝Ｏ）−ＮＨ−（Ｌ２１−Ｌ２２）ｎ２−Ｑ２
【００５９】
または、Ｑ２が、下記一般式（ｂ）で表される一価の置換基であるか、またはこの一価の置換基の１つ以上が連結基を介してＬ４と結合する置換基であることも好ましい。
一般式（ｂ）
Ｑ１−（Ｌ１２−Ｌ１１）ｎ１−Ｏ−Ｃ（＝Ｏ）−ＮＨ−（Ｌ２１−Ｌ２２）ｎ２−＊
【００６０】
即ち、一般式（Ｉ）で表される化合物は、
−（Ｌ１２−Ｌ１１）ｎ１−Ｏ−Ｃ（＝Ｏ）−ＮＨ−（Ｌ２１−Ｌ２２）ｎ２−
で表される構造を、一分子中に２つ以上有することが好ましい。なお  上記一般式（ａ）、（ｂ）中、Ｌ１１〜Ｌ２２、ｎ１、ｎ２、Ｑ１およびＱ２は、一般式（Ｉ）と同義である。  上記好ましい態様にかかる化合物の具体的態様については、後述する。上記連結基としては、一般式（Ｉ−１）中のＺ１について記載するものを挙げることができる。
【００６１】
一般式（Ｉ）で表される化合物は、−ＮＨ−Ｃ（＝Ｏ）−Ｏ−で表される２価の連結基を１つ以上有していればよく、２つ以上有していてもよい。−ＮＨ−Ｃ（＝Ｏ）−Ｏ−で表される２価の連結基の数は、好ましくは１〜６つである。一態様では、２つまたは３つであることがさらに好ましい。また他の一態様では、２〜４つであることがさらに好ましい。
または、他の一態様では、一般式（Ｉ）で表される化合物は、−ＮＨ−Ｃ（＝Ｏ）−Ｏ−で表される２価の連結基に加えて、−ＮＲ１−Ｃ（＝Ｏ）−Ｏ−で表される２価の連結基を含むことができる。−ＮＨ−Ｃ（＝Ｏ）−Ｏ−で表される２価の連結基および−ＮＲ１−Ｃ（＝Ｏ）−Ｏ−で表される２価の連結基を合計で、例えば２〜６つ有することができ、２〜４つ有することが好ましい。
【００６２】
一般式（I）で表される化合物は、一態様では、−ＮＲ１−Ｃ（＝Ｏ）−ＮＲ１−で表される２価の連結基を、環状構造以外の部分には含まない。Ｒ１の詳細は、先に記載した通りである。以下に詳述する各一般式で表される化合物についても、同様である。
【００６３】
一般式（Ｉ）で表される化合物は、Ｕ＝［（分子量）／（一分子中に含まれる−Ｏ−Ｃ（＝Ｏ）−ＮＨ−で表される２価の連結基の個数）］として求められる当量Ｕが５１５以下である。
当量Ｕは、この値が小さいほど、一分子あたりの−Ｏ−Ｃ（＝Ｏ）−ＮＨ−で表される２価の連結基の含有率が高いことを意味する。当量Ｕは、好ましくは４５０以下であり、より好ましくは４２０以下であり、さらに好ましくは３００以下である。下限値については、特に限定されるものではないが、例えば１００以上である。なお一般式（Ｉ）で表される化合物の好ましい一態様は、分子中に−ＮＨ−Ｃ（＝Ｏ）−ＮＲ−または−ＮＲ−Ｃ（＝Ｏ）−ＮＨ−で表される基を含まない。ここでＲは水素原子または置換基を表す。置換基としては、置換基群Ｔとして例示したものを挙げることができる。また、一般式（Ｉ）で表される化合物は、一態様では、「−芳香族環−ＮＨ−Ｃ（＝Ｏ）−Ｏ−」で表される構造を含まない方が好ましい。このような構造とすることにより、特にセルロースアシレートフィルムが光着色性を示すことを抑制することができる。また他の一態様では、一般式（Ｉ）で表される化合物は、「−芳香族環−ＮＨ−Ｃ（＝Ｏ）−Ｏ−」で表される構造を含んでもよい。
【００６４】
ｎ１、ｎ２は、それぞれ独立に０〜１２の整数を表し、ｎ１およびｎ２のいずれか一方は１以上の整数である。ｎ１、ｎ２は、０〜５の整数が好ましく、０〜３の整数がさらに好ましく、０〜３の整数がより好ましい。
【００６５】
一般式（Ｉ）で表される化合物は、下記一般式（Ｉ−１）で表される化合物であることが好ましい。
一般式（Ｉ−１）
（Ｑ３−（Ｌ３２−Ｌ３１）ｎ３−Ａ−（Ｌ４１−Ｌ４２）ｎ４）ｍ−Ｚ１
（一般式（Ｉ−１）中、Ｌ３１およびＬ４１は、それぞれ独立にアルキレン基を表し、アルキレン基は置換基を有していてもよい。Ｌ３２およびＬ４２はそれぞれ独立に単結合または−Ｏ−、−ＮＲ１−、−Ｓ−、および−Ｃ（＝Ｏ）−のいずれかまたはこれらの組み合わせからなる基を表す。Ｒ１は、水素原子または置換基を表す。ｎ３およびｎ４は、それぞれ独立に０〜２０の整数を表し、ｎ３およびｎ４のいずれか一方は１以上の整数であり、Ｌ３１、Ｌ３２、Ｌ４１およびＬ４２が複数存在する場合は、互いに同一でも異なっていてもよい。Ｑ３は、置換基を表し、Ｚ１はｍ価の連結基を表し、Ａは、＊−Ｏ−Ｃ（＝Ｏ）−ＮＨ−、または＊−ＮＨ−Ｃ（＝Ｏ）−Ｏ−を表す（＊はＬ４１との結合位置を表す）。ｍは、２〜６の整数を表し、複数存在するＱ３およびＡは、それぞれ、互いに同一でも異なっていてもよい。また、Ｑ３およびＺ１の少なくとも一種は環状構造を含む。）
【００６６】
Ｌ３１、Ｌ４１は、それぞれ独立に一般式（Ｉ）中のＬ１１、Ｌ２１と同義である。Ｌ３１またはＬ４１の少なくとも一方は一般式（Ｉ）中のＬ１１、Ｌ２１と同義のアルキレン基であることが好ましく、両方が一般式（Ｉ）中のＬ１１、Ｌ２１と同義のアルキレン基であることがさらに好ましい。
Ｌ３２、Ｌ４２は、それぞれ独立に一般式（Ｉ）中のＬ１２、Ｌ２２と同義であり、好まましい範囲も同様である。
特に、（Ｌ４１−Ｌ４２）が表す連結基は、単結合またはアルキレン基が好ましく、（Ｌ３２−Ｌ３１）が表す連結基は、単結合、アルキレン基、または下記一般式（２Ａ）〜 (２E)のいずれかで表される基であることが好ましい。一般式（２Ａ）〜 (２Ｅ)の詳細は、上述の通りである。
一般式（２Ａ）  −｛Ｒｂｊｂ（ＣＲａＲc）ｊａ−Ｏ−（Ｃ＝Ｏ）｝−＊
一般式（２Ｂ）  −｛Ｒｂｊｂ（ＣＲａＲc）ｊａ−Ｏ｝−＊
一般式（２Ｃ）  −｛Ｒｂｊｂ（ＣＲａＲc）ｊａ−（Ｃ＝Ｏ）Ｏ−｝−＊
一般式（２Ｄ）  −｛Ｒｂｊｂ（ＣＲａＲc）ｊａ−ＮＲ１（Ｃ＝Ｏ）Ｏ−｝−＊
一般式（２Ｅ）  −｛Ｒｂｊｂ（ＣＲａＲc）ｊａ−Ｏ−（Ｃ＝Ｏ）ＮＲ１｝−＊
（一般式（２Ａ）〜（２Ｅ）中、＊は、Ｑ３もしくはＺ１との結合位置、または隣接する基とＱ３もしくはＺ１側で結合する位置を表し、Ｒａ等の詳細は、先に記載した通りである。）
【００６７】
ｎ３、ｎ４は、一般式（Ｉ）におけるｎ１およびｎ２と同義であり、好ましい範囲も同様である。
ｍは、２〜６の整数を表し、２〜３の整数が好ましい。
【００６８】
Ｑ３は置換基を表し、好ましくは、炭素数が１〜３０の直鎖状または分岐状のアルキル基、炭素数が６〜３０の環状基であり、環状基のみからなることが好ましい。Ｑ３は、さらに置換基を有していてもよく、置換基の具体例としては、上記置換基群Ｔが挙げられ、アリール基、アルキル基、アシル基、アルコキシ基が好ましい。しかしながら、Ｑ３は、置換基を有さない方が好ましい。
Ｑ３が含む環状基は、縮合環でもよいが、単環の方が好ましい。具体的には、脂肪族環（シクロヘキサン環など）、芳香環（ベンゼン環、ナフタレン環など）、などが挙げられ、芳香環が好ましく、芳香族炭素環がより好ましい。
Ｑ３は炭素数が６〜３０（より好ましくは６〜２０、さらに好ましくは６〜１０）のアリール基または炭素数が５〜３０（より好ましくは６〜２０、炭素数が６〜３０（より好ましくは６〜２０、さらに好ましくは６〜１０）のアリール基がさらに好ましく、ベンゼン環が特に好ましい。
ｍ個のＱ３はいずれかが環構造を含むことが好ましく、いずれも環構造を含むことが好ましく、芳香族基を含むことがより好ましい。
Ｑ３およびＺ１の少なくとも一種は１つ以上の環状構造を含むが、Ｑ３およびＺ１のいずれもが環状構造を含むことがより好ましい。また、Ｑ３およびＺ１の一方または両方に環状構造を含み、かつ一分子中に合計２〜４つの環状構造を有することが好ましく、２つまたは３つの環状構造を有することがより好ましい。
【００６９】
Ａは、＊−Ｏ−Ｃ（＝Ｏ）−ＮＨ−、または＊−ＮＨ−Ｃ（＝Ｏ）−Ｏ−を表す（＊はＬ４１との結合位置を表す）。
【００７０】
Ｚ１は、ｍ価の連結基を表し、２〜６価の連結基であることが好ましく、２〜３価の連結基であることがより好ましく、２価の連結基であることがさらに好ましい。Ｚ１としては、直鎖、分岐または環状の脂肪族基および芳香族基の少なくとも１種を含む基であることが好ましく、分岐または環状の脂肪族基および芳香族基の少なくとも１種を含む基であることがより好ましい。
Ｚ１は、直鎖、分岐または環状の脂肪族基および芳香族基の少なくとも１種のみからなっていてもよいし、これらの基と、酸素原子、直鎖または分岐のアルキレン基との組み合わせであることも好ましい。Ｚ１として含まれる脂肪族基は飽和脂肪族基であることが好ましい。
分岐または環状の脂肪族基および芳香族基の少なくとも１種を含む基とすることにより、剛直な構造となるため、この化合物を含むことでフィルムの表面硬度が更に向上する傾向にある。Ｚ１を構成する炭素数は２〜２０が好ましく、４〜１５がより好ましい。
Ｚ１は、置換基を有していてもよく、置換基の具体例としては、上記置換基群Ｔが挙げられるが、置換基を有さない方が好ましい。
具体的には、以下に例示される連結基が好ましい。なお、＊はＬ４１と結合する位置を表す。
【００７１】
【化１】
0006339530.tif 000005
【００７２】
【化２】
0006339530.tif 000006
【００７３】
一般式（Ｉ−１）で表される化合物は、環状構造として脂肪族炭素環または芳香族炭素環を含むことが好ましい。また、一般式（Ｉ−１）で表される化合物は、Ｑ３がいずれも芳香族基（好ましくはベンゼン環）を有するか、Ｚ１が環状の脂肪族基または芳香族基を有することが好ましく、Ｑ３がいずれも無置換の芳香族基（好ましくは、無置換ベンゼン環）からなるか、Ｚ１が鎖状または環状の脂肪族基を有することがより好ましく、Ｑ３がいずれも無置換の芳香環基（好ましくは、無置換ベンゼン環）からなるか、Ｚ１が環状の脂肪族基からなることがさらに好ましく、Ｑ３がいずれも無置換の芳香族基（好ましくは、無置換ベンゼン環）からなり、Ｚ１が鎖状または環状の脂肪族基からなることが特に好ましい。
【００７４】
一般式（Ｉ）で表される化合物は、下記一般式（Ｉ−２）で表される化合物であることが好ましい。
一般式（Ｉ−２）
（Ｑ４−（Ｌ５２−Ｌ５１）ｎ５−Ａ−（Ｌ６１−Ｌ６２）ｎ６）ｍ１−Ｚ２
（一般式（Ｉ−２）中、Ｌ５１およびＬ６１は、それぞれ独立にアルキレン基を表し、アルキレン基は置換基を有していてもよい。Ｌ５２およびＬ６２は単結合または−Ｏ−、−ＮＲ１−、−Ｓ−、および−Ｃ（＝Ｏ）−のいずれかまたはこれらの組み合わせからなる基を表す。Ｒ１は、水素原子または置換基を表す。ｎ５およびｎ６は、それぞれ０〜１２の整数を表すが、ｎ５およびｎ６のどちらか一方は１以上の整数であり、Ｌ５１、Ｌ５２、Ｌ６１およびＬ６２が複数存在する場合は、互いに同一でも異なっていてもよい。Ｑ４は、置換もしくは無置換のフェニル基、置換もしくは無置換のシクロヘキシル基、メチル基、エチル基、プロピル基、イソプロピル基またはｔ−ブチル基を表し、Ｚ２は、直鎖、分岐または環状の脂肪族基および芳香族基の少なくとも１種を含む基を表し、Ａは、＊−Ｏ−Ｃ（＝Ｏ）−ＮＨ−、または＊−ＮＨ−Ｃ（＝Ｏ）−Ｏ−を表す（＊はＬ６１との結合位置を表す）。ｍ１は、２または３の整数を表し、複数存在するＱ４およびＡは、それぞれ、互いに同一でも異なっていてもよい。また、Ｚ２および複数存在するＱ４の少なくとも１つは環状構造を含む。）
【００７５】
Ｌ５１、Ｌ６１は、それぞれ独立に一般式（Ｉ）中のＬ１１、Ｌ２１と同義であり、好ましい範囲も同様である。
Ｌ５２、Ｌ６２は、それぞれ独立に一般式（Ｉ）中のＬ１２、Ｌ２２と同義であり、好ましい範囲も同様である。
特に、（Ｌ６１−Ｌ６２）が表す連結基は、単結合またはアルキレン基が好ましい。（Ｌ５２−Ｌ５１）が表す連結基は、単結合、アルキレン基、または下記一般式（２Ａ）〜（２Ｅ）のいずれかで表される基であることが好ましい。一般式（２Ａ）〜（２Ｅ）の詳細は、上述の通りである。
一般式（２Ａ）  −｛Ｒｂｊｂ（ＣＲａＲｃ）ｊａ−Ｏ−（Ｃ＝Ｏ）｝−＊
一般式（２Ｂ）  −｛Ｒｂｊｂ（ＣＲａＲｃ）ｊａ−Ｏ｝−＊
一般式（２Ｃ）  −｛Ｒｂｊｂ（ＣＲａＲｃ）ｊａ−（Ｃ＝Ｏ）Ｏ−｝−＊
一般式（２Ｄ）  −｛Ｒｂｊｂ（ＣＲａＲｃ）ｊａ−ＮＲ１（Ｃ＝Ｏ）Ｏ−｝−＊
一般式（２Ｅ）  −｛Ｒｂｊｂ（ＣＲａＲｃ）ｊａ−Ｏ−（Ｃ＝Ｏ）ＮＲ１｝−＊
（一般式（２Ａ）〜（２Ｅ）中、＊は、Ｑ４またはＺ２との結合位置、または隣接する基とＱ４もしくはＺ２側で結合する位置を表し、Ｒａ等の詳細は、先に記載した通りである。）
【００７６】
Ｑ４は、置換もしくは無置換のフェニル基、置換もしくは無置換のシクロヘキシル基、メチル基、エチル基、プロピル基、イソプロピル基またはｔ−ブチル基を表す。一般式（Ｉ−２）中、ｍ１は２または３の整数を表すため、一般式（１−２）で表される化合物には複数（ｍ個）のＱ４が存在する。これら複数のＱ４およびＺ２の少なくとも１つは、環状構造を含む。
【００７７】
Ｑ４で表されるフェニル基は、置換基を有していてもよく、無置換であってもよく、無置換のフェニル基であることが好ましい。
Ｑ４で表されるシクロヘキシル基も、置換基を有していてもよく、無置換であってもよく、無置換のシクロヘキシル基であることが好ましい。
フェニル基、シクロヘキシル基に置換してもよい置換基の具体例としては、上記置換基群Ｔが挙げられる。
置換基群Ｔの置換位置については特に制限はなく、オルト、メタ及びパラ位のいずれの位置が置換されていてもよい。置換基は、ハロゲン原子、アルキル基、アルコキシ基が好ましく、炭素数１〜３のアルキル基または炭素数１〜３のアルコキシ基がより好ましい。
Ｑ４としては、無置換のフェニル基、無置換のシクロヘキシル基、またはメチル基が、より好ましい例として挙げられる。
【００７８】
Ｚ２は、分岐または環状の脂肪族基および芳香族基の少なくとも１種を含む基であり、環状の脂肪族基および芳香族基の少なくとも１種を含む基であることが好ましく、環状の脂肪族基を含む基であることが特に好ましい。Ｚ２に含まれる環状構造は、脂肪族炭素環または芳香族炭素環であることが好ましい。
Ｚ２は、分岐または環状の脂肪族基および芳香族基の少なくとも１種のみからなっていてもよいし、これらの基と、酸素原子、直鎖または分岐のアルキレン基との組み合わせであることも好ましい。Ｚ２として含まれる脂肪族基は飽和脂肪族基であることが好ましい。
Ｚ２を構成する炭素数は３〜２０が好ましく、４〜１５がより好ましい。
Ｚ２は、置換基を有していてもよく、置換基の具体例としては、上記置換基群Ｔが挙げられるが、置換基を有さない方が好ましい。
Ｚ２の具体例は、上述のＺ１のうち、分岐または環状の脂肪族基および芳香族基の少なくとも１種を含む基が例示される。
【００７９】
ｎ５およびｎ６は、一般式（Ｉ）中のｎ１、ｎ２と同義であり、好ましい範囲も同様である。
ｍ１は、２〜３の整数を表し、２が好ましい。
【００８０】
一般式（Ｉ）で表される化合物の好ましい態様としては、下記一般式（Ｉ−３）で表される化合物を挙げることができる。
【００８１】
【化３】
0006339530.tif 000007
（一般式（Ｉ−３）中、Ｌ７１およびＬ８１は、それぞれ独立にアルキレン基を表し、アルキレン基は置換基を有していてもよい。Ｌ７２およびＬ８２はそれぞれ独立に単結合または−Ｏ−、−ＮＲ１−、−Ｓ−、および−Ｃ（＝Ｏ）−のいずれかまたはこれらの組み合わせからなる基を表す。Ｒ１は、水素原子または置換基を表す。ｎ７およびｎ８は、それぞれ独立に０〜１２の整数を表すが、ｎ７およびｎ８のいずれか一方は１以上の整数であり、Ｌ７１、Ｌ７２、Ｌ８１およびＬ８２が複数存在する場合は、互いに同一でも異なっていてもよい。Ｑ５は、置換もしくは無置換のフェニル基、置換もしくは無置換のシクロヘキシル基、メチル基、エチル基、プロピル基、イソプロピル基またはｔ−ブチル基を表す。Ａは、＊−Ｏ−Ｃ（＝Ｏ）−ＮＨ−、または＊−ＮＨ−Ｃ（＝Ｏ）−Ｏ−を表し（＊はＬ８１との結合位置を表す）、Ｒ２ａは炭素数１〜３のアルキル基を表す。ｍ２は、２または３の整数を表し、複数存在するＱ５およびＡは、それぞれ、互いに同一でも異なっていてもよい。ａは、０〜１０の整数を表し、ａが１以上の整数の場合、複数存在するＲ２ａは、互いに同一でも異なっていてもよい。）
【００８２】
Ｌ７１、Ｌ８１は、それぞれ独立に一般式（Ｉ）中のＬ１１、Ｌ２１と同義であり、好ましい範囲も同様である。
Ｌ７２、Ｌ８２は、それぞれ独立に一般式（Ｉ）中のＬ１２、Ｌ２２と同義であり、好ましい範囲も同様である。
ｎ７、ｎ８は、それぞれ独立に一般式（Ｉ）中のｎ１、ｎ２と同義であり、好ましい範囲も同様である。
【００８３】
（Ｌ７２−Ｌ７１）が表す連結基は、一般式（Ｉ−２）における（Ｌ５２−Ｌ５１）が表す連結基と同義であり、好ましい範囲も同様である。
（Ｌ８１−Ｌ８２）が表す連結基は、一般式（Ｉ−２）における（Ｌ６２−Ｌ６１）と同義であり、好ましい範囲も同様である。
中でも、一般式（Ｉ−３）において、（Ｌ７２−Ｌ７１）が表す連結基および（Ｌ８１−Ｌ８２）が表す連結基は、一態様では、前述の一般式（２Ａ）または一般式（２Ｂ）で表される連結基であることが好ましい。他の一態様では、前述の一般式（２Ｄ）または一般式（２Ｅ）で表される連結基が好ましい。
【００８４】
Ｒ２ａは炭素数１〜３のアルキル基を表し、メチル基、エチル基、プロピル基、イソプロピル基などが挙げられる。Ｒ２ａは好ましくは、メチル基である。
【００８５】
ｍ２は、２または３の整数を表し、２が好ましい。ａは、０〜１０の整数を表し、０〜６であることが本発明の効果が効果的に発現されるため好ましい。
【００８６】
Ｑ５は、一般式（Ｉ−２）中のＱ４と同義であり、好ましい範囲も同様である。
【００８７】
一般式（Ｉ−３）中のシクロヘキサン環における２または３個の側鎖の結合位置の具体例としては下記が挙げられる。
下記の＊は
【化４】
0006339530.tif 000008
に連結する位置である。
【化５】
0006339530.tif 000009
【００８８】
上記シクロヘキサン環は、好ましくは、下記で示される構造である。
【００８９】
【化６】
0006339530.tif 000010
【００９０】
一般式（Ｉ−３）中、Ｑ５が置換または無置換のフェニル基である場合、一般式（Ｉ−３）で表される化合物は、下記一般式（Ｉ−３−１）で表される。
【００９１】
【化７】
0006339530.tif 000011
（一般式（Ｉ−３−１）中、Ｒ１ａは炭素数１〜３のアルキル基、または炭素数１〜３のアルコキシ基を表す。ａ１は０〜５の整数を表し、ａ１が１以上の整数の場合、複数存在するＲ１ａは、互いに同一でも異なっていてもよい。Ｌ７１、Ｌ７２、Ｌ８１、Ｌ８２、ｎ７、ｎ８、ｍ２、Ｒ２ａ、ａは、それぞれ一般式（Ｉ−３）と同義であり、好ましい範囲も同様である。）
【００９２】
Ｒ１ａは炭素数１〜３のアルキル基または、炭素数１〜３のアルコキシ基を表し、メチル基、エチル基、プロピル基、イソプロピル基、メトキシ基、エトキシ基などが挙げられ、好ましくは、メチル基、メトキシ基である。
【００９３】
ａ１は、０〜５の整数を表し、０〜３が好ましく、０がより好ましい。
【００９４】
一般式（Ｉ）で表される化合物の好ましい態様としては、下記一般式（Ｉ−４）で表される化合物を挙げることもできる。
【００９５】
【化８】
0006339530.tif 000012
【００９６】
一般式（Ｉ−４）中、Ｑ５、Ｌ７１、Ｌ７２、Ｌ８１、Ｌ８２、Ａ、ｎ７、ｎ８、ｍ２、それぞれ一般式（Ｉ−３）と同義である。Ｒ２ｂは炭素数１〜３のアルキル基を表す。ｂは、０〜５の整数を表し、ｂが１以上の整数の場合、複数存在するＲ２ｂは、互いに同一でも異なっていてもよい。
【００９７】
一般式（Ｉ−４）中、（Ｌ７２−Ｌ７１）ｎ７が表す連結基は、一般式（Ｉ−２）における（Ｌ５２−Ｌ５１）ｎ５が表す連結基と同義であり、好ましい範囲も同様である。
一般式（Ｉ−４）中、（Ｌ８１−Ｌ８２）ｎ８が表す連結基は、一般式（Ｉ−２）における（Ｌ６２−Ｌ６１）ｎ６と同義であり、好ましい範囲も同様である。
中でも、一般式（Ｉ−４）において、（Ｌ７２−Ｌ７１）が表す連結基および（Ｌ８１−Ｌ８２）が表す連結基は、一態様では、前述の一般式（２Ａ）または一般式（２Ｂ）で表される連結基であることが好ましい。他の一態様では、前述の一般式（２Ｄ）または一般式（２Ｅ）で表される連結基が好ましい。
【００９８】
一般式（Ｉ−４）中、Ｑ５、Ａ、ｍ２の好ましい範囲は、それぞれ一般式（Ｉ−３）と同様である。
【００９９】
Ｒ２ｂは炭素数１〜３のアルキル基を表し、メチル基、エチル基、プロピル基、イソプロピル基などが挙げられる。Ｒ２ｂは好ましくは、メチル基である。
【０１００】
ｂは、０〜５の整数を表し、０〜２であることがより好ましく、０であることが耐光性の観点でさらに好ましい。
【０１０１】
一般式（Ｉ−４）中のベンゼン環における２または３個の側鎖の結合位置の具体例としては下記が挙げられる。
下記の＊は
【化９】
0006339530.tif 000013
に連結する位置である。
【０１０２】
【化１０】
0006339530.tif 000014
【０１０３】
一般式（Ｉ−４）中、Ｑ５が置換または無置換のフェニル基である場合、一般式（Ｉ−４）で表される化合物は、下記一般式（Ｉ−４−１）で表される。
【０１０４】
【化１１】
0006339530.tif 000015
（一般式（Ｉ−４−１）中、Ｒ１ｂは炭素数１〜３のアルキル基、または炭素数１〜３のアルコキシ基を表す。ｂ１は０〜５の整数を表し、ｂ１が１以上の整数の場合、複数存在するＲ１ｂは、互いに同一でも異なっていてもよい。Ｌ７１、Ｌ７２、Ｌ８１、Ｌ８２、ｎ７、ｎ８、ｍ２、Ｒ２ｂ、ｂは、それぞれ一般式（Ｉ−４）と同義であり、好ましい範囲も同様である。）
【０１０５】
Ｒ１ｂは炭素数１〜３のアルキル基または、炭素数１〜３のアルコキシ基を表し、メチル基、エチル基、プロピル基、イソプロピル基、メトキシ基、エトキシ基などが挙げられ、好ましくは、メチル基、メトキシ基である。
【０１０６】
ｂ１は、０〜５の整数を表し、０〜３が好ましく、０がより好ましい。
【０１０７】
一般式（Ｉ）で表される化合物の好ましい態様としては、下記一般式（Ｉ−５）で表される化合物を挙げることもできる。
【０１０８】
【化１２】
0006339530.tif 000016
【０１０９】
一般式（Ｉ−５）中、Ｑ５、Ｌ７１、Ｌ７２、Ｌ８１、Ｌ８２、Ａ、ｎ７、ｎ８は、それぞれ一般式（Ｉ−３）と同義である。
【０１１０】
一般式（Ｉ−５）中、（Ｌ７２−Ｌ７１）ｎ７が表す連結基は、一般式（Ｉ−２）における（Ｌ５２−Ｌ５１）ｎ５が表す連結基と同義であり、好ましい範囲も同様である。
一般式（Ｉ−５）中、（Ｌ８１−Ｌ８２）ｎ８が表す連結基は、一般式（Ｉ−２）における（Ｌ６２−Ｌ６１）ｎ６と同義であり、好ましい範囲も同様である。
【０１１１】
一般式（Ｉ−５）中、Ｑ５、Ａの好ましい範囲は、それぞれ一般式（Ｉ−３）同様である。
【０１１２】
一般式（Ｉ−５）中、ｍ３は、１または２を表し、好ましくは１である。
【０１１３】
一般式（Ｉ−５）中、Ｒ３およびＲ４は、それぞれ独立に水素原子またはメチル基を表し、Ｒ３およびＲ４が水素原子であるか、またはＲ３およびＲ４がメチル基であることが好ましい。
【０１１４】
一般式（Ｉ−５）中、複数存在するＱ５、Ｌ７１、Ｌ７２、Ｌ８１、Ｌ８２、Ａ、ｎ７、ｎ８、ｍ３は、互いに同一であっても異なっていてもよい。
【０１１５】
一般式（Ｉ−５）で表される化合物の好ましい態様としては、下記一般式（Ｉ−５−１）を挙げることができる。
【０１１６】
【化１３】
0006339530.tif 000017
【０１１７】
一般式（Ｉ−５−１）中、Ｑ５、Ｌ７１、Ｌ７２、Ｌ８１、Ｌ８２、Ａ、ｎ７、ｎ８、ｍ３、Ｒ３、Ｒ４は、それぞれ一般式（Ｉ−５）と同義であり、好ましい範囲も同様である。
【０１１８】
一般式（Ｉ−３）、（Ｉ−４）または（Ｉ−５）で表される化合物において、耐光性の観点から、好ましい態様として、一般式（Ｉ−３）または（Ｉ−４）で表される化合物を挙げることができる。
【０１１９】
一般式（Ｉ）で表される化合物の好ましい態様としては、下記一般式（ＩＩ）で表される化合物および下記一般式（ＩＩＩ）で表される化合物を挙げることができる。
【０１２０】
【化１４】
0006339530.tif 000018
【０１２１】
【化１５】
0006339530.tif 000019
（一般式（ＩＩ）、（ＩＩＩ）中、Ｌ１ａおよびＬ１ｂは、それぞれ独立に単結合、アルキレン基、または前述の一般式（２A）〜（２E）のいずれかで表される基の１つ、または一般式（２Ａ）〜（２Ｅ）のいずれかで表される基およびアルキレン基の２つもしくは３つの組み合わせからなる基を表し、Ｑ１ａおよびＱ１ｂは、それぞれ独立に置換基を表し、ただしＱ１ａおよびＱ１ｂの少なくとも一方は、炭素数１〜３のアルキル基または炭素数１〜３のアルコキシ基により置換されていてもよいフェニル基を表す。）
【０１２２】
一態様では、一般式（ＩＩ）、（ＩＩＩ）中、Ｌ１ａおよびＬ１ｂは、それぞれ独立に単結合、アルキレン基、下記一般式（２Ａ−１）〜（２Ｅ−１）のいずれかで表される基の１つ、または下記一般式（２Ａ−１）〜（２Ｅ−１）のいずれかで表される基の１つ以上とアルキレン基の１つ以上との組み合わせ、例えば２つまたは３つの組み合わせからなる基を表す。
一般式（２Ａ−１）  −｛（ＣＲａＲc）ｊａ−Ｏ−（Ｃ＝Ｏ）｝−＊
一般式（２Ｂ−１）  −｛（ＣＲａＲc）ｊａ−Ｏ｝−＊
一般式（２Ｃ−１）  −｛（ＣＲａＲc）ｊａ−（Ｃ＝Ｏ）Ｏ−｝−＊
一般式（２Ｄ−１）  −｛（ＣＲａＲｃ）ｊａ−ＮＲ１（Ｃ＝Ｏ）Ｏ−｝−＊
一般式（２Ｅ−１）  −｛（ＣＲａＲｃ）ｊａ−Ｏ−（Ｃ＝Ｏ）ＮＲ１｝−＊
（一般式（２Ａ−１）〜（２Ｅ−１）中、＊は、Ｑ１ａもしくはＱ１ｂとの結合位置または隣接する基とＱ１ａもしくはＱ１ｂ側で結合する位置を表し、ＲａおよびＲcは、それぞれ独立に水素原子または炭素数１〜３のアルキル基を表し、ｊａは１以上の整数を表し、Ｒａ、Ｒcが複数存在する場合、複数のＲａ、Ｒcはそれぞれ同一であっても異なっていてもよい。Ｒ１は、水素原子または炭素数１〜４のアルキル基を表し、Ｒ１が複数存在する場合、複数のＲ１はそれぞれ同一であっても異なっていてよい。）
【０１２３】
Ｌ１ａおよびＬ１ｂは、それぞれ独立に単結合、アルキレン基、下記一般式（２Ａ−１）〜（２Ｅ−１）のいずれかで表される基の１つ、または下記一般式（２Ａ−１）〜（２Ｅ−１）のいずれかで表される基およびアルキレン基の２つ以上、例えば２つまたは３つの組み合わせからなる基を表す。一般式（２Ａ−１）〜（２Ｅ−１）のＲａ、Ｒc、Ｒ１、ｊａについては、一般式（２Ａ）〜（２Ｅ）におけるＲａ、Ｒc、Ｒ１、ｊａと同様である。
上記アルキレン基としては、メチレン基、エチレン基等を挙げることができる。
Ｌ１ａおよびＬ１ｂは、一般式（２Ａ−１）〜（２Ｅ−１）のいずれかで表される基の１つ、一般式（２Ａ−１）〜（２Ｅ−１）のいずれかで表される基の２つ以上の組み合わせからなる基、または下記一般式（２Ａ−１）〜（２Ｅ−１）のいずれかで表される基の１つ以上とアルキレン基の１つ以上との組み合わせからなる基であることが好ましい。上記組み合わせは、例えば、上述の基の２つまたは３つからなる組み合わせである。
【０１２４】
Ｑ１ａおよびＱ１ｂは、それぞれ独立に置換基を表し、置換基としては上記置換基群Ｔが挙げられる。ただし、Ｑ１ａおよびＱ１ｂの少なくとも一方は、炭素数１〜３のアルキル基または炭素数１〜３のアルコキシ基により置換されていてもよいフェニル基を表し、Ｑ１ａおよびＱ１ｂの両方が、炭素数１〜３のアルキル基または炭素数１〜３のアルコキシ基により置換されていてもよいフェニル基を表すことが好ましい。Ｑ１ａおよびＱ１ｂの両方が、無置換フェニル基であることがより好ましい。
【０１２５】
上記フェニル基を置換する炭素数１〜３のアルキル基、炭素数１〜３のアルコキシ基の詳細は、一般式（Ｉ−３−１）におけるＲ１ａについて記載した通りである。
【０１２６】
一般式（ＩＩ）に含まれる一般式（２Ａ−１）〜（２Ｃ−１）のいずれかで表される基について、ｊａは２以上の整数を表すことが好ましく、２〜５の範囲の整数を表すことがより好ましく、２または３であることがさらに好ましい。ｊｃは１〜３の整数の整数を表すことが好ましく、１または２であることがより好ましい。
【０１２７】
一般式（ＩＩ）で表される化合物の好ましい態様としては、下記一般式（ＩＩ−１)を挙げることができる。
【０１２８】
【化１６】
0006339530.tif 000020
（一般式（ＩＩ−１）中、Ｌ１１ａおよびＬ１１ｂは、それぞれ独立に、単結合、アルキレン基、下記一般式（２Ａ−１）〜（２Ｅ−１）のいずれかで表される基の１つ、下記一般式（２Ａ−１）〜（２Ｅ−１）のいずれかで表される基の２つ以上の組み合わせからなる基、または下記一般式（２Ａ−１）〜（２Ｅ−１）のいずれかで表される基の１つ以上とアルキレン基の１つ以上との組み合わせからなる基を表し、Ｑ１１ａおよびＱ１１ｂは、それぞれ独立に置換基を表し、ただしＱ１１ａおよびＱ１１ｂの少なくとも一方は、炭素数１〜３のアルキル基または炭素数１〜３のアルコキシ基により置換されていてもよいフェニル基を表す。
一般式（２Ａ−１）  −｛（ＣＲａＲc）ｊａ−Ｏ−（Ｃ＝Ｏ）｝−＊
一般式（２Ｂ−１）  −｛（ＣＲａＲc）ｊａ−Ｏ｝−＊
一般式（２Ｃ−１）  −｛（ＣＲａＲc）ｊａ−（Ｃ＝Ｏ）Ｏ−｝−＊
一般式（２Ｄ−１）  −｛（ＣＲａＲｃ）ｊａ−ＮＲ１（Ｃ＝Ｏ）Ｏ−｝−＊
一般式（２Ｅ−１）  −｛（ＣＲａＲｃ）ｊａ−Ｏ−（Ｃ＝Ｏ）ＮＲ１｝−＊
（一般式（２Ａ−１）〜（２Ｅ−１）中、＊は、Ｑ１１ａもしくはＱ１１ｂとの結合位置または隣接する基とＱ１１ａもしくはＱ１１ｂ側で結合する位置を表し、ＲａおよびＲcは、それぞれ独立に水素原子または炭素数１〜３のアルキル基を表し、Ｒ１は、水素原子または炭素数１〜４のアルキル基を表し、ｊａは１以上の整数を表し、Ｒａ、Ｒc、Ｒ１が複数存在する場合、複数のＲａ、Ｒc、Ｒ１はそれぞれ同一であっても異なっていてもよい。）
【０１２９】
一般式(II−１)中、Ｑ１１ａ、Ｑ１１ｂ、Ｌ１１ａ、Ｌ１１ｂの詳細は、それぞれ一般式（ＩＩ）中のＱ１ａ、Ｑ１ｂ、Ｌ１ａ、Ｌ１ｂと同様である。
【０１３０】
一態様では、Ｌ１１ａおよびＬ１１ｂは、それぞれ独立に、下記一般式（２Ａ−１）〜（２Ｅ−１）のいずれかで表される基の１つ、下記一般式（２Ａ−１）〜（２Ｅ−１）のいずれかで表される基の２つ以上の組み合わせからなる基、または下記一般式（２Ａ−１）〜（２Ｅ−１）のいずれかで表される基の１つ以上とアルキレン基の１つ以上との組み合わせからなる基を表す。上記組み合わせは、例えば、上述の基の２つまたは３つの組み合わせからなる。
【０１３１】
一般式(III)で表される化合物の好ましい態様としては、下記一般式(III−１)を挙げることができる。
【０１３２】
【化１７】
0006339530.tif 000021
（一般式（ＩＩＩ−１）中、Ｌ１１ａおよびＬ１１ｂは、それぞれ独立に、単結合、アルキレン基、下記一般式（２Ａ−１）もしくは（２Ｃ−１）〜（２Ｅ−１）のいずれかで表される基の１つ、下記一般式（２Ａ−１）もしくは（２Ｃ−１）〜（２Ｅ−１）のいずれかで表される基の２つ以上の組み合わせからなる基、または下記一般式（２Ａ−１）もしくは（２Ｃ−１）〜（２Ｅ−１）のいずれかで表される基の１つ以上とアルキレン基の１つ以上との組み合わせからなる基を表し、Ｑ１１ａおよびＱ１１ｂは、それぞれ独立に置換基を表し、ただしＱ１１ａおよびＱ１１ｂの少なくとも一方は、炭素数１〜３のアルキル基または炭素数１〜３のアルコキシ基により置換されていてもよいフェニル基を表す。
一般式（２Ａ−１）  −｛（ＣＨＲａ）ｊａ−Ｏ−（Ｃ＝Ｏ）｝ｊｃ−＊
一般式（２Ｃ−１）  −｛（ＣＨＲａ）ｊａ−（Ｃ＝Ｏ）Ｏ−｝ｊｃ−＊
一般式（２Ｄ−１）  −｛（ＣＲａＲｃ）ｊａ−ＮＲ１（Ｃ＝Ｏ）Ｏ−｝−＊
一般式（２Ｅ−１）  −｛（ＣＲａＲｃ）ｊａ−Ｏ−（Ｃ＝Ｏ）ＮＲ１｝−＊
一般式（２Ａ−１）、（２Ｃ−１）〜（２Ｅ−１）中、＊は、Ｑ１１ａもしくはＱ１１ｂとの結合位置または隣接する基とＱ１１ａもしくはＱ１１ｂ側で結合する位置を表し、ＲａおよびＲcは水素原子または炭素数１〜３のアルキル基を表し、ｊａは１以上の整数を表し、Ｒ１は、水素原子または炭素数１〜４のアルキル基を表し、Ｒａ、Ｒc、Ｒ１が複数存在する場合、複数のＲａ、Ｒc、Ｒ１はそれぞれ同一であっても異なっていてもよい。）
【０１３３】
一般式(III−１)中、Ｑ１１ａ、Ｑ１１ｂ、Ｌ１１ａ、Ｌ１１ｂの詳細は、それぞれ一般式（ＩＩＩ）中のＱ１ａ、Ｑ１ｂ、Ｌ１ａ、Ｌ１ｂと同様である。
【０１３４】
一態様では、Ｌ１１ａおよびＬ１１ｂは、それぞれ独立に、下記一般式（２Ａ−１）〜（２Ｅ−１）のいずれかで表される基の１つ、下記一般式（２Ａ−１）〜（２Ｅ−１）のいずれかで表される基の２つ以上の組み合わせからなる基、または下記一般式（２Ａ−１）〜（２Ｅ−１）のいずれかで表される基の１つ以上とアルキレン基の１つ以上との組み合わせからなる基を表す。上記組み合わせは、例えば、上述の基の２つまたは３つの組み合わせからなる。
【０１３５】
以下、本発明で好ましく用いられる上記化合物を例示するが、本発明はこれらに限定されるものではない。
ここで、（１−１−ｋ）における「ｋ」は、化合物中のｋの数と同一の数である。例えば、ｋ＝２のとき、化合物番号は、（１−１−２）となり、化合物中の−（ＣＨ２）ｋ−のｋが２であることを意味している。以下の化合物についても同様に考える。
【０１３６】
【化１８】
0006339530.tif 000022
【０１３７】
【化１９】
0006339530.tif 000023
【０１３８】
【化２０】
0006339530.tif 000024
【０１３９】
【化２１】
0006339530.tif 000025
【０１４０】
【化２２】
0006339530.tif 000026
【０１４１】
【化２３】
0006339530.tif 000027
【化２４】
0006339530.tif 000028
【０１４２】
【化２５】
0006339530.tif 000029
0006339530.tif 000030
【０１４３】
【化２６】
0006339530.tif 000031
【０１４４】
【化２７】
0006339530.tif 000032
【０１４５】
【化２８】
0006339530.tif 000033
【０１４６】
一般式（Ｉ）で表される化合物、および後述の一般式Ａで表される化合物は既知の方法により製造することができる。
【０１４７】
一般式（Ｉ）で表される化合物の分子量としては、低揮散性やポリマーとの相溶性の観点からは、２３０〜２０００の範囲であることが好ましく、２５０〜１５００の範囲であることがより好ましく、３００〜１０００の範囲であることがさらに好ましく、３５０〜８００の範囲であることが一層好ましい。
【０１４８】
なお上記化合物が多量体である場合、分子量とは、特記しない限り、重量平均分子量をいうものとする。本発明における平均分子量（重量平均分子量、数平均分子量）とは、ゲル浸透クロマトグラフィー（ＧＰＣ）によりポリスチレン換算で測定される値を言うものとする。具体的な測定条件の一例としては、以下の測定条件を挙げることができる。後述の実施例に示す平均分子量は、以下の条件で測定された値である。
ＧＰＣ装置：ＨＬＣ−８３２０（東ソー製）：
カラム：ＴＳＫ ｇｅｌ ＳｕｐｅｒＨＺＭ−Ｈ、ＴＳＫ ｇｅｌ ＳｕｐｅｒＨＺ４０００、ＴＳＫ ｇｅｌ ＳｕｐｅｒＨＺ２０００併用、（東ソー製、４．６ｍｍＩＤ(内径)×１５．０ｃｍ）
溶離液：テトラヒドロフラン（ＴＨＦ）
【０１４９】
（上記化合物の具体的態様２）
上記化合物の具体的態様としては、一般式Ａで表され、かつＵ＝［（分子量）／（一分子中に含まれる−Ｏ−Ｃ（＝Ｏ）−ＮＨ−で表される２価の連結基の個数）］として求められる当量Ｕが５１５以下である化合物を挙げることもできる。  
【０１５０】
一般式Ａ
ＱＡ−Ｌａ１−Ｘ−Ｃ（＝Ｏ）−ＮＨ−Ｌａ２−ＱＢ
【０１５１】
一般式Ａ中、Ｘは−Ｏ−または−ＮＲ−を表し、Ｒは水素原子または置換基を表す。Ｌａ１およびＬａ２はそれぞれ独立に単結合、または、アルキレン基、アリーレン基、−Ｏ−、−ＮＲ１−、−Ｓ−、−Ｃ（＝Ｏ）−のいずれかもしくはこれらの２種以上の組み合わせからなる基を表す。Ｒ１は、水素原子または置換基を表す。ＱＡおよびＱＢは、それぞれ独立に置換基を表し、ＱＡおよびＱＢの少なくとも一方はＣｌｏｇＰ値が０．８５以下である化合物の残基である極性基を表すか、または上記置換基に含まれる末端基を表す。Ｘが−ＮＲ−を表し、Ｌ１が単結合を表し、かつＱＡが環状構造を含む場合、ＱＡに含まれる環状構造は、−ＮＲ−中のＲとともに形成された環状構造であってもよい。なおＣｌｏｇＰ値については、先に記載した通りである。なお一態様では、上記極性基は、ＣｌｏｇＰ値が０．８５以下である化合物の残基である芳香族ヘテロ環含有基以外の極性基である。ここで芳香族ヘテロ環とは、芳香環中にヘテロ原子を含む環状構造をいうものとする。一例としては、トリアジン環が挙げられる。
【０１５２】
一般式Ａ中、Ｘは−Ｏ−または−ＮＲ−を表す。Ｒは水素原子または置換基を表し、置換基としては上述の置換基群Ｔから選択されるものを挙げることができる。これらの中でも、置換基としては、置換されていてもよいアルキル基、アリール基が好ましく、極性基であるシアノ基により置換されたアルキル基がより好ましい。一般式Ａにおいては、上記群から選ばれる連結基、詳しくは、−ＮＨ−Ｃ（＝Ｏ）−Ｏ−、−Ｏ−Ｃ（＝Ｏ）−ＮＨ−または−ＮＨ−Ｃ（＝Ｏ）−ＮＲ−、−ＮＲ−Ｃ（＝Ｏ）−ＮＨ−で表される２価の連結基が１つ以上含まれていればよい。上記群から選ばれる連結基の数については、先に記載した通りである。また、化合物中に存在する上記群から選ばれる連結基は、全て同一でも異なっていてもよい。
【０１５３】
ＱＡおよびＱＢは、それぞれ独立に置換基を表し、ＱＡおよびＱＢの少なくとも一方は上述の極性基を表すか、または上述の極性基に含まれる末端基を表す。極性基の詳細は、先に記載した通りである。一態様では、ＱＡおよびＱＢの一方が上述の極性基を表すか、または上述の極性基を含む場合、他方は環状構造を有する置換基であることが好ましい。その詳細は、先に記載した通りである。
【０１５４】
Ｌａ１およびＬａ２はそれぞれ独立に単結合、または、アルキレン基、アリーレン基、−Ｏ−、−ＮＲ１−、−Ｓ−、−Ｃ（＝Ｏ）−のいずれかもしくはこれらの２種以上の組み合わせからなる基を表す。Ｌａ１、Ｌａ２が表すか、またはＬａ１、Ｌａ２に含まれるアルキレン基としては、炭素数１〜２０のアルキレン基が好ましく、炭素数１〜１２のアルキレン基がより好ましい。アルキレン基は、直鎖状、分枝状、環状のいずれであってもよい。アルキレン基の具体例としては、メチレン基、エチレン基、プロピレン基、ブチレン基、ペンチレン基、へキシレン基、シクロヘキシレン基、２，２’−メチレンビス（シクロヘキシレン）基、ヘキサヒドロキシリレン基などが挙げられる。アルキレン基は、置換基を有していてもよい。アルキレン基が有していてもよい置換基としては、上記置換基群Ｔが挙げられる。これらの中でも、アルキレン基が有する置換基としては、アルキル基、アシル基、アリール基、アルコキシ基、カルボニル基が好ましい。また、直鎖状または分岐状アルキレン基としては、炭素数１〜８のアルキレン基がさらに好ましく、炭素数１〜３のアルキレン基が一層好ましく、メチレン基、エチレン基、プロピレン基、イソプロピレン基がより一層好ましい。環状アルキレン基としては、炭素数３〜１５のアルキレン基がさらに好ましく、炭素数５〜１０のアルキレン基が一層好ましい。シクロヘキシレン基としては、置換基を有するシクロヘキシレン基が好ましく、アルキル置換シクロヘキシレン基がより好ましい。好ましいアルキル置換シクロヘキシレン基としては、下記構造のものを例示できる。下記において、＊は、一般式Ａで表される化合物を構成する他の構造との結合位置を表す。
【０１５５】
【化２９】
0006339530.tif 000034
【０１５６】
また、アルキル置換シクロヘキシレン基の好ましい一例としては、以下に示すヘキサヒドロキシリレン基を挙げることもできる。
【０１５７】
【化３０】
0006339530.tif 000035
【０１５８】
Ｌａ１、Ｌａ２が表すか、またはＬａ１、Ｌａ２に含まれるアリーレン基としては、炭素数５〜２０のアリーレン基が好ましく、炭素数５〜１５のアリーレン基がより好ましく、炭素数５〜１２のアリーレン基がさらに好ましい。アリーレン基の具体例としては、フェニレン基、キシリレン基、ビフェニレン基、ナフチレン基、２，２’−メチレンビスフェニル基などが挙げられる。アリーレン基は、置換基を有していてもよい。アリーレン基が有していてもよい置換基としては、上記置換基群Ｔが挙げられる。これらの中でも、アリーレン基が有する置換基としては、アルキル基、アシル基、アリール基、アルコキシ基、カルボニル基が好ましい。より好ましいアリーレン基としては、キシリレン基、テトラメチルキシリレン基が挙げられる。
【０１５９】
Ｌａ１、Ｌａ２がアルキレン基、アリーレン基、−Ｏ−、−ＮＲ１−、−Ｓ−、−Ｃ（＝Ｏ）−のいずれかもしくはこれらの２種以上の組み合わせからなる基を表す場合、アルキレン基、アリーレン基、−Ｏ−、−Ｃ（＝Ｏ）−のいずれかまたはこれらの２つ以上の組み合わせからなる基であることが好ましい。また、Ｌａ１、Ｌａ２で表される基は、主鎖部分の炭素数が１〜１０の範囲であることが好ましく、１〜５の範囲であることがより好ましい。
【０１６０】
Ｌａ１、Ｌａ２で表される基の具体的な好ましい例としては、アルキレン基、および下記一般式（２ａ）〜（２ｅ）で表される構造が挙げられる。
一般式（２ａ）  −｛（ＣＲ２１Ｒ２２）ｊａ−Ｏ−（Ｃ＝Ｏ）｝ｊｂ−＊
一般式（２ｂ）  −｛（ＣＲ２１Ｒ２２）ｊａ−Ｏ｝ｊｂ−＊
一般式（２ｃ）  −｛（ＣＲ２１Ｒ２２）ｊａ−（Ｃ＝Ｏ）−Ｏ−｝ｊｂ−＊
一般式（２ｄ）  −｛（ＣＲ２１Ｒ２２）ｊａ−ＮＲ１（Ｃ＝Ｏ）−Ｏ｝ｊｂ−＊
一般式（２ｅ）  −｛（ＣＲ２１Ｒ２２）ｊａ−Ｏ−（Ｃ＝Ｏ）−ＮＲ１−｝ｊｂ−＊
一般式（２ａ）〜（２ｅ）中、＊は、ＱＡまたはＱＢで表される置換基との結合位置を表し、Ｒ２１、Ｒ２２は、それぞれ独立に水素原子または炭素数１〜３のアルキル基を表し、ｊａ、ｊｂは、それぞれ独立に１以上の整数を表し、１〜３の範囲の整数であることが好ましく、Ｒ２１、Ｒ２２が複数存在する場合、複数のＲ２１、Ｒ２２は、それぞれ同一であっても異なっていてもよい。
【０１６１】
一般式（２ａ）〜（２ｅ）において、−（ＣＲ２１Ｒ２２）−で表される構造が２つ以上含まれる場合、Ｒ２１およびＲ２２がすべて水素原子であるか、またはＲ２１またはＲ２２のうち少なくとも一方がアルキル基であることが好ましい。
【０１６２】
−ＮＲ１−におけるＲ１は、水素原子または置換基を表し、置換基としては、アルキル基、アルケニル基、アリール基、アシル基が挙げられ、水素原子または、炭素原子数１〜８のアルキル基、炭素原子数２〜８のアルケニル基、炭素原子数２〜８のアルキニル基、炭素原子数６〜１８のアリール基（例えば、ベンゼン環およびナフタレン環の基）が好ましく、水素原子または炭素原子数１〜４のアルキル基であることがより好ましい。
【０１６３】
また、ＱＡが、下記一般式（ａ）で表される一価の置換基であるか、またはこの一価の置換基の１つ以上が連結基を介してＬａ１と結合する置換基であることも好ましい。
一般式（ａ）
＊−Ｌａ１−Ｘ１−Ｃ（＝Ｏ）−Ｘ２−Ｌａ２−ＱＢ
【０１６４】
または、ＱＢが、下記一般式（ｂ）で表される一価の置換基であるか、またはこの一価の置換基の１つ以上が連結基を介してＬａ２と結合する置換基であることも好ましい。
一般式（ｂ）
ＱＡ−Ｌａ１−Ｘ１−Ｃ（＝Ｏ）−Ｘ２−Ｌａ２−＊
【０１６５】
上記一般式（ａ）、（ｂ）において、＊は一般式Ａで表される化合物を構成する他の構造との結合位置であり、ＱＡ、ＱＢ、Ｌａ１、Ｌａ２は、それぞれ一般式Ａと同義であり、Ｘ１およびＸ２は、一方が−ＮＨ−を表し、他方が−Ｏ−または−ＮＲ−を表し、Ｒは一般式Ａと同義である。上記連結基としては、一般式Ａ−１中のＺａ１について記載するものを挙げることができる。
【０１６６】
即ち、一般式Ａで表される化合物は、
＊−Ｌａ１−Ｘ−Ｃ（＝Ｏ）−ＮＨ−Ｌａ２−＊
で表される構造を、一分子中に２つ以上有することが好ましい。上記において、＊は一般式Ａで表される化合物を構成する他の構造との結合位置であり、Ｘ、Ｌａ１およびＬａ２は、それぞれ一般式Ａと同義である。
【０１６７】
上述の通り、一般式Ａにおいて、Ｘが−ＮＲ−を表し、Ｌａ１が単結合を表し、かつＱＡが環状構造を含む場合、ＱＡに含まれる環状構造は、−ＮＲ−中のＲとともに形成された環状構造であることができる。一般式Ａで表される化合物であって、上記環状構造を有する態様は、下記一般式Ａ−ａにより表される。
【０１６８】
【化３１】
0006339530.tif 000036
【０１６９】
一般式Ａ−ａ中、Ｇは、連結する窒素原子とともに環状構造を形成する原子群を表し、Ｌａ２、ＱＢは、それぞれ一般式Ａと同義である。
【０１７０】
Ｇにより形成される環状構造（含窒素複素環）は、置換または無置換の含窒素複素環であって、置換または無置換の含窒素６員複素環であることが好ましく、置換または無置換のモルホリノ基であることがより好ましい。上述の通り、上記含窒素複素環は、無置換であることが好ましい。一般式Ａで表される化合物であって、無置換モルホリノ基を有する態様は、下記一般式Ａ−ａ１により表される。
【０１７１】
【化３２】
0006339530.tif 000037
【０１７２】
一般式Ａ−ａ１中、Ｌａ２、ＱＢは、それぞれ一般式Ａと同義である。
【０１７３】
一般式Ａで表される化合物の上記好ましい態様としては、下記一般式Ａ−１で表される化合物を挙げることができる。
一般式Ａ−１
（Ｑａ１−Ｌａ１１−Ａ−Ｌａ２１）ｍａ−Ｚａ１
【０１７４】
一般式Ａ−１中、Ｌａ１１およびＬａ２１は、それぞれ独立に単結合、または、アルキレン基、アリーレン基、−Ｏ−、−ＮＲ１−、−Ｓ−、−Ｃ（＝Ｏ）−のいずれかもしくはこれらの２種以上の組み合わせからなる基を表す。Ｒ１は、水素原子または置換基を表す。Ｑａ１は、置換基を表し、Ｚａ１はｍａ価の連結基を表し、Ａは、単結合、＊−Ｘ−Ｃ（＝Ｏ）−ＮＨ−または＊−ＮＨ−Ｃ（＝Ｏ）−Ｘ−を表し、＊はＬａ２１との結合位置を表し、Ｘは−Ｏ−または−ＮＲ−を表し、Ｒは水素原子または置換基を表す。ｍａは、２〜６の範囲の整数を表し、複数存在するＱａ１、Ａ、Ｌａ１１およびＬａ２１は、それぞれ、互いに同一でも異なっていてもよい。ただし、少なくとも１つのＡは、＊−Ｘ−Ｃ（＝Ｏ）−ＮＨ−または＊−ＮＨ−Ｃ（＝Ｏ）−Ｘ−を表す。また、少なくとも１つのＱ１は、上記極性基または上記極性基に含まれる末端基を表す。
なお先に一般式Ａについて説明した通り、Ａが＊−ＮＨ−Ｃ（＝Ｏ）−Ｘ−を表し、Ｘが−ＮＲ−を表し、Ｌａ１１が単結合を表し、かつＱａ１が環状構造を含む場合、Ｑａ１に含まれる環状構造は、−ＮＲ−中のＲとともに形成された環状構造であってもよい。
【０１７５】
Ｌａ１１、Ｌａ２１は、それぞれ独立に一般式Ａ中のＬａ１、Ｌａ２と同義であり、好ましい態様等の詳細も同様である。
【０１７６】
Ｑａ１は置換基を表し、好ましくは、上述の極性基または上述の極性基に含まれる末端基を表す。好ましい極性基については、先に記載した通りである。
また、ｍａ個のＱａ１はいずれかが上述の極性基を表すか、または上述の極性基に含まれる末端基を表すことが好ましく、一態様では、いずれも上述の極性基を表すか、一方が上述の極性基を表し他方が上述の極性基に含まれる末端基を表すか、またはいずれもが上述の極性基に含まれる末端基を表すことが好ましく、ｍａ個のＱａ１に含まれる極性基のいずれもが、好ましいものとして記載した上述の極性基であることがより好ましい。また、他の一態様では、ｍａ個のＱａ１はいずれかが上述の極性基を表すか、または上述の極性基に含まれる末端基を表し、その他のＱａ１は環状構造を含む置換基を表すことが好ましく、極性基が、好ましいものとして記載した上述の極性基であることが、より好ましい。上記環状構造を含む置換基の詳細は、先に記載した通りである。
また、Ｑａ１が上述の極性基に含まれる末端基を表す場合、この末端基は、一態様では、好ましくはアルキル基である。
また、Ｑａ１が上述の極性基に含まれる末端基を表す場合、かかる末端基Ｑａ１と上記群から選ばれる連結基Ａとにより極性基が構成されることも好ましい。この場合、Ｌａ１１は単結合を表し、Ｑａ１とＡは直接連結する。
【０１７７】
一般式Ａ−１で表される化合物は、分子中に環状構造を含むことも好ましい。一態様では、Ｑａ１およびＺａ１の少なくとも一方に環状構造を含むことが好ましく、少なくともＺ１に含むことが好ましい。Ｚ１に含まれ得る環状構造については、後述する。Ｑａ１に含まれ得る環状構造については、先に記載した通りである。または、他の一態様では、Ｑａ１およびＺａ１に環状構造を含まず、Ｌａ１１、Ｌａ２１の一方または両方に含むことが好ましい。
即ち、一般式Ａ−１中、Ｌａ１１、Ｌａ２１、Ｑａ１およびＺａ１の少なくとも一つに環状構造が含まれることが好ましい。
【０１７８】
Ａは、単結合、＊−Ｘ−Ｃ（＝Ｏ）−ＮＨ−、または＊−ＮＨ−Ｃ（＝Ｏ）−Ｘ−を表す。ただし、複数存在するＡの少なくとも１つは、＊−Ｘ−Ｃ（＝Ｏ）−ＮＨ−または＊−ＮＨ−Ｃ（＝Ｏ）−Ｘ−を表す。Ｘは一般式Ａ中のＸと同義である。即ち、複数存在するＡの少なくとも１つは、上記群から選ばれる連結基を表す。なお一般式Ａ−１中、ｍａは２〜６の範囲の整数を表すため、一般式Ａ−１で表される化合物には、（Ｑａ１−Ｌａ１１−Ａ−Ｌａ２１）で表される構成単位が複数（ｍａ個）存在する。複数存在する（Ｑａ１−Ｌａ１１−Ａ−Ｌａ２１）で表される構成単位の少なくとも１つにおいて、Ｌａ２１が単結合であってＡが上記群から選ばれる連結基を表す場合、Ａで表される連結基は、Ｚａ１と直接結合する。この場合、Ａが＊−ＮＨ−Ｃ（＝Ｏ）−Ｘ−を表し、結合位置＊においてＺａ１と結合することが好ましい。上記群から選ばれる連結基の詳細については、先に記載した通りである。
【０１７９】
Ｚａ１は、ｍａ価の連結基を表す。ｍａは、２〜６の範囲の整数であるため、Ｚａ１は、２〜６価の連結基である。２〜３価の連結基であることが好ましく、２価の連結基であることがさらに好ましい。Ｚａ１としては、直鎖、分岐または環状の脂肪族基および芳香族基の少なくとも１つを含む基であることが好ましく、鎖状または環状の脂肪族基および芳香族基の少なくとも１つを含む基であることがより好ましい。
Ｚａ１は、直鎖、分岐または環状の脂肪族基および芳香族基の少なくとも１つのみからなっていてもよいし、これらの基と、酸素原子、直鎖または分岐のアルキレン基の１つ以上との組み合わせであることも好ましい。Ｚ１として含まれる脂肪族基は飽和脂肪族基であることが好ましい。
分岐または環状の脂肪族基および芳香族基の少なくとも１種を含む基とすることにより、剛直な構造となり、硬度が向上する傾向にある。Ｚａ１を構成する炭素数は３〜２０が好ましく、４〜１５がより好ましい。
Ｚａ１は、置換基を有していてもよく、置換基の具体例としては、上述の置換基群Ｔが挙げられる。Ｚａ１が環状の脂肪族基を含む場合、環状の脂肪族基は置換基を有することが好ましい。一方、Ｚａ１が芳香族基を含む場合、芳香族基は置換基を有さないことが好ましい。
【０１８０】
Ｚａ１は、具体的には、以下に例示される連結基であることが好ましい。なお、＊はＬａ２１に結合（Ｌａ２１が単結合を表す場合にはＡに直結）する位置を表す。
【０１８１】
【化３３】
0006339530.tif 000038
【化３４】
0006339530.tif 000039
【０１８２】
Ｚａ１は、一態様では、環状構造を含むことが好ましく、環状の脂肪族基および芳香族基の少なくとも１種を含む基であることがより好ましい。Ｚａ１に含まれる環状構造としては、置換基を有してもよいシクロヘキサン環および置換基を有してもよいベンゼン環、またはこれらが連結基（好ましくは炭素数１〜３のアルキレン基）を介して結合した基が好ましい。より好ましくは、置換基を有してもよいシクロヘキシレン基または置換基を有してもよいフェニレン基、または置換基を有してもよいキシリレン基である。Ｚ１に含まれる環状構造としてより一層好ましくは、炭素数１〜３のアルキル基、−ＮＨ−（Ｃ＝Ｏ）−Ｏ−で表される２価の連結基および−ＮＨ−（Ｃ＝Ｏ）−ＮＲ−で表される２価の連結基からなる群から選ばれる１つ以上を置換基として有するシクロヘキサン環、または炭素数１〜３のアルキル基、−ＮＨ−（Ｃ＝Ｏ）−Ｏ−で表される２価の連結基および−ＮＨ−（Ｃ＝Ｏ）−ＮＲ−で表される２価の連結基からなる群から選ばれる１つ以上を置換基として有するベンゼン環である。かかる態様では、一般式Ａ−１で表される化合物の両末端基の一方または両方に環状構造を含んでいることも好ましく、含まないことも好ましい。
また、Ｚａ１は、他の一態様では、直鎖脂肪族基が好ましく、アルキレン基であることがより好ましく、Ｚ１がアルキレン基であり、一般式Ａ−１で表される化合物の両末端基の少なくとも一方が環状構造を含まないことがより好ましく、Ｚａ１がアルキレン基であり、一般式Ａ−１で表される化合物の両末端基のいずれも環状構造を含まないことがさらに好ましい。
【０１８３】
一般式Ａ−１で表される化合物の好ましい態様としては、下記一般式Ａ−２で表される化合物を挙げることができる。
【０１８４】
【化３５】
0006339530.tif 000040
【０１８５】
一般式Ａ−２中、Ｑａ２は置換基を表し、Ｌａ３１およびＬａ４１は、それぞれ独立に単結合、または、アルキレン基、アリーレン基、−Ｏ−、−ＮＲ１−、−Ｓ−、−Ｃ（＝Ｏ）−のいずれかもしくはこれらの２種以上の組み合わせからなる基を表す。Ｒ１は、水素原子または置換基を表す。Ａは、単結合、＊−Ｘ−Ｃ（＝Ｏ）−ＮＨ−、または＊−ＮＨ−Ｃ（＝Ｏ）−Ｘ−を表し、＊はＬａ４１との結合位置を表す。Ｒａ１１は炭素数１〜３のアルキル基を表す。ａは、０〜１０の範囲の整数を表し、ａが１以上の場合、複数存在するＲａ１１は、互いに同一であっても異なっていてもよい。ｍａ１は、２または３を表し、複数存在するＱａ２、Ｌａ３１、Ｌａ４１およびＡは、それぞれ、互いに同一でも異なっていてもよい。ただし少なくとも１つのＡは、＊−Ｘ−Ｃ（＝Ｏ）−ＮＨ−または＊−ＮＨ−Ｃ（＝Ｏ）−Ｘ−を表す。複数存在するＱａ２の少なくとも１つは上述の極性基を表すか、または上述の極性基に含まれる末端基を表す。Ａが＊−ＮＨ−Ｃ（＝Ｏ）−Ｘ−を表し、Ｘが−ＮＲ−を表し、Ｌａ３１が単結合を表し、かつＱａ２が環状構造を含む場合、Ｑａ２に含まれる環状構造は、−ＮＲ−中のＲとともに形成された環状構造であってもよい。
【０１８６】
Ｑａ２は、置換基を表し、複数存在するＱａ２の少なくとも１つは上述の極性基を表す。Ｑａ２は、一般式Ａ−１中のＱａ１と同義であり、好ましい範囲も同様である。
【０１８７】
Ｌａ３１、Ｌａ４１は、それぞれ独立に一般式Ａ−１中のＬａ１１、Ｌａ２１と同義であり、好ましい範囲も同様である。
【０１８８】
Ｒａ１１は炭素数１〜３のアルキル基を表し、メチル基、エチル基、１−プロピル基、２−プロピル基などが挙げられる。Ｒ１１は好ましくは、メチル基である。
【０１８９】
ｍａ１は、２または３を表し、２が好ましい。ａは、０〜１０の整数を表し、０〜５が好ましく、０〜３がより好ましく、１〜３がさらに好ましい。
【０１９０】
一般式（Ａ−２）中のシクロヘキサン環における２または３個の側鎖の結合位置の具体例としては下記が挙げられる。
下記の＊は
【化３６】
0006339530.tif 000041
に結合する位置である。
【化３７】
0006339530.tif 000042
【０１９１】
一般式Ａ−１で表される化合物の好ましい態様としては、下記一般式（Ａ−３）で表される化合物を挙げることもできる。
【０１９２】
【化３８】
0006339530.tif 000043
【０１９３】
一般式Ａ−３中、Ｑａ３は置換基を表し、Ｌａ５１およびＬａ６１は、それぞれ独立に単結合、または、アルキレン基、−Ｏ−、−ＮＲ１−、−Ｓ−、−Ｃ（＝Ｏ）−のいずれかもしくはこれらの２種以上の組み合わせからなる基を表す。Ｒ１は、水素原子または置換基を表す。Ａは、単結合、＊−Ｘ−Ｃ（＝Ｏ）−ＮＨ−、または＊−ＮＨ−Ｃ（＝Ｏ）−Ｘ−を表し、＊はＬａ６１との結合位置を表す。Ｒａ１２は炭素数１〜３のアルキル基を表し、ｂは、０〜５の範囲の整数を表す。ｂが１以上の整数の場合、複数存在するＲａ１２は互いに同一でも異なっていてもよい。ｍａ２は、２または３を表し、複数存在するＱａ３、Ｌａ５１、Ｌａ６１およびＡは、それぞれ、互いに同一でも異なっていてもよい。ただし、複数存在するＡの少なくとも１つは、＊−Ｘ−Ｃ（＝Ｏ）−ＮＨ−または＊−ＮＨ−Ｃ（＝Ｏ）−Ｘ−を表し、複数存在するＱａ３の少なくとも１つは上述の極性基を表すか、または上述の極性基に含まれる末端基を表す。
【０１９４】
Ｑａ３は、置換基を表し、複数存在するＱａ３の少なくとも１つは上述の極性基を含む。Ｑａ３は、一般式Ａ−１中のＱａ１と同義であり、好ましい範囲も同様である。
【０１９５】
Ｌａ５１、Ｌａ６１は、それぞれ独立に一般式Ａ−１中のＬａ１１、Ｌａ２１と同義であり、好ましい範囲も同様である。
【０１９６】
Ｒａ１２は炭素数１〜３のアルキル基を表し、メチル基、エチル基、１−プロピル基、２−プロピル基などが挙げられる。Ｒａ１２は好ましくは、メチル基である。
【０１９７】
ｍａ２は、２または３を表し、２が好ましい。ｂは、０〜５の整数を表し、０〜３がより好ましく、０が特に好ましい。
【０１９８】
一般式Ａ−３中のベンゼン環における２または３個の側鎖の結合位置の具体例としては下記が挙げられる。
下記の＊は
【化３９】
0006339530.tif 000044
に結合する位置である。
【化４０】
0006339530.tif 000045
【０１９９】
一般式Ａ−２で表される化合物の好ましい態様としては、下記一般式Ａ−４で表される化合物を挙げることができ、一般式Ａ−３で表される化合物の好ましい態様としては、下記一般式Ａ−５で表される化合物を挙げることができる。
【０２００】
【化４１】
0006339530.tif 000046
【０２０１】
【化４２】
0006339530.tif 000047
【０２０２】
一般式Ａ−４、Ａ−５中、Ｌ１ａａおよびＬ１ａｂは、それぞれ独立に単結合、またはアルキレン基、アリーレン基、−Ｏ−、−Ｃ（＝Ｏ）−のいずれかまたはこれらの２つ以上の組み合わせからなる基を表す。Ｘは、−Ｏ−または−ＮＲ−を表し、Ｒは水素原子または置換基を表す。複数存在するＸは同一であっても異なっていてもよい。Ｑ１ａａおよびＱ１ａｂは、それぞれ独立にシアノ基、ヒドロキシル基、スクシンイミド基、ヘキサヒドロフタルイミド基、メトキシカルボニル基、アルコキシカルボニルアミノ基、アルキルアミノカルボニルオキシ基、アルキルアミノカルボニルアミノ基、アルキル基、フェニル基、もしくはベンジル基を表すか、または隣り合うＬ１ａａまたはＬ１ａｂが単結合を表し、かつＸが−ＮＲ−を表す場合に−ＮＲ−中のＲとともに形成されたモルホリノ基を表す。ただし、Ｑ１ａａおよびＱ１ａｂの少なくとも一方は上述の極性基を表すか、または上述の極性基に含まれる末端基を表す。
【０２０３】
Ｌ１ａａおよびＬ１ａｂは、それぞれ独立に単結合、またはアルキレン基、アリーレン基、−Ｏ−、−Ｃ（＝Ｏ）−のいずれかまたはこれらの２つ以上の組み合わせからなる基を表す。アルキレン基については、先に一般式ＡのＬａ１、Ｌａ２に含まれるアルキレン基について記載した通りである。また、Ｌ１ａａ、Ｌ１ａｂで表される基は、主鎖部分の炭素数が１〜１０の範囲であることが好ましく、１〜５の範囲であることがより好ましい。
【０２０４】
Ｑ１ａａおよびＱ１ａｂは、それぞれ独立にシアノ基、ヒドロキシル基、スクシンイミド基、ヘキサヒドロフタルイミド基、メトキシカルボニル基、アルコキシカルボニルアミノ基、アルキルアミノカルボニルオキシ基、アルキルアミノカルボニルアミノ基、アルキル基、フェニル基、もしくはベンジル基を表すか、または上述のモルホリノ基を表す。ただし、少なくとも一方は上述の極性基を表すか、または上述の極性基に含まれる末端基を表す。Ｑ１ａａ、Ｑ１ａｂの好ましい組み合わせとしては、下記組み合わせを挙げることができる。
（組み合わせ１）シアノ基・シアノ基
（組み合わせ２）スクシンイミド基・スクシンイミド基
（組み合わせ３）ヘキサヒドロフタルイミド基・ヘキサヒドロフタルイミド基
（組み合わせ４）シアノ基・フェニル基
（組み合わせ５）メトキシカルボニル基・フェニル基
（組み合わせ６）ヒドロキシル基・ヒドロキシル基
（組み合わせ７）モルホリノ基・シアノ基
（組み合わせ８）アルコキシカルボニルアミノ基・アルコキシカルボニルアミノ基
（組み合わせ９）アルコキシカルボニルアミノ基・アミノカルボニルオキシ基
（組み合わせ１０）アルコキシカルボニルアミノ基・アルキル基
（組み合わせ１１）アミノカルボニルオキシ基・アルキル基
【０２０５】
Ｘは、一般式Ａ−１中のＸと同義であって、好ましい範囲も同様である。
【０２０６】
一般式Ａ−４で表される化合物の好ましい態様の例としては、下記一般式Ａ−６で表される化合物を挙げることができ、一般式Ａ−５で表される化合物の好ましい態様の例としては、下記一般式Ａ−７で表される化合物および下記一般式Ａ−８で表される化合物を挙げることができる。
【０２０７】
【化４３】
0006339530.tif 000048
【０２０８】
一般式Ａ−６中、Ｑ２ａａおよびＱ２ａｂは、それぞれ独立に、シアノ基、メトキシカルボニルアミノ基、エトキシカルボニルアミノ基、１−プロポキシカルボニルアミノ基、２−プロポキシカルボニルアミノ基、メチルアミノカルボニルオキシ基、エチルアミノカルボニルオキシ基、１−プロピルアミノカルボニルオキシ基、２−プロピルアミノカルボニルオキシ基、アルキル基、フェニル基、またはベンジル基を表し、少なくとも一方はシアノ基、メトキシカルボニルアミノ基、エトキシカルボニルアミノ基、１−プロポキシカルボニルアミノ基、２−プロポキシカルボニルアミノ基、メチルアミノカルボニルオキシ基、エチルアミノカルボニルオキシ基、１−プロピルアミノカルボニルオキシ基、または２−プロピルアミノカルボニルオキシ基を表す。好ましくは、Ｑ２ａおよびＱ２ｂがいずれもシアノ基を表す。Ｌ２ａａおよびＬ２ａｂは、それぞれ独立に単結合、またはアルキレン基、アリーレン基、−Ｏ−、−Ｃ（＝Ｏ）−のいずれかまたはこれらの２つ以上の組み合わせからなる基を表す。Ｘは、−Ｏ−または−ＮＲ１−を表し、Ｒ１は水素原子または置換基を表す。複数存在するＸは同一であっても異なっていてもよい
【０２０９】
【化４４】
0006339530.tif 000049
【０２１０】
一般式Ａ−７中、Ｑ３ａａおよびＱ３ａｂは、一方がシアノ基、スクシンイミド基、またはヘキサヒドロフタルイミド基を表し、他方がアルキル基、フェニル基、またはベンジル基を表す。
好ましい一態様では、Ｑ３ａａおよびＱ３ａｂの一方がシアノ基を表し、他方がフェニル基を表す。
また、他の一態様では、一般式Ａ−７で表される化合物は、Ｑ３ａａおよびＱ３ａｂがともにシアノ基を含まないことが好ましい。例えば、Ｑ３ａａおよびＱ３ａｂの一方がシアノ基置換アルキル基である場合、他方はスクシンイミド基、またはヘキサヒドロフタルイミド基であることが好ましい。また、Ｑ３ａａおよびＱ３ａｂの一方がシアノ基である場合、他方はフェニル基またはベンジル基であることが好ましい。
上記アルキル基は、一態様では無置換アルキル基であり、他の一態様では置換アルキル基である。置換アルキル基としては、例えば、ベンゾイルアルキル基等のアリールカルボニルアルキル基、フェニルオキシアルキル基等のアリールオキシアルキル基等を挙げることができる。
Ｌ３ａａおよびＬ３ａｂは、それぞれ独立に単結合、またはアルキレン基、アリーレン基、−Ｏ−、−Ｃ（＝Ｏ）−のいずれかまたはこれらの２つ以上の組み合わせからなる基を表す。Ｘは、−Ｏ−または−ＮＲ−を表し、Ｒは水素原子または置換基を表す；複数存在するＸは同一であっても異なっていてもよい。
【０２１１】
【化４５】
0006339530.tif 000050
【０２１２】
一般式Ａ−８中、Ｑ４ａａおよびＱ４ａｂは、それぞれ独立に、メトキシカルボニルアミノ基、エトキシカルボニルアミノ基、１−プロポキシカルボニルアミノ基、２−プロポキシカルボニルアミノ基メチルアミノカルボニルオキシ基、エチルアミノカルボニルオキシ基、１−プロピルアミノカルボニルオキシ基、２−プロピルアミノカルボニルオキシ基アルキル基、フェニル基、またはベンジル基を表し、少なくとも一方はメトキシカルボニルアミノ基、エトキシカルボニルアミノ基、１−プロポキシカルボニルアミノ基、２−プロポキシカルボニルアミノ基、メチルアミノカルボニルオキシ基、エチルアミノカルボニルオキシ基、１−プロピルアミノカルボニルオキシ基、または２−プロピルアミノカルボニルオキシ基を表す。Ｌ４ａａおよびＬ４ａｂは、それぞれ独立に、単結合、またはアルキレン基、アリーレン基、−Ｏ−、−Ｃ（＝Ｏ）−のいずれかまたはこれらの２つ以上の組み合わせからなる基を表す。Ｘは、−Ｏ−または−ＮＲ−を表し、Ｒは水素原子または置換基を表す。複数存在するＸは同一であっても異なっていてもよい。
【０２１３】
一般式Ａ−６、Ａ−７、Ａ−８中のＬ２ａａ、Ｌａ２ｂ、Ｌ３ａａ、Ｌ３ａｂ、Ｌ４ａａ、Ｌ４ａｂは、それぞれ一般式Ａ−４、Ａ−５中のＬ１ａａ、Ｌ１ａｂと同義であり、好ましい範囲も同様である。
【０２１４】
一般式Ａ−６、Ａ−７、Ａ−８中のＸは、一般式Ａ−１中のＸと同義であって、好ましい範囲も同様である。
【０２１５】
以上説明した化合物は、Ｕ＝［（分子量）／（一分子中に含まれるＮＨ−（Ｃ＝Ｏ）−Ｏ−で表される２価の連結基および−ＮＨ−（Ｃ＝Ｏ）−ＮＲ−で表され、Ｒが水素原子または置換基を表す２価の連結基からなる群から選ばれる連結基の個数）］として求められる当量Ｕが５１５以下である。当量Ｕの値が小さいほど、一分子あたりの上記連結基の含有率が高いことを意味する。当量Ｕの値は、好ましくは４５０以下であり、より好ましくは４２０以下であり、さらに好ましくは３００以下である。下限値については、特に限定されるものではないが、例えば１００以上である。
【０２１６】
以下、上記化合物の中で、本発明において好ましく用いられる化合物を例示するが、本発明はこれらに限定されるものではない。
【０２１７】
【化４６】
0006339530.tif 000051
【０２１８】
【表１】
0006339530.tif 000052
【０２１９】
【化４７】
0006339530.tif 000053
0006339530.tif 000054
【０２２０】
【化４８】
0006339530.tif 000055
【０２２１】
【化４９】
0006339530.tif 000056
【０２２２】
【化５０】
0006339530.tif 000057
（例示化合物１６−１〜１６−３において、−Ｃ３Ｈ６−とは、−ＣＨ（ＣＨ３）−ＣＨ２―または−ＣＨ２―ＣＨ（ＣＨ３）−である。）
【０２２３】
上記化合物の全体の親水性の程度はＣｌｏｇＰ値として表すことができる。ＣｌｏｇＰについては、前述の通りである。上記化合物のＣｌｏｇＰとしては、−１．０〜１２．０が好ましく、０．０〜１０．０がより好ましく、１．０〜８．０がさらに好ましい。
また、上記化合物の融点は、−５０〜２５０℃であることが好ましく、−３０〜２００℃であることがより好ましい。このような範囲とすることにより、本発明の効果がより効果的に発揮される傾向にある。
融点の測定方法としては、特に制限はなく、公知の方法の中から適宜選択することができるが、例えば、微量融点測定装置などを用いて測定する方法が挙げられる。
【０２２４】
以上、δｈ、δχがそれぞれ上記範囲である化合物の具体的態様を示したが、示した態様は例示に過ぎず、本発明はこれらに限定されるものではない。また、一般式（Ｉ）、一般式Ａで表される化合物の中にも、ポリマーフィルム中で共存するポリマーとの関係で、δχが上記範囲になるものとならないものがあり得る。ポリマーフィルムの作製においては、共存するポリマーとの関係でδχが上記範囲にあるものを選択して用いることができる。
【０２２５】
＜カルボニル結合含有ポリマー＞
カルボニル結合含有ポリマーとしては、カルボニル結合（Ｃ＝Ｏ）を有する各種ポリマーを挙げることができる。ポリマーフィルムは、カルボニル結合含有ポリマーを１種のみ含んでもよく、構造の異なってもよい２種以上を含んでもよい。ポリマーフィルムにおいて、最も多くを占める成分（このような成分を「主成分」と呼ぶ。）が、カルボニル基含有ポリマーであることが好ましい。ポリマーフィルムのカルボニル基含有ポリマー含有量については、ポリマーフィルム中の樹脂成分全量に対してカルボニル基含有ポリマーが５０質量％以上含まれることが好ましく、６０質量％以上が好ましく、７０質量％以上がより好ましく、８０質量％以上が更に好ましく、８５質量％以上が一層好ましい。ポリマー含有量の上限は特に制限されない。なお２種以上のカルボニル基含有ポリマーを含むポリマーフィルムにおいて、含有量とは、２種以上のカルボニル基含有ポリマーの合計含有量をいうものとする。この点は、他の成分についても同様である。また、ポリマーフィルムは、フィルム質量に対して、５０〜９５質量％程度の樹脂成分を含むことができるが、これに限定されるものではない。
【０２２６】
液晶表示装置用のフィルム部材として好適なカルボニル結合含有ポリマーとしては、セルロースエステル、（メタ）アクリル系ポリマーおよびシクロオレフィン系ポリマーを挙げることができる。以下、これらについて、更に詳細に説明するが、本発明は下記ポリマーを用いる態様に限定されるものではない。
【０２２７】
（セルロースエステル）
セルロースエステルは、セルロースエステルフィルムの製造に用いられる公知のセルロースエステルを何ら制限なく用いることができる。セルロースエステルは、好ましくはセルロースアシレートである。セルロースアシレートは、セルロースアシレートフィルムの製造に用いられる公知のセルロースアシレートを何ら制限なく用いることができる。セルロースアシレートの置換度は、セルロースの構成単位（（β）１，４−グリコシド結合しているグルコース）に存在している、３つのヒドロキシル基がアシル化されている割合を意味する。置換度（アシル化度）は、セルロースの構成単位質量当りの結合脂肪酸（または結合カルボン酸）量を測定して算出することができる。本発明において、セルロース体の置換度はセルロース体を重水素置換されたジメチルスルフォキシド等の溶剤に溶解して１３Ｃ−ＮＭＲスペクトルを測定し、アシル基中のカルボニル炭素のピーク強度比から求めることにより算出することができる。セルロースアシレートの残存ヒドロキシル基をセルロースアシレート自身が有するアシル基とは異なる他のアシル基に置換したのち、１３Ｃ−ＮＭＲ測定により求めることができる。測定方法の詳細については、手塚他（Ｃａｒｂｏｈｙｄｒａｔｅ．Ｒｅｓ．，２７３（１９９５）８３−９１）に記載がある。
【０２２８】
セルロースアシレートの置換度は、１．５０以上３．００以下であることが好ましく、２．００〜２．９７であることがより好ましく、２．３０以上２．９７未満であることが更に好ましく、２．３０〜２．９５であることが特に好ましい。
【０２２９】
また、セルロースアシレートのアシル基としてアセチル基のみを用いたセルロースアセテートにおいては、置換度は、上記化合物によるフィルム耐擦傷性改善効果が大きい点で、２．００以上３．００以下であることが好ましく、２．２０〜３．００であることがより好ましく、２．３０〜３．００であることが更に好ましく、２．３０〜２．９７であることが更に好ましく、２．３０〜２．９５で特に好ましい。
セルロースアシレートのアシル基としては、アセチル基、プロピオニル基、ブチリル基が好ましく、アセチル基がより好ましい。
【０２３０】
２種類以上のアシル基からなる混合脂肪酸エステルも本発明においてセルロースアシレートとして好ましく用いることができる。この場合も、アシル基としてはアセチル基と炭素数が３〜４のアシル基が好ましい。また、混合脂肪酸エステルを用いる場合、アシル基としてアセチル基を含む場合、その置換度は２．５未満が好ましく、１．９未満が更に好ましい。一方、炭素数が３〜４のアシル基を含む場合の置換度は０．１〜１．５であることが好ましく、０．２〜１．２であることがより好ましく、０．５〜１．１であることが特に好ましい。
本発明においては、置換基および置換度の一方または両方の異なる２種のセルロースアシレートを併用、混合して用いてもよいし、後述の共流延法などにより、異なるセルロースアシレートからなる複数層からなるフィルムを形成してもよい。
【０２３１】
さらに特開２００８−２０８９６号公報の段落００２３〜００３８に記載の脂肪酸アシル基と置換もしくは無置換の芳香族アシル基とを有する混合酸エステルも本発明に好まく用いることができる。
【０２３２】
セルロースアシレートは、２５０〜８００の重量平均重合度を有することが好ましく、３００〜６００の重量平均重合度を有することが更に好ましい。また本発明で用いられるセルロースアシレートは、４００００〜２３００００の数平均分子量を有することが好ましく、６００００〜２３００００の数平均分子量を有することが更に好ましく、７５０００〜２０００００の数平均分子量を有することが最も好ましい。
【０２３３】
セルロースアシレートは、アシル化剤として酸無水物や酸塩化物を用いて合成できる。上記アシル化剤が酸無水物である場合は、反応溶媒として有機酸（例えば、酢酸）や塩化メチレンが使用される。また、触媒として、硫酸のようなプロトン性触媒を用いることができる。アシル化剤が酸塩化物である場合は、触媒として塩基性化合物を用いることができる。工業的に最も一般的な合成方法では、セルロースをアセチル基および他のアシル基に対応する有機酸（酢酸、プロピオン酸、酪酸）またはそれらの酸無水物（無水酢酸、無水プロピオン酸、無水酪酸）を含む混合有機酸成分でエステル化してセルロースアシレートを合成する。
【０２３４】
以上の方法においては、綿花リンターや木材パルプのようなセルロースは、酢酸のような有機酸で活性化処理した後、硫酸触媒の存在下で、上記のような有機酸成分の混合液を用いてエステル化する場合が多い。有機酸無水物成分は、一般にセルロース中に存在するヒドロキシル基の量に対して過剰量で使用する。このエステル化処理では、エステル化反応に加えてセルロース主鎖（β）１，４−グリコシド結合）の加水分解反応（解重合反応）が進行する。主鎖の加水分解反応が進むとセルロースアシレートの重合度が低下し、製造するセルロースアシレートフィルムの物性が低下する。そのため、反応温度のような反応条件は、得られるセルロースアシレートの重合度や分子量を考慮して決定することが好ましい。
【０２３５】
（（メタ）アクリル系ポリマー）
（メタ）アクリル系ポリマーは、（メタ）アクリル系モノマーを重合して得ることができる。ここで、（メタ）アクリル系モノマーとは、アクリル系モノマーとメタクリル系モノマーとを包含する意味で用いるものとする。後述の（メタ）アクリル酸も同様に、アクリル酸とメタクリル酸とを包含する意味で用いるものとする。また、本発明において、モノマーとは、同種のモノマーまたは他の化合物と重合可能な化合物であって、単量体に限られるものではなく、オリゴマー等の多量体であってもよい。（メタ）アクリル系ポリマーは、（メタ）アクリル系モノマー以外のモノマーから得られる構造単位を含んでいてもよい。（メタ）アクリル系ポリマーとしては、特に限定されるものではないが、紫外線吸収性モノマーと（メタ）アクリル系モノマーを含むモノマー組成物を重合して得られるものが好ましい。
紫外線吸収性モノマーは、紫外線吸収部位を修飾したモノマーであってベンゾフェノン系紫外線吸収性モノマー、ベンゾトリアゾール系紫外線吸収性モノマーが好ましく、ベンゾトリアゾール系紫外線吸収性モノマーがより好ましい。
紫外線吸収性モノマーは、１種のみを用いてもよいし、２種以上を併用してもよい。
【０２３６】
上記（メタ）アクリル系モノマーとしては、例えば、（メタ）アクリル酸、（メタ）アクリル酸エステル等の各種（メタ）アクリル系モノマーが挙げられる。好ましくは、（メタ）アクリル酸の炭素数１〜６のアルキルエステルであり、より好ましくは、メタクリル酸メチルである。
（メタ）アクリル系モノマーは、１種のみを用いてもよいし、２種以上を併用してもよい。
【０２３７】
上記（メタ）アクリル系ポリマーとして、高い耐熱性、高い透明性、高い機械的強度を有する点で、ラクトン環、マレイミド環や無水マレイン酸のような環構造を有する（メタ）アクリル系ポリマーが好ましい。
【０２３８】
ラクトン環構造を有する（メタ）アクリル系ポリマーとしては、特開２０００−２３００１６号公報、特開２００１−１５１８１４号公報、特開２００２−１２０３２６号公報、特開２００２−２５４５４４号公報、特開２００５−１４６０８４号公報、特開２００６−１７１４６４号公報などに記載の、ラクトン環構造を有する（メタ）アクリル系ポリマーを製造する際のモノマー組成物中に、さらに上記紫外線吸収性モノマーが含まれているモノマー組成物から製造される（メタ）アクリル系ポリマーが好ましい。
【０２３９】
（メタ）アクリル系ポリマーの重量平均分子量（Ｍｗ）は、好ましくは１，０００以上２，０００，０００以下であり、より好ましくは５，０００以上１，０００，０００以下であり、さらに好ましくは１０，０００以上１，０００，０００以下である。
【０２４０】
（シクロオレフィン系ポリマー）
シクロオレフィン系ポリマーは、カルボニル結合を有し、少なくとも一つの極性基を有するシクロオレフィン系ポリマーが好ましい。シクロオレフィン系ポリマーが少なくとも一つの極性基を有することにより、有機溶剤への溶解性が向上し、溶液製膜を行うことが可能になる。溶液製膜は溶融製膜に比べて低い温度で製膜できるため、添加剤の分解や揮散が起きにくく好ましい。
極性基としては、例えば、水酸基、炭素数１〜１０のアルコキシ基、炭素数１〜１０のアシルオキシ基、炭素数２〜１０のアルコキシカルボニル基、アリーロキシカルボニル基、シアノ基、アミド基、イミド環含有基、トリオルガノシロキシ基、トリオルガノシリル基、アミノ基、アシル基、炭素数１〜１０のアルコキシシリル基、スルホニル含有基、およびカルボキシル基等が挙げられる。これらの極性基は、具体的には、アルコキシ基としては、例えばメトキシ基、エトキシ基等が挙げられ、アシルオキシ基としては、例えばアセトキシ基、プロピオニルオキシ基等のアルキルカルボニルオキシ基、およびベンゾイルオキシ等のアリールカルボニルオキシ基が挙げられ、アルコキシカルボニル基としては、例えばメトキシカルボニル基、エトキシカルボニル基等が挙げられ、アリーロキシカルボニル基としては、例えばフェノキシカルボニル基、ナフチルオキシカルボニル基、フルオレニルオキシカルボニル基、ビフェニリルオキシカルボニル基等が挙げられ、トリオルガノシロキシ基としては例えばトリメチルシロキシ基、トリエチルシロキシ基等が挙げられ、トリオルガノシリル基としてはトリメチルシリル基、トリエチルシリル等が挙げられ、アミノ基としては、第１級アミノ基が挙げられ、アルコキシシリル基としては、例えばトリメトキシシリル基、トリエトキシシリル基等が挙げられる。
これらの中でも、アルコキシカルボニル基が好ましく、メトキシカルボニル基がより好ましい。
【０２４１】
シクロオレフィン系ポリマーとしては、下記一般式（ＲＣ）で表されるポリマーが好ましい。
【０２４２】
【化５１】
0006339530.tif 000058
【０２４３】
一般式（ＲＣ）において、ｔは０または１を表し、ｕは０または１以上の整数を表す。ＬＬはビニレン基またはエチレン基を表し、ＲＣ１〜ＲＣ４は各々独立に、水素原子、ハロゲン原子、置換もしくは無置換の炭素数１〜３０の炭化水素基または極性基を表し、炭化水素基は、酸素原子、窒素原子、イオウ原子またはケイ素原子を有する連結基を介して結合していてもよい。ここで、ＲＣ１とＲＣ２またはＲＣ３とＲＣ４の２つが互いに結合して２価の炭化水素基を形成してもよく、炭素環またはヘテロ環を形成してもよい。複数のＬＬ、ＲＣ１、ＲＣ２、ＲＣ３およびＲＣ４の各々は同一であっても異なっていてもよい。ただし、ＲＣ１〜ＲＣ４の少なくとも一つはカルボニル基である。
【０２４４】
ｕは０〜２の整数が好ましく、０または１がより好ましい。
【０２４５】
ＲＣ１〜ＲＣ４におけるハロゲン原子は、フッ素原子、塩素原子および臭素原子が挙げられる。
ＲＣ１〜ＲＣ４における炭素数１〜３０の炭化水素基は、例えば、メチル基、エチル基、プロピル基等のアルキル基、シクロペンチル基、シクロヘキシル基等のシクロアルキル基、ビニル基、アリル基、プロペニル基等のアルケニル基、フェニル基、ビフェニル基、ナフチル基、アントラセニル基等のアリール基等が挙げられる。これらの炭化水素基は置換されていてもよく、置換基としては例えばフッ素原子、塩素原子、臭素原子等のハロゲン原子、フェニルスルホニル基等が挙げられる。
【０２４６】
また、上記炭化水素基は直接環構造に結合していてもよく、または連結基（ｌｉｎｋａｇｅ）を介して結合していてもよい。連結基としては、例えば、−（ＣＨ２）ｍ−（ｍは１〜１０の整数）で表されるアルキレン基等の炭素数１〜１０の２価の炭化水素基、酸素原子、窒素原子、イオウ原子またはケイ素を含む連結基が挙げられる。酸素原子、窒素原子、イオウ原子またはケイ素を含む連結基の具体例としては、カルボニル基［−Ｃ（＝Ｏ）−］、カルボニルオキシ基［−Ｃ（＝Ｏ）Ｏ−］、オキシカルボニル基［−ＯＣ（＝Ｏ）−］、スルホニル基［−ＳＯ２−］、エーテル結合［−Ｏ−］、チオエーテル結合［−Ｓ−］、イミノ基［−ＮＨ−］、アミド結合［−ＮＨ（＝Ｏ）−，−Ｃ（＝Ｏ）ＮＨ−］、シロキサン結合［−ＯＳｉ（ＲＣＡ）２−（式中、ＲＣＡはメチル、エチル等のアルキル基）］、およびこれらの基が２種以上連結されてなる基などが挙げられる。
【０２４７】
ＲＣ１とＲＣ２またはＲＣ３とＲＣ４の２つが互いに結合して２価の炭化水素基、炭素環またはヘテロ環を形成してもよいが、形成していない方が好ましい。炭素環またはヘテロ環は、単環構造であっても多環構造であってもよく、この炭素環やヘテロ環は芳香環であっても非芳香環であってもよいが、非芳香環の方が好ましい。
【０２４８】
また、シクロオレフィン系ポリマーについては、特開２０１４−５９５４８号公報段落０２２７〜０２５０も参照できる。
【０２４９】
シクロオレフィン系ポリマーの合成法については、特開２００１−１１４８３６号公報の段落００３９〜００６８を参照できる。
【０２５０】
シクロオレフィン系ポリマーは、示差走査熱量計（ＤＳＣ）で測定されるガラス転移温度(Ｔｇ)が、７０℃以上であることが好ましく、より好ましくは９０℃〜１８５℃であり、さらに好ましくは、１００〜１６５℃であり、特に１２０〜１６０℃が好ましい。
【０２５１】
シクロオレフィン系ポリマーの重量平均分子量（Ｍｗ）は、５，０００〜１，０００，０００が好ましく、より好ましくは８，０００〜２００，０００である。
シクロオレフィン系ポリマーは、飽和吸水率は１質量％以下であることが好ましく、より好ましくは０．８質量％以下である。
【０２５２】
＜ポリマーフィルムに任意に含まれ得る添加剤＞
上記ポリマーフィルムは、カルボキシル基含有ポリマーおよび先に詳述した化合物に加え、他の添加剤を含んでいてもよい。添加剤としては、公知の可塑剤、有機酸、色素、ポリマー、レターデーション調整剤、紫外線吸収剤、酸化防止剤、マット剤などが例示される。これらについては、特開２０１２−１５５２８７号公報の段落番号００６２〜００９７の記載を参酌でき、これらの内容は本願明細書に組み込まれる。また、添加剤としては、剥離促進剤、有機酸、多価カルボン酸誘導体を挙げることもできる。これらについては、国際公報ＷＯ２０１５／００５３９８号段落０２１２〜０２１９の記載を参酌でき、これらの内容は本願明細書に組み込まれる。
添加剤の含有量（上記ポリマーフィルムが二種以上の添加剤を含有する場合には、それらの合計含有量）は、カルボニル結合含有ポリマー１００質量部に対して５０質量部以下であることが好ましく、３０質量部以下であることがより好ましい。
【０２５３】
（可塑剤）
好ましい添加剤の１つとしては、可塑剤を挙げることができる。可塑剤をポリマーフィルムに添加することにより、ポリマーフィルムの疎水性を高めることができる。この点は、ポリマーフィルムの含水率を低下させる観点から好ましい。このような可塑剤を使用することは、ポリマーフィルムを偏光板保護フィルムとして用いた場合、湿度に起因する液晶表示装置の表示ムラを発生しにくくすることができるため、好ましい。
【０２５４】
可塑剤の分子量は、添加することによる上記効果を良好に得る観点からは、３０００以下であることが好ましく、１５００以下であることがより好ましく、１０００以下であることが更に好ましい。また、可塑剤の分子量は、低揮散性の観点からは、例えば３００以上であり、好ましくは３５０以上である。なお多量体の可塑剤については、分子量とは、数平均分子量をいうものとする。
【０２５５】
可塑剤としては、多価アルコールの多価エステル化合物（以下、「多価アルコールエステル可塑剤」とも記載する。）、重縮合エステル化合物（以下、「重縮合エステル可塑剤」とも記載する。）、炭水化物化合物（以下、「炭水化物誘導体可塑剤」とも記載する。）を挙げることができる。多価アルコールエステル可塑剤については、特開２０１４−０７７１３０号公報段落００８１〜００９８、重縮合エステル可塑剤については、同公報段落００９９〜０１２４、炭水化物誘導体可塑剤については、同公報段落０１２５〜０１４０を参照できる。これらの可塑剤の含有量は、可塑剤の添加効果と可塑剤の析出抑制とを両立する観点から、ポリマー１００質量部に対して１〜２０質量部とすることが好ましく、２〜１５質量部とすることがより好ましく、５〜１５質量部とすることが更に好ましい。
【０２５６】
（酸化防止剤）
好ましい添加剤の１つとしては、酸化防止剤を挙げることもできる。酸化防止剤については、国際公報ＷＯ２０１５／００５３９８号段落０１４３〜０１６５の記載も参酌でき、これらの内容は本願明細書に組み込まれる。
【０２５７】
（ラジカル捕捉剤）
好ましい添加剤の１つとしては、ラジカル補捉剤を挙げることもできる。ラジカル補捉剤については、国際公報ＷＯ２０１５／００５３９８号段落０１６６〜０１９９の記載を参酌でき、これらの内容は本願明細書に組み込まれる。
【０２５８】
（劣化防止剤）
好ましい添加剤の１つとしては、劣化防止剤を挙げることもできる。劣化防止剤については、国際公報ＷＯ２０１５／００５３９８号段落０２０５〜０２０６の記載を参酌でき、これらの内容は本願明細書に組み込まれる。
【０２５９】
（バルビツール酸化合物）
上記ポリマーフィルムは、バルビツール酸構造を有する化合物（バルビツール酸化合物）を含有することもできる。バルビツール酸化合物は、この化合物を添加することにより、ポリマーフィルムに各種機能を発現させることができる化合物である。例えば、バルビツール酸化合物は、ポリマーフィルムの硬度向上に有効である。また、バルビツール酸化合物は、この化合物を含むポリマーフィルムを備えた偏光板の光、熱、湿度等に対する耐久性の改良にも有効である。上記ポリマーフィルムに添加可能なバルビツール酸化合物については、例えば国際公報ＷＯ２０１５／００５３９８号段落００２９〜００６０段落の記載を参酌でき、これらの内容は本願明細書に組み込まれる。
【０２６０】
＜ポリマーフィルムの製造方法＞
上記ポリマーフィルムの製造方法は、特に限定されるものではないが、溶融製膜法または溶液製膜法（ソルベントキャスト法）により製造することが好ましく、添加剤の揮散や分解を考慮すると溶液製膜法（ソルベントキャスト法）により製造することがより好ましい。ソルベントキャスト法を利用したポリマーフィルムの製造例については、米国特許第２，３３６，３１０号、同第２，３６７，６０３号、同第２，４９２，０７８号、同第２，４９２，９７７号、同第２，４９２，９７８号、同第２，６０７，７０４号、同第２，７３９，０６９号および同第２，７３９，０７０号の各明細書、英国特許第６４０７３１号および同第７３６８９２号の各明細書、並びに特公昭４５−４５５４号、同４９−５６１４号、特開昭６０−１７６８３４号、同６０−２０３４３０号および同６２−１１５０３５号等の各公報を参考にすることができる。また、ポリマーフィルムは、延伸処理が施されていてもよい。延伸処理の方法および条件については、例えば、特開昭６２−１１５０３５号、特開平４−１５２１２５号、同４−２８４２１１号、同４−２９８３１０号、同１１−４８２７１号等の各公報を参考にすることができる。
【０２６１】
（流延方法）
溶液の流延方法としては、調製されたドープを加圧ダイから金属支持体上に均一に押し出す方法、一旦金属支持体上に流延されたドープをブレードで膜厚を調節するドクターブレードによる方法、逆回転するロールで調節するリバースロールコーターによる方法等があり、加圧ダイによる方法が好ましい。加圧ダイにはコートハンガータイプやＴダイタイプ等があるが、いずれも好ましく用いることができる。また、ここで挙げた方法以外にも、従来知られているポリマー溶液を流延製膜する種々の方法で実施することができ、用いる溶媒の沸点等の違いを考慮して各条件を設定することができる。
【０２６２】
・共流延
ポリマーフィルムの形成においては、共流延法、逐次流延法、塗布法などの積層流延法を用いることが好ましく、特に同時共流延（同時多層共流延ともいう。）法を用いることが、安定製造および生産コスト低減の観点から特に好ましい。
共流延法および逐次流延法により製造する場合には、先ず、各層用のセルロースアセテート溶液（ドープ）を調製する。共流延法（重層同時流延）は、流延用支持体（バンドまたはドラム）の上に、各層（３層あるいはそれ以上でもよい）各々の流延用ドープを別のスリットなどから同時に押出す流延用ギーサからドープを押出して、各層同時に流延し、適当な時期に支持体から剥ぎ取って、乾燥しフィルムを成形する流延法である。共流延ギーサを用い、流延用支持体の上に表層用ドープとコア層用ドープを３層同時に押出して流延することができる。図１は、共流延に用いる流延ダイの一例を示す模式図である。図２は、共流延の一例を示す模式図（部分拡大図）である。図１、図２に示す例による共流延については、後述の実施例で更に説明する。
【０２６３】
逐次流延法は、流延用支持体の上に先ず第１層用の流延用ドープを流延用ギーサから押出して、流延し、乾燥あるいは乾燥することなく、その上に第２層用の流延用ドープを流延用ギーサから押出して流延する要領で、必要なら第３層以上まで逐次ドープを流延・積層して、適当な時期に支持体から剥ぎ取って乾燥し、ポリマーフィルムを成形する流延法である。塗布法は、一般的には、コア層を溶液製膜法によりフィルム状に成形し、表層に塗布する塗布液を調製し、適当な塗布機を用いて、コア層の片面ずつまたは両面同時に塗布液を塗布・乾燥して積層構造のポリマーフィルムを成形する方法である。
上述の化合物をこれらの層のいずれか一層以上またはすべての層に含有させることにより、高い耐擦傷性および透明性を示すポリマーフィルムを得ることができる。
【０２６４】
（延伸処理）
ポリマーフィルムの製造方法では、製膜された延伸する工程を含むことが好ましい。ポリマーフィルムの延伸方向はポリマーフィルム搬送方向（ＭＤ(Machine Direction)方向）と搬送方向に直交する方向（ＴＤ（Transverse Direction）方向）のいずれでも好ましいが、ポリマーフィルム搬送方向に直交する方向（ＴＤ方向）であることが、後に続くポリマーフィルムを用いた偏光板加工プロセスの観点から特に好ましい。なお、２段階以上に分けて複数回の延伸処理を行ってもよい。
【０２６５】
ＴＤ方向に延伸する方法は、例えば、特開昭６２−１１５０３５号、特開平４−１５２１２５号、同４−２８４２１１号、同４−２９８３１０号、同１１−４８２７１号などの各公報に記載されている。ＭＤ方向の延伸の場合、例えば、ポリマーフィルムの搬送ローラーの速度を調節して、ポリマーフィルムの剥ぎ取り速度よりもポリマーフィルムの巻き取り速度の方を速くするとポリマーフィルムは延伸される。ＴＤ方向の延伸の場合、ポリマーフィルムの巾をテンターで保持しながら搬送して、テンターの巾を徐々に広げることによってもポリマーフィルムを延伸できる。ポリマーフィルムの乾燥後に、延伸機を用いて延伸すること（好ましくはロング延伸機を用いる一軸延伸）もできる。
【０２６６】
ポリマーフィルムを偏光子の保護膜（偏光板保護フィルムとも呼ぶ）として使用する場合には、偏光板を斜めから見たときの光漏れを抑制するため、偏光子の透過軸とポリマーフィルムの面内の遅相軸を平行に配置する態様も好ましい。連続的に製造されるロールフィルム状の偏光子の透過軸は、一般的に、ロールフィルムの幅方向に平行であるので、上記ロールフィルム状の偏光子とロールフィルム状のポリマーフィルムからなる保護膜を連続的に貼り合せるためには、ロールフィルム状の保護膜の面内遅相軸は、ポリマーフィルムの幅方向に平行であることが必要となる。従ってＴＤ方向により多く延伸することも好ましい。また延伸処理は、製膜工程の途中で行ってもよいし、製膜して巻き取った原反を延伸処理してもよい。
【０２６７】
ＴＤ方向の延伸は５〜１００％の延伸が好ましく、より好ましくは５〜８０％、特に好ましくは５〜４０％延伸を行う。なお、未延伸とは延伸が０％であることを意味する。延伸処理は製膜工程の途中で行ってもよいし、製膜して巻き取った原反を延伸処理してもよい。前者の場合には残留溶剤量を含んだ状態で延伸を行ってもよく、残留溶剤量＝（残存揮発分質量／加熱処理後フィルム質量）×１００％が０．０５〜５０％で好ましく延伸することができる。残留溶剤量が０．０５〜５％の状態で５〜８０％延伸を行うことが特に好ましい。
上記化合物を含有したポリマーフィルムに延伸処理を施すことで、フィルムの耐擦傷性をさらに高めることができる。
【０２６８】
＜ポリマーフィルムの物性＞
（表面硬度）
上記ポリマーフィルムは、先に詳述した化合物を含むことにより、優れた耐擦傷性を有することができる。耐擦傷性の指標の１つとしては、表面硬度を挙げることができる。表面硬度は、例えば、ヌープ硬度により評価することができる。なお本発明におけるヌープ硬度とは、ＪＩＳ Ｚ ２２５１（２００９）の方法に準じて、以下の方法により求められる値とする。ＪＩＳ Ｚ  ２２５１（２００９）は、ＩＳＯ４５４５を基に作成された日本工業規格である。
フィッシャーインスツルメンツ（株）社製フィッシャースコープＨ１００Ｖｐ型硬度計を用い、ＪＩＳ Ｚ ２２５１（２００９）の方法に準じて圧子の短軸の向きをセルロースアシレートフィルム製膜時の搬送方向（長手方向）に対して平行に配置したヌープ圧子により、ガラス基板に固定したサンプル表面を負荷時間１０ｓｅｃ、クリープ時間５ｓｅｃ、除荷時間１０ｓｅｃ、最大荷重５０ｍＮの条件で測定する。押し込み深さから求められる圧子とサンプルとの接触面積と最大荷重の関係より硬度を算出し、この５点の平均値を求める。以上の操作を、同じ条件で作製した１０枚のポリマーフィルムに対して行い、得られた値の算術平均をヌープ硬度とする。
特記しない限り、本発明におけるヌープ硬度とは、上記の方法により求められたヌープ硬度をいうものとする。
上記ポリマーフィルムは、少なくとも一方の表面、好ましくは両方の表面において、２１０Ｎ／ｍｍ２以上のヌープ硬度を示すことが好ましく、２２０Ｎ／ｍｍ２以上のヌープ硬度を示すことがより好ましい。ヌープ硬度は、例えば３１５Ｎ／ｍｍ２以下程度、または３００Ｎ／ｍｍ２以下程度であってもよいが、高いほど耐擦傷性向上の観点から好ましいため、上限は特に限定されるものではない。
【０２６９】
また、表面硬度は、鉛筆硬度によって評価することもできる。上記ポリマーフィルムは、実施例における鉛筆硬度試験に基づく評価の判定結果が、ＡまたはＢ、好ましくはＡとなる表面硬度を有することもできる。
【０２７０】
（ヘイズ）
ポリマーフィルムは、下記方法により測定されるヘイズが１％以下であることが好ましく、０．７％以下であることがより好ましく、０．５％以下であることが特に好ましい。上記化合物を含むポリマーフィルムは、上記範囲のヘイズを示すことができる。このようなヘイズを示すポリマーフィルムは、透明性に優れるため、液晶表示装置のフィルム部材として好適である。ヘイズの下限値は、例えば０．００１％以上であるが、特に限定されない。
ヘイズは、ポリマーフィルム４０ｍｍ×８０ｍｍを用いて、２５℃、相対湿度６０％の環境下で、ヘイズメーター（ＨＧＭ−２ＤＰ、スガ試験機）を用いて、ＪＩＳ  Ｋ７１３６（２０００）にしたがって測定する。
【０２７１】
（その他物性）
含水率：
ポリマーフィルムの含水率は一定温湿度における平衡含水率を測定することにより評価することができる。平衡含水率は上記温湿度に２４時間放置した後に、平衡に達した試料の水分量をカールフィッシャー法で測定し、水分量（ｇ）を試料質量（ｇ）で除して算出したものである。
ポリマーフィルムの２５℃相対湿度８０％における含水率は５質量％以下であることが好ましく、４質量％以下が更に好ましく、３質量％未満が更に好ましい。ポリマーフィルムの含水率を小さくすることにより、ポリマーフィルムを偏光板保護フィルムとして液晶表示装置に組み込んだ際に、高温高湿下における液晶表示装置の表示ムラを発生しにくくすることができる。含水率の下限値は、例えば０．１質量％以上であるが、特に限定されない。
【０２７２】
膜厚：
ポリマーフィルムの膜厚は、用途に応じ適宜定めることができるが、例えば、５〜１００μｍである。５μｍ以上とすることにより、ウェブ状のフィルムを作製する際のハンドリング性が向上し好ましい。また、１００μｍ以下とすることにより、湿度変化に対応しやすく、光学特性を維持しやすくなる。ポリマーフィルムの膜厚は、８〜８０μｍがより好ましく、１０〜７０μｍが更に好ましい。
また、ポリマーフィルムが３層以上の積層構造を有する場合、コア層の膜厚は３〜７０μｍが好ましく、５〜６０μｍがより好ましい。また、ポリマーフィルムが、３層構造の場合、スキン層Ａおよびスキン層Ｂの膜厚は、ともに０．５〜２０μｍが好ましく、０．５〜１０μｍがより好ましく、０．５〜３μｍが更に好ましい。なおコア層とは、３層構造で中心部に位置する層のことをいい、スキン層Ａ、Ｂとは３層構造で外側に位置する層のことをいう。
【０２７３】
幅：
ポリマーフィルムを製造する場合は、その幅が７００〜３０００ｍｍであることが好ましく、１０００〜２８００ｍｍであることがより好ましく、１３００〜２５００ｍｍであることが特に好ましい。
【０２７４】
（鹸化処理）
ポリマーフィルムはアルカリ鹸化処理することによりポリビニルアルコールのような偏光子の材料との密着性を付与し、偏光板保護フィルムとして用いることができる。
鹸化の方法としては、例えば、特開２００７−８６７４８号公報の段落０２１１と段落０２１２に記載される方法を用いることができる。
【０２７５】
例えば、ポリマーフィルムに対するアルカリ鹸化処理は、フィルム表面をアルカリ溶液に浸漬した後、酸性溶液で中和し、水洗して乾燥するサイクルで行われることが好ましい。上記アルカリ溶液としては、水酸化カリウム溶液、水酸化ナトリウム溶液が挙げられ、水酸化イオンの濃度は０．１〜５．０ｍｏｌ／Ｌの範囲にあることが好ましく、０．５〜４．０ｍｏｌ／Ｌの範囲にあることが更に好ましい。アルカリ溶液温度は、室温〜９０℃の範囲にあることが好ましく、４０〜７０℃の範囲にあることが更に好ましい。
【０２７６】
または、アルカリ鹸化処理の代わりに、特開平６−９４９１５号公報、特開平６−１１８２３２号公報に記載されているような易接着加工をポリマーフィルムに施してもよい。
【０２７７】
［偏光板］
（偏光板の構成）
本発明偏光板は、上述のポリマーフィルムと偏光子とを有する。
一態様では、偏光板は、偏光子と、その片面を保護する一枚またはその両面を保護する二枚の偏光板保護フィルムとを含み、上記ポリマーフィルムを少なくとも一枚、偏光板保護フィルムとして有することができる。
また、先に記載したように、液晶表示装置は、通常、視認側偏光板とバックライト側偏光板との間に、液晶セルが配置された構成を有する。上述のセルロースアシレートフィルムは、視認側偏光板のインナー側、アウター側、バックライト側偏光板のインナー側、アウター側のいずれの保護フィルムとしても用いることができる。
【０２７８】
上記ポリマーフィルムとともに、他のフィルム部材を偏光板保護フィルムとして用いることもできる。この場合に用いられる他のフィルム部材は特に限定されるものではなく、偏光板保護フィルムとして通常用いられる各種フィルム部材を用いることができる。
【０２７９】
また、偏光子としては、例えば、ポリビニルアルコールフィルムをヨウ素溶液中に浸漬して延伸したもの等を用いることができる。ポリビニルアルコールフィルムをヨウ素溶液中に浸漬して延伸した偏光子を用いる場合、例えば、接着剤を用いて偏光子の少なくとも一方の面に上記ポリマーフィルムの鹸化処理面を直接貼り合わせることができる。上記接着剤としては、ポリビニルアルコールまたはポリビニルアセタール（例えば、ポリビニルブチラール）の水溶液や、ビニル系ポリマー（例えば、ポリブチルアクリレート）のラテックス、紫外線硬化型の接着剤を用いることができる。特に好ましい接着剤は、完全鹸化ポリビニルアルコールの水溶液である。
【０２８０】
偏光板保護フィルムの偏光子への貼り合せは、偏光子の透過軸と偏光板保護フィルムの遅相軸が実質的に平行、直交または４５°となるように貼り合せることが好ましい。遅相軸の測定は、公知の種々の方法で測定することができ、例えば、複屈折計（ＫＯＢＲＡＤＨ、王子計測機器（株）製）を用いて行うことができる。
ここで、実質的に平行、直交または４５°であるとは、偏光板保護フィルムの主屈折率ｎｘの方向と偏光板の透過軸の方向とは、そのずれが５°以内であることをいい、１°以内、好ましくは０．５°以内であることが好ましい。ずれが１°以内であれば、偏光板クロスニコル下での偏光度性能が低下しにくく、光抜けが生じにくく好ましい。
【０２８１】
（偏光板の多機能化）
上記偏光板は、本発明の趣旨を逸脱しない範囲で、ディスプレイの視認性向上のための反射防止フィルム、輝度向上フィルムや、ハードコート層、前方散乱層、アンチグレア（防眩）層等の機能層を有する光学フィルムと複合した機能化偏光板として用いることもできる。これらの詳細は、特開２０１２−０８２２３５号公報の段落０２２９〜０２４２、段落０２４９〜０２５０、特開２０１２−２１５８１２公報の段落００８６〜０１０３の記載を参酌でき、これらの内容は本願明細書に組み込まれる。
一例としてハードコート層について以下に説明する。
【０２８２】
（ハードコート層）
ポリマーフィルム上には、所望によりハードコート層を設けることもできる。例えば、塗布組成物をセルロースアシレートフィルム上に塗布し、硬化させることによって、ポリマーフィルム上にハードコート層を形成することができる。ハードコート層にフィラーや添加剤を加えることで、機械的、電気的、光学的な物理的な性能や撥水・撥油性などの化学的な性能をハードコート層に付与することもできる。ハードコート層の厚みは０．１〜６μｍの範囲であることが好ましく、３〜６μｍの範囲であることが更に好ましい。このような範囲の薄いハードコート層を有することで、脆性やカール抑制などの物性改善、軽量化および製造コスト低減がなされたハードコート層を含む偏光板を得ることができる。
【０２８３】
ハードコート層形成用の塗布組成物の一例は、マトリックス形成バインダー用モノマーまたはオリゴマー、ポリマー類および有機溶媒を含有する。この塗布組成物を塗布後に硬化することでハードコート層を形成することができる。硬化には、架橋反応、または重合反応を利用することができる。これらの詳細は、特開２０１２−２１５８１２号公報の段落００８８〜０１０１の記載を参酌でき、これらの内容は本願明細書に組み込まれる。
【０２８４】
塗布組成物は、例えば、上述の成分を有機溶媒に溶解および／または分散することで、調製することができる。ハードコート層の形成に好適な塗布組成物は、（メタ）アクリレート系化合物を含有する硬化性組成物である。
【０２８５】
［液晶表示装置］
本発明の液晶表示装置は、本発明の偏光板を少なくとも１枚含む。液晶表示装置の詳細は、特開２０１２−０８２２３５号公報の段落０２５１〜０２６０の記載を参酌でき、これらの内容は本願明細書に組み込まれる。本発明の偏光板は、視認側偏光板、バックライト側偏光板のいずれの偏光板としても用いることができる。
【０２８６】
なお、例示していないが、他の構成として、反射型や半透過型の液晶表示装置や有機ＥＬ（Electro Luminescence）等の自発光素子の反射防止用途として配置される円偏光版の一部として、本発明の偏光板を用いることもできる。
【実施例】
【０２８７】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
【０２８８】
１．化合物のδｈの算出
文献“Properties of Polymers 3rd,ELSEVIER,(1990)”の２１４〜２２０頁の「2) Method of Hoy (1985, 1989)」欄に記載の方法にしたがい、各化合物のδｈを算出した。具体的には、各化合物の構造を、上記文献の上記の欄の記載にしたがい部分構造に切り分け、上記文献の上記の欄において各部分構造に割り当てられている数値を足し合わせ、δｈを算出する。例えば、化合物の構造は、ＣＨ３、ＣＨ２、ＣＨ、―Ｏ−（Ｃ＝Ｏ）−ＮＨ−、等の部分構造に切り分けられる。また、フェニル基は、５つのＣＨ、１つのＣに切り分けられる。
実施例、比較例で用いた化合物について算出されたδｈを、後述の表に示す。
【０２８９】
２．化合物のχおよびδχの算出
実施例、比較例で、ポリマーフィルムにおける各化合物のχを、以下の方法により算出し、算出されたχおよび式１から、δχを求めた。
分子動力学（ＭＤ）計算プログラムとしては、フリーソフトＧＲＯＭＣＳ（ｖｅｒｓｉｏｎ４．５．５）を用いた。力場は、J. Wang, R. M. Wolf, J. W. Caldwell, P. A. Kollman, D. A. Case, J. Comput. Chem. 25, 1157 (2004).の記載に従い、汎用力場ｇｅｎｅｒａｌ  Ａｍｂｅｒ  ｆｏｒｃｅ  ｆｉｅｌｄ  （ＧＡＦＦ）を使用した。また、電荷はＧａｕｓｓｉａｎ０９（ｒｅｖｉｓｉｏｎ  Ａ．０２）を用いた量子化学計算ＨＦ／６−３１Ｇ＊法の結果から算出したＲＥＳＰ電荷を使用した。
計算のための初期構造は下記の方法に従って作成した。
化合物の一個の構造は、最初にランダムに作成し、次にＭＤ計算で構造緩和し、最後にＨＦ／６−３１Ｇ＊法で構造最適化して得た。その結果、構造に対しＲＥＳＰ電荷を計算したものを分子の電荷とする。この化合物一個の構造は３種類用意し、それぞれは局所安定構造となっているために互いに構造は異なる。
ポリマーフィルムに含まれるポリマー一個の構造は、まずポリマーを構成する繰り返し単位１つに対してＨＦ／６−３１Ｇ＊法で構造最適化の後、ＲＥＳＰ電荷を作成し、ポリマーに含まれる繰り返し単位の数の繰り返し単位を接続した構造に対してＭＤ計算で構造最適化する。ポリマーの構造は一種類のみ用意する。
このように用意した化合物の３種類の構造から一つを選び、それを８分子とポリマー１５分子をランダムに配置した構造を初期の混合構造とした。ここで初期の混合構造は、化合物の３種類の構造それぞれに対して２個作成し、合計３×２＝６個の構造を用意した。初期混合構造を作成する際の系の密度は０．１［ｇ／ｃｍ３］とした。
初期混合構造に対してＭＤ計算による構造緩和計算を行い、分子動力学上の最終的なアモルファス構造を得た。構造緩和計算は、Ｓｔｅｅｐｅｓｔ  ｄｅｓｃｅｎｔ  ｍｅｔｈｏｄを行った後、ＮＰＴアンサンブルとＮＶＴアンサンブルでの計算を表２に示した計算条件を順次用いた連続計算で行った。ここでＮＰＴ、ＮＶＴのための圧力制御法と温度制御法はＰａｒｒｉｎｅｌｌｏ−Ｒａｈｍａｎ法とＮｏｓｅ−Ｈｏｏｖｅｒ法である。用いた計算パラメータは表３に示す。
上記の緩和計算で得られた最終構造に対して温度３００Ｋ、１気圧、ｃｏｍｐｒｅｓｓｉｂｉｌｉｔｙ＝４．５ｅ−５［ｂａｒ−１］、時間２５０ｐｓの計算を行い、ポリマーフィルムに含まれるポリマー中での８分子の化合物のアモルファス構造座標データを１ｐｓごとにサンプリングした。
【０２９０】
【表２】
0006339530.tif 000059
【０２９１】
【表３】
0006339530.tif 000060
【０２９２】
得られたアモルファス構造における化合物の座標のサンプリングデータから、化合物中の水素原子を除いた原子の中で、分子中で最も離れている原子同士の原子間距離の算術平均を求めた。
分子中で最も離れている原子同士とは次のように定義する。構造式中で二つの原子を選択し、その間にある結合に沿った道を考える。その道に含まれる結合の数が最小のものを経路と呼び、経路に含まれる結合の数が最大の原子の組を、分子中で最も離れている原子同士と定義する。例えば化合物１０１−２の場合は、以下に示すＣ１、Ｃ２であり、化合物１０２−８では、以下に示すＣ３、Ｃ４である。
【０２９３】
【化５２】
0006339530.tif 000061
【０２９４】
３．化合物の吸収特性の評価
化合物１ｍｇをメタノール／ジクロロメタン＝１３／８７（体積比）混合溶媒５０ｃｍ３に溶解させて調製した溶液の２８０〜８００ｎｍの波長域での吸光度を、紫外可視分光光度計（島津製作所社製ＵＶ３１００ＰＣ）にて光路長１ｃｍにて測定した。
ブランク試験として、化合物を含まない、上記の混合溶媒のみの吸光度を同様に測定した。
ブランク試験において求められた吸光度が０ａｂｓであったため、化合物を含む混合溶媒について測定された吸光度を、化合物の吸光度とした。なお評価した化合物は、いずれも、上記混合溶媒に良好に溶解した。
上記評価の結果、下記実施例で用いた化合物は、いずれも２８０〜８００ｎｍの波長域に吸収を持たないことが確認された。
これに対し、比較例で用いた化合物１０２−９は、波長２８０ｎｍの吸光度が２．９ａｂｓであり、２８０〜８００ｎｍの波長域に吸収を有していた。
【０２９５】
４−１−１．ポリマーフィルムの作製
【０２９６】
［実施例１０１〜１２９、比較例２０１〜２１２］
−セルロースアシレートフィルムの製膜−
（セルロースアシレート溶液の調製）
下記の組成物をミキシングタンクに投入し、攪拌して各成分を溶解し、セルロースアシレート溶液を調製した。
【０２９７】
――――――――――――――――――――――――――――――――――――――
セルロースアシレート溶液の組成
――――――――――――――――――――――――――――――――――――――
セルロースアセテート（アセチル置換度２．８８、数平均分子量１６３０００）
１００．０質量部  
表４に記載の化合物                                              表４参照
紫外線吸収剤（Ｃ）                                          ２．４質量部
メチレンクロライド（第１溶媒）                          ３５３．９質量部
メタノール（第２溶媒）                                    ８９．６質量部
ｎ−ブタノール（第３溶媒）                                  ４．５質量部
―――――――――――――――――――――――――――――――――――――
【０２９８】
【化５３】
0006339530.tif 000062
【０２９９】
可塑剤を含む実施例、比較例に使用した可塑剤Ｓ１、Ｓ２は、下記化合物である。可塑剤は、表４に記載の量をセルロースアシレート溶液調製時に添加した。
【０３００】
【化５４】
0006339530.tif 000063
【０３０１】
【化５５】
0006339530.tif 000064
【０３０２】
ドラム流延装置を用い、上記調製したセルロースアシレート溶液を流延した。ドープ中の残留溶媒量が約７０質量％の状態で剥ぎ取り、残留溶媒量が３〜５質量％の状態で乾燥した。その後、熱処理装置のロール間を搬送することにより、更に乾燥し、表４に示す膜厚のセルロースアシレートフィルムを得た。
【０３０３】
後述する表面硬度の評価における各実施例、比較例に対する参照用試料として、表４に記載の化合物を添加しなかった点以外は各実施例、比較例と同様の方法で、セルロースアシレートフィルムを作製した。
【０３０４】
４−１−２．ポリマーフィルムの作製
【０３０５】
［実施例１３０〜１３６、比較例２１３］
−セルロースアシレートフィルムの製膜−
（１）セルロースアシレートの合成
セルロース１００質量部に対して、硫酸７．８質量部およびセルロースにアシル置換基（アセチル基）を導入するための酢酸を添加して混合物を調製した後、混合物を４０℃に加熱してアシル化反応を行った。なお、アセチル基の置換度（アセチル置換度）は、酢酸の添加量を変更することによって調整した。次いで、得られた混合物を、更に水を加えた後に４０℃に加熱して熟成させた。続いて、混合物をアセトンで洗浄し、混合物中に含まれるセルロースアシレートの低分子量成分を除去した。
上記により、アセチル置換度２．４３のセルロースアセテートおよびアセチル置換度  ２．８１のセルロースアセテートをそれぞれ得た。
【０３０６】
（２）コア層用セルロースアシレートドープの調製
下記の組成物をミキシングタンクに投入後、撹拌して各成分を溶解させ、コア層用セルロースアシレートドープを調製した。
――――――――――――――――――――――――――――――――――――――――
コア層用セルロースアシレートドープの組成
――――――――――――――――――――――――――――――――――――――――
上記（１）で合成したセルロースアセテート（アセチル置換度  ２．４３）１００．０質量部
表４に記載の化合物                                                  表４に記載
メチレンクロライド                                            ４０３．０質量部
メタノール                                                      ６０．２質量部
――――――――――――――――――――――――――――――――――――――――
【０３０７】
（３）スキン層用セルロースアシレートドープの調製
下記の組成物をミキシングタンクに投入後、撹拌して各成分を溶解させ、スキン層用セルロースアシレートドープを調製した。
――――――――――――――――――――――――――――――――――――――――
スキン層用セルロースアシレートドープの組成
――――――――――――――――――――――――――――――――――――――――
上記（１）で合成したセルロースアセテート（アセチル置換度  ２．８１）１００．０質量部
メチレンクロライド                                            ３８８．０質量部
メタノール                                                      ５８．０質量部
――――――――――――――――――――――――――――――――――――――――
【０３０８】
（４）マット剤分散液の調製
下記の組成物を分散機に投入し、撹拌して各成分を溶解させ、マット剤分散液を調製した。
――――――――――――――――――――――――――――――――――――――――
マット剤分散液の組成
――――――――――――――――――――――――――――――――――――――――
マット剤（日本アエロジル社製アエロジル（登録商標）Ｒ９７２）    ０．２質量部
メチレンクロライド                                            ７２．４質量部
メタノール                                                    １０．８質量部
スキン層用セルロースアシレートドープ                          １０．３質量部
――――――――――――――――――――――――――――――――――――――――
【０３０９】
（５）マット剤を含むスキン層用セルロースアシレートドープの調製
上記（３）にて調製したスキン層用セルロースアシレートドープに、上記（４）にて調製したマット剤分散液を以下に示した割合で混合することにより、マット剤を含むスキン層用セルロースアシレートドープを調製した。
――――――――――――――――――――――――――――――――――――――――
マット剤を含むスキン層用セルロースアシレートドープの組成
――――――――――――――――――――――――――――――――――――――――
スキン層用セルロースアシレートドープ                           １００．０質量部
マット剤分散液                                                     ７．１質量部
――――――――――――――――――――――――――――――――――――――――
【０３１０】
（６）セルロースアシレートフィルムの製膜
（流延）
上記（２）および（５）にてそれぞれ調製した、コア層用セルロースアシレートドープ、および、マット剤を含むスキン層用セルロースアシレートドープを、バンド流延機により流延した。
ドープを流延する際は、図１に示すように、走行するバンド８５の上に流延ダイ８９からドープを、第一のスキン層／コア層／第二のスキン層の３層構成になるように、図２に示すように共流延（同時多層流延）した。ここで、各ドープの流延量を調整することにより、コア層を最も厚くし、各実施例、比較例において、結果的に延伸処理後に得られるフィルムの膜厚が下記の値となるように同時多層共流延した流延膜７０を形成した。
延伸後に得られるフィルムの膜厚のうち、
・第一のスキン層および第二のスキン層の厚み：各１．５μｍ
・コア層：表４記載の膜厚から、第一のスキン層および第二のスキン層の厚みを差し引いた値
【０３１１】
（乾燥）
次に、この流延膜７０を流延バンド８５から剥ぎ取り、湿潤フィルムとした後、渡り部およびテンター（図示せず）で乾燥させてフィルムとした。ドープを剥ぎ取った直後の残留溶媒量は約２５質量％であった。フィルムを乾燥室に送り、多数のローラに巻き掛けながら搬送する間に乾燥を十分に促進させた。
【０３１２】
（延伸処理）
上記の乾燥により、残留溶媒が約２０質量％となったフィルムを、延伸温度１４０℃、延伸率９％の条件でテンターを用いて横延伸した後に、クリップを外して雰囲気温度１３０℃の環境下で２０分間乾燥させた。これらの操作により残留溶媒１質量％未満となったフィルムを得た後、延伸温度１８４℃、延伸率１８％の条件でテンターを用いて更にフィルムを横延伸することにより、延伸処理を施したフィルムを作製した
【０３１３】
（湿熱処理）
延伸処理を施した各フィルムに、結露防止処理、湿熱処理（水蒸気接触処理）および熱処理を順次行った。
結露防止処理では、延伸処理を施した各フィルムに乾燥空気をあてて、フィルム温度Ｔｆ０を１２０℃に調節した。 
続いて、湿熱処理（水蒸気接触処理）では、結露防止処理を施した各フィルムの温度（湿熱処理温度）が１００℃となる状態を、処理時間（６０秒）だけ維持しながら、湿潤気体接触室内で各フィルムを搬送した。この時、湿潤気体接触室内の湿潤気体の絶対湿度（湿熱処理絶対湿度）が２５０ｇ／ｍ３となるように、そして、湿潤気体の露点は、各フィルムの温度Ｔｆ０よりも１０℃以上高い温度となるように調節した。
さらに、熱処理では、熱処理室内の気体の絶対湿度（熱処理絶対湿度）を０ｇ／ｍ３とし、湿熱処理を施した各フィルムの温度（熱処理温度）を湿熱処理温度と同じ温度に設定して、処理時間（２分）だけ維持した。
上記のフィルムの温度は、フィルムの表面温度である。フィルムの表面温度は、テープ型熱電対表面温度センサー（安立計器（株）製ＳＴシリーズ）をフィルムに３点貼り付け、それぞれの平均値から求めた。 
【０３１４】
（巻き取り）
その後、上述の操作を経て得られたフィルムを室温まで冷却した後で各フィルムを巻き取った。
【０３１５】
後述する表面硬度の評価における各実施例、比較例に対する参照用試料として、表４に記載の化合物を添加しなかった点以外は各実施例、比較例と同様の方法で、セルロースアシレートフィルムを作製した。
【０３１６】
４−１−３．ポリマーフィルムの作製
［実施例１３７］
上述した４−１−２．ポリマーフィルムの作製において、（３）スキン層用セルロースアシレートドープを下記の組成に変更した以外は同様の手順で、実施例１３７のセルロースアシレートフィルムを得た。
――――――――――――――――――――――――――――――――――――――――
スキン層用セルロースアシレートドープの組成
――――――――――――――――――――――――――――――――――――――――
上述した４−１−２．の（１）で合成したセルロースアセテート（アセチル置換度  ２．８１）１００．０質量部
バルビツール酸化合物Ａ−３                                      ２０．０質量部
メチレンクロライド                                            ３８８．０質量部
メタノール                                                      ５８．０質量部
――――――――――――――――――――――――――――――――――――――――
【０３１７】
【化５６】
0006339530.tif 000065
【０３１８】
後述する表面硬度の評価における実施例１３７に対する参照用試料として、表４に記載の化合物を添加しなかった点以外は実施例１３７と同様の方法で、セルロースアシレートフィルムを作製した。
【０３１９】
４−２．ポリマーフィルムの評価
（１）表面硬度
実施例、比較例のセルロースアシレートフィルムおよび上記参照用試料について、フィッシャーインスツルメンツ（株）社製フッシャースコープＨ１００Ｖｐ型硬度計を用い、圧子の短軸の向きをセルロースアシレートフィルム製膜時の搬送方向（長手方向）に対して平行に配置したヌープ圧子により、ガラス基板に固定したサンプル表面を負荷時間１０ｓｅｃ、クリープ時間５ｓｅｃ、除荷時間１０ｓｅｃ、最大荷重５０ｍＮの条件で測定した。押し込み深さから求められる圧子とサンプルとの接触面積と最大荷重の関係より硬度を算出し、これら５点の平均値を求めた。これらの操作を同じようにして作製した各ポリマーフィルム１０枚に対して行い、その算術平均の値をヌープ硬度とした。
それぞれのセルロースアシレートフィルムのヌープ硬度の値を、参照用試料のヌープ硬度の値と比較して、
ヌープ硬度向上率＝（各セルロースアシレートフィルムのヌープ硬度）／（参照用試料のヌープ硬度）
を算出し、下記の基準で表面硬度を評価した。評価結果がＡまたはＢであれば、化合物添加により、実用上十分な耐擦傷性を示すほど表面硬度（ヌープ硬度）を向上することができたと言える。
Ａ：ヌープ硬度向上率が１．２５倍以上
Ｂ：ヌープ硬度向上率が１．２０倍以上１．２５倍未満
Ｃ：ヌープ硬度向上率が１．１５倍以上１．２０倍未満
Ｄ：ヌープ硬度向上率が１．１０倍以上１．１５倍未満
Ｅ：ヌープ硬度向上率が１．００倍以上１．１０倍未満
Ｆ：ヌープ硬度向上率が１．００倍未満
【０３２０】
（２）透明性（ヘイズ）の評価
実施例、比較例のセルロースアシレートフィルムのヘイズを測定し、下記の基準に沿って評価した。ヘイズが０．７未満であれば、実用上、十分な透明性を有すると言える。
ヘイズは、ポリマーフィルム４０ｍｍ×８０ｍｍを用いて、２５℃、相対湿度６０％の環境下で、ヘイズメーター（スガ試験機（株）製ＨＧＭ−２ＤＰ）を用い、ＪＩＳ  Ｋ−７１３６（２０００）にしたがって測定した。
評価基準
ＯＫ：ヘイズが０．７％未満
ＮＧ：ヘイズが０．７％以上
【０３２１】
以上の結果を、下記表４に示す。
【０３２２】
【表４】
0006339530.tif 000066
【０３２３】
【化５７】
0006339530.tif 000067
【０３２４】
【化５８】
0006339530.tif 000068
【０３２５】
なお、化合物１０２−７は、繰り返し単位数ｎが４付近の化合物の混合物である。
【０３２６】
５−１．ポリマーフィルムの作製
【０３２７】
［実施例３０１〜３１４、比較例４０１〜４０６］
−セルロースアシレートフィルムの製膜−
（セルロースアシレート溶液の調製）
下記組成物をミキシングタンクに投入し、攪拌して各成分を溶解し、さらに９０℃に約１０分間加熱した後、平均孔径３４μｍのろ紙および平均孔径１０μｍの焼結金属フィルターでろ過し、セルロースアシレート溶液Ｉを調製した。
【０３２８】
――――――――――――――――――――――――――――――――――――――
セルロースアシレート溶液Ｉの組成
――――――――――――――――――――――――――――――――――――――
セルロースアシレート（置換度２．８８、数平均分子量１６３０００）
１００．０質量部
表５に記載の化合物                                          表５に記載
重縮合エステル可塑剤Ｓ３                                      表５参照
メチレンクロライド                                    ４５１．０質量部
メタノール                                              ３９．０質量部
――――――――――――――――――――――――――――――――――――――
【０３２９】
重縮合エステル可塑剤Ｓ３：
アジピン酸：エタンジオール＝１００：１００（モル比）の重縮合エステル化合物（末端封止なし、水酸基価１１２ｍｇＫＯＨ／ｇ、数平均分子量：１０００）
【０３３０】
（マット剤分散液の調製）
次に上記方法で作製したセルロースアシレート溶液を含む下記組成物を分散機に投入し、マット剤分散液を調製した。
――――――――――――――――――――――――――――――――――――――
マット剤分散液の組成
――――――――――――――――――――――――――――――――――――――
・マット剤（日本アエロジル社製アエロジル（登録商標）Ｒ９７２）  ０．２質量部
・メチレンクロライド                                          ７２．４質量部
・メタノール                                                  １０．８質量部
・セルロースアシレート溶液Ｉ                                  １０．３質量部
――――――――――――――――――――――――――――――――――――――
【０３３１】
（製膜用ドープの調製）
上記セルロースアシレート溶液Ｉを１００質量部、マット剤分散液をセルロースアシレート樹脂に対してマット剤微粒子が０．２０質量部となる量で混合し、製膜用ドープを調製した。
【０３３２】
（流延）
上述の製膜用ドープを、バンド流延機を用いて流延した。なお、バンドはステンレス鋼材（ＳＵＳ；Steel Special Use Stainless）製であった。
【０３３３】
（乾燥）
流延されて得られたウェブ（フィルム）を、バンドから剥離後、クリップでウェブの両端を留め搬送するテンター装置を用いてテンター装置内（装置内温度：１００℃）にて、２０分間乾燥した。
その後、更に乾燥温度１２０℃で乾燥ゾーン中を搬送させ、ウェブを乾燥させた。
こうして、表５に示す膜厚のセルロースアシレートフィルムを得た。
【０３３４】
５−２．ポリマーフィルムの評価
（１）Ｒｔｈ／ｄ
先に記載した方法により求めた膜厚方向レターデーションＲｔｈを、膜厚ｄで除して、Ｒｔｈ／ｄを求めた。
【０３３５】
（２）透明性（ヘイズ）の評価
前述の４−２．ポリマーフィルムの評価 項目（２）に記載した方法および基準により評価した。
【０３３６】
（３）鉛筆硬度試験に基づく表面硬度の評価
一方の偏光板保護フィルムとして実施例、比較例のポリマーフィルムを有し、他方の偏光板保護フィルムとして後述のハードコート層付きフィルムを有する偏光板を作製した。偏光板の作製方法は後述する。
作製した偏光板を用いて、次の方法でＪＩＳ Ｋ ５４００に準じて鉛筆硬度評価を行った。作製した偏光板のハードコート層付きフィルムのハードコート層表面を粘着剤を介してガラス板上へ貼り付けた。温度２５℃、相対湿度６０％で２４時間調湿した後、ＪＩＳ Ｓ ６００６に規定するＨまたは２Ｈの試験用鉛筆を用いて、５００ｇの荷重にてそれぞれ２０回の試験を行い、以下の評価基準および判定基準で表面硬度を評価した。なお、鉛筆試験方向（引っ掻く方向）は、偏光子の吸収軸方向と平行にした。
評価基準
ＯＫ：２０回の試験の後、目視で観察される傷の数が８個以下
ＮＧ：２０回の試験の後、目視で観察される傷の数が９個以上
判定基準
Ａ：Ｈの試験用鉛筆を用いた評価、２Ｈの試験用鉛筆を用いた評価の両評価において、評価結果がＯＫ
Ｂ：Ｈの試験用鉛筆を用いた評価において評価結果がＯＫ、２Ｈの試験用鉛筆を用いた評価において評価結果がＮＧ
Ｃ：上記両評価において、評価結果がＮＧ
【０３３７】
（４）液晶表示装置への実装評価
市販の液晶テレビ（ＩＰＳ（In Plane Switching）モードのスリム型４２型液晶テレビ、Δｎｄ＝３２０ｎｍ（Δｎ：液晶セルの複屈折、ｄ：液晶セルの厚さ））から、液晶セルの視認側に配置されている偏光板を剥がし取り、後述の方法で作製した、実施例３０１〜３１４、比較例４０１のセルロースアシレートフィルムを備えた偏光板を、実施例、比較例のセルロースアシレートフィルムが液晶セル側（インナー側）に配置されるように、粘着剤を介して液晶セルに貼合した。
なお、その他の比較例のセルロースアシレートフィルムを備えた偏光板は、先の表面硬度の評価において評価結果がＮＧであったため、液晶表示装置への実装評価は行わなかった。
更に、５０℃、相対湿度９０％の環境で７２時間保持した後に、２５℃、相対湿度６０％の環境に移し、黒表示状態で点灯させ続け、２４時間後に装置正面方向から観察したときの光漏れの有無を目視観察した。
実施例３０１〜３１４の偏光板を組み込んだ液晶表示装置は光漏れが確認されなかった。実施例３０１〜３１４は光学的等方性に優れたセルロースアシレートフィルムをインナー側偏光板保護フィルムとして備えていることに起因すると考えられる。
一方、比較例４０１のセルロースアシレートフィルムを備えた偏光板を組み込んだ液晶表示装置では、光漏れが観察された。比較例４０１のセルロースアシレートフィルムはＲｔｈ／ｄが高く光学的異方性を有することによるものと考えられる。
【０３３８】
上記評価に用いた偏光板は、以下の方法で作製した。
【０３３９】
〔ハードコート層用塗布液（ＨＣ−１）の調製〕
以下に示す各成分を以下に示す量で混合し、孔径３０μｍのポリプロピレン製フィルターでろ過してハードコート層用塗布液ＨＣ−１を調製した。
-------------------------------------------------------------------
ハードコート層用塗布液ＨＣ−１の組成
-------------------------------------------------------------------
・ＤＰＨＡ（バインダー）                      ２２．９質量部
・ＰＥＴ−３０（バインダー）                  ２２．９質量部
・イルガキュア（登録商標）１８４（重合開始剤）  １．５質量部
・トルエン（溶剤）                            ４５．２質量部
-------------------------------------------------------------------
【０３４０】
使用した化合物を以下に示す。
・ＤＰＨＡ：ジペンタエリスリトールヘキサアクリレートとジペンタエリスリトールペンタアクリレートとの混合物［日本化薬（株）社製］；
・ＰＥＴ−３０：ペンタエリスリトールトリアクリレート、ペンタエリスリトールテトラアクリレートの混合物［日本化薬（株）製］；
・イルガキュア１８４：重合開始剤［ＢＡＳＦジャパン社製］；
【０３４１】
〔ハードコート層付きフィルムの作製〕
フィルム（富士フイルム（株）製フジタック（登録商標）ＴＤ６０ＵＬ）の上に、ハードコート層用塗布液（ＨＣ−１）を、ダイコート法にて塗布厚５μｍに設定して塗布し塗布層を形成した。室温で１２０秒、さらに６０℃で１５０秒乾燥の後、窒素パージ（酸素濃度０．５％以下）しながら、１６０Ｗ／ｃｍの空冷メタルハライドランプ（アイグラフィックス（株）製）を用いて、照度４００ｍＷ／ｃｍ２、照射量１５０ｍＪ／ｃｍ２の紫外線を照射して塗布層を硬化させ、ハードコート層を形成し、ハードコート層付フィルムを作製した。ハードコート層の厚みは５μｍであった。
【０３４２】
［偏光板の作製］
（フィルムの鹸化）
実施例、比較例で作製した各セルロースアシレートフィルムの表面および上記ハードコート層付きフィルムの表面（ハードコート層を設けていない表面）を、３７℃に調温した４．５ｍｏｌ／Ｌの水酸化ナトリウム水溶液（鹸化液）に１分間浸漬した後、フィルムを水洗し、その後、０．０５ｍｏｌ／Ｌの硫酸水溶液に３０秒浸漬した後、更に水洗浴を通した。そして、エアナイフによる水切りを３回繰り返し、水を落とした後に７０℃の乾燥ゾーンに１５秒間滞留させて乾燥し、鹸化処理したフィルムを作製した。
【０３４３】
（偏光子の作製）
厚さ７５μｍの長尺ポリビニルアルコールフィルム（クラレ社製９Ｘ７５ＲＳ）をガイドロールにて連続搬送し、３０℃の水浴中に浸漬させて１．５倍に膨潤させ、かつ延伸処理して２倍の延伸倍率とした後、ヨウ素とヨウ化カリウム配合の染色浴（３０℃）に浸漬して染色処理するとともに延伸処理して３倍の延伸倍率とし、次いでそれをホウ酸とヨウ化カリウムを添加した酸性浴（６０℃）中で架橋処理するとともに延伸処理して６．５倍の延伸倍率とし、５０℃で５分間乾燥させて、厚み２０μｍの偏光子を得た。
【０３４４】
（偏光板の作製）
上記の偏光子を、実施例、比較例のセルロースアシレートフィルムの鹸化処理面と上記ハードコート層付きフィルムの鹸化処理面とで挟んだ後、ポリビニルアルコール（ＰＶＡ）（（株）クラレ製ＰＶＡ−１１７Ｈ）３質量％水溶液を接着剤として、吸収軸と各フィルムの長手方向とが直交するように貼り合わせて偏光板を作製した。
【０３４５】
以上の結果を、表５に示す。なお、比較例４０２については、フィルムが白化したため、評価は行わなかった。
【０３４６】
【表５】
0006339530.tif 000069
【０３４７】
【化５９】
0006339530.tif 000070
【０３４８】
６−１．ポリマーフィルムの作製
【０３４９】
［実施例６０１、６０２、比較例５０１、５０２］
（アクリル系ポリマーペレットの作製）
撹拌装置、温度センサー、冷却管、窒素導入管を備えた反応釜に、７０００ｇのメタクリル酸メチル（ＭＭＡ）、１０００ｇの２−［２’−ヒドロキシ−５’−（メタクリロイルオキシエチル）フェニル］ベンゾトリアゾール、２０００ｇの２−（ヒドロキシメチル）アクリル酸メチル（ＭＨＭＡ）、１００００ｇのトルエンを仕込み、これに窒素を通じつつ１０５℃まで昇温し、還流したところで、開始剤として１０．０ｇのターシャリーアミルパーオキシイソノナノエート（アルケマ吉富製、商品名：ルパゾール５７０）を添加すると同時に、２０．０ｇの開始剤と１００ｇのトルエンからなる溶液を４時間かけて滴下しながら、還流下（約１０５〜１１０℃）で溶液重合を行い、更に４時間かけて熟成を行った。
得られた重合体溶液に、１０ｇのリン酸ステアリル／リン酸ジステアリル混合物（堺化学製、商品名：Ｐｈｏｓｌｅｘ  Ａ−１８）を加え、還流下（約９０〜１１０℃）で５時間、環化縮合反応を行った。次いで、このようにして環化縮合反応で得られた重合体溶液を、バレル温度２６０℃、回転数１００ｒｐｍ、減圧度１３．３〜４００ｈＰａ（１０〜３００ｍｍＨｇ）、リアベント数１個、フォアベント数４個のベントタイプスクリュー二軸押出し機（スクリューΦ（直径）＝２９．７５ｍｍ、Ｌ（長さ）／Ｄ（幅）＝３０）に、樹脂量換算で２．０ｋｇ／時間の処理速度で導入し、押出し機内で環化縮合反応と脱揮を行い、押出すことにより、ラクトン環含有アクリル系樹脂ペレットＡを得た（重量平均分子量Ｍｗ＝２００，０００）。ラクトン環含有アクリル系ポリマーペレットＡのラクトン環化率は９７．０％であった。
上記アクリル系ポリマーペレットＡ１００質量部に対して、表６に示す量の表６に示す化合物を、２軸混練機にて２３０℃にて混合し、樹脂ペレットを作製した。
【０３５０】
（ポリマーフィルムの作製）
得られたアクリル系ポリマーペレットを、８００Ｐａ（６Ｔｏｒｒ）、１００℃で１２時間乾燥させ、単軸の押出機にてダイス温度を２９０℃でＴダイから押出し、厚み４０μｍのポリマーフィルムを作製した。
【０３５１】
６−２．ポリマーフィルムの評価
（１）表面硬度
前述の４−２．ポリマーフィルムの評価 項目（１）に記載の方法により、５点の平均値としてヌープ硬度を求めた。
実施例６０１、６０２、比較例５０２のアクリル系ポリマーフィルムのヌープ硬度の値を、比較例５０１のアクリル系ポリマーフィルム（化合物添加なし）のヌープ硬度の値と比較して、
ヌープ硬度向上率＝（各アクリル系ポリマーフィルムのヌープ硬度）／（比較例５０１のアクリル系ポリマーフィルムのヌープ硬度）
を算出し、前述の４−２．ポリマーフィルムの評価 項目（１）に示した評価基準で表面硬度を評価した。評価結果がＡまたはＢであれば、化合物添加により、実用上十分な耐擦傷性を示すほど表面硬度（ヌープ硬度）を向上することができたと言える。
【０３５２】
（２）透明性（ヘイズ）の評価
前述の４−２．ポリマーフィルムの評価 項目（２）に記載した方法および基準により評価した。
【０３５３】
以上の結果を、表６に示す。
【０３５４】
【表６】
0006339530.tif 000071
【０３５５】
【化６０】
0006339530.tif 000072
【０３５６】
７−１．ポリマーフィルムの作製
（シクロオレフィン系ポリマーＰの合成）
８−メチル−８−メトキシカルボニルテトラシクロ［４．４．０．１２．５，１７．１０］−３−ドデセン（モノマー）５０ｇと、１−ヘキセン（分子量調節剤）３．６ｇと、トルエン１００ｇとを窒素置換した反応容器に仕込み、この溶液を８０℃に加熱した。次いで、反応容器内の溶液に、重合触媒としてトリエチルアルミニウム（０．６モル／ｌ）のトルエン溶液０．０９ｍｌと、メタノールで変性した六塩化タングステンのトルエン溶液（濃度０．０２５モル／ｌ）０．２９ｍｌとを添加し、この系を８０℃で３時間加熱攪拌することにより開環重合反応させて開環重合体溶液を得た。
次いで、水素添加触媒として、モノマーの仕込量に対して５００ｐｐｍとなる量のＲｕＨＣｌ（ＣＯ）［Ｐ（Ｃ６Ｈ５）３］３を添加し、水素ガス圧９．０〜１０．０ＭＰａ、１６０〜１６５℃、３時間の条件で水素添加反応を行った。反応が終了した後、イソプロピルアルコール溶液に加えて沈殿させ、凝固物を分離回収し、これを乾燥して、ノルボルネン系開環重合体水素添加物を得た。以下、これをシクロオレフィン系ポリマーＰと呼ぶ。
【０３５７】
（ポリマーフィルムの作製）
シクロオレフィン系ポリマーＰを用いた下記の組成物をミキシングタンクに投入し、攪拌して各成分を溶解し、シクロオレフィン系ポリマー溶液を調製した。
【０３５８】
―――――――――――――――――――――――――――――――――――――
シクロオレフィン系重合体溶液の組成
―――――――――――――――――――――――――――――――――――――
・シクロオレフィン系ポリマーＰ                        １００．０質量部
・先に示した紫外線吸収剤（Ｃ）                            ２．４質量部
・表７に示す化合物                                            表７参照
・メチレンクロライド（溶媒）                          ３２５．０質量部
―――――――――――――――――――――――――――――――――――――
【０３５９】
バンド流延装置を用い、調製したシクロオレフィン系ポリマー溶液（ドープ）を、ステンレス製の流延支持体（支持体温度２２℃）に流延した。ドープ中の残留溶媒量が約２０質量％の状態で剥ぎ取り、フィルムの幅方向の両端をテンターで把持し、残留溶媒量が５〜１０質量％の状態で、１００℃の温度下で幅方向に１．０５倍（５％）延伸しつつ乾燥させた。その後、熱処理装置のロール間を搬送することにより、さらに乾燥させ、厚み６０μｍのポリマーフィルムを得た。
【０３６０】
７−２．ポリマーフィルムの評価（４）
（１）表面硬度
前述の４−２．ポリマーフィルムの評価 項目（１）に記載の方法により、５点の平均値としてヌープ硬度を求めた。
実施例８０１、比較例７０２のシクロオレフィン系ポリマーフィルムのヌープ硬度の値を、比較例７０１のシクロオレフィン系ポリマーフィルム（化合物添加なし）のヌープ硬度の値と比較して、
ヌープ硬度向上率＝（各シクロオレフィン系ポリマーフィルムのヌープ硬度）／（比較例７０１のシクロオレフィン系ポリマーフィルムのヌープ硬度）
を算出し、前述の４−２．ポリマーフィルムの評価 項目（１）に示した評価基準で表面硬度を評価した。評価結果がＡまたはＢであれば、化合物添加により、実用上十分な耐擦傷性を示すほど表面硬度（ヌープ硬度）を向上することができたと言える。
【０３６１】
（２）透明性（ヘイズ）の評価
前述の４−２．ポリマーフィルムの評価 項目（２）に記載した方法および基準により評価した。
【０３６２】
以上の結果を、表７に示す。
【０３６３】
【表７】
0006339530.tif 000073
【０３６４】
【化６１】
0006339530.tif 000074
【０３６５】
以上の結果から、実施例のポリマーフィルムは、耐擦傷性（表面硬度）および透明性に優れることが確認できる。
【符号の説明】
【０３６６】
７０        流延膜
８５        流延バンド
８９        流延ダイ
１２０      コア層用ドープ
１２１      第一のスキン層用ドープ
１２２      第二のスキン層用ドープ
１２０ａ    コア層
１２１ａ    第一のスキン層
１２２ａ    第二のスキン層
１５０      第二のスキン層（支持体層）用ダイ
１５１      コア層（基層）用ダイ
１５２      第一のスキン層（エア面層）用ダイ
【図１】
0006339530.tif 000079
【図２】
0006339530.tif 000080